(57)【要約】      （修正有）【課題】より高いレベルでバランスよく摩擦耐久性、表面滑り性、耐ＵＶ性及び耐候性を有する表面処理剤の提供。【解決手段】（α）一個のイソシアヌル環に直接結合するパーフルオロポリエーテル基含有シラン化合物又は二価の連結基により結合する二個のイソシアヌル環に直接結合するパーフルオロポリエーテル基含有シラン化合物；及び（β）ＯＣＦ２ユニットを有するパーフルオロポリエーテル基含有シラン化合物を含んで成る表面処理剤。【選択図】なし【特許請求の範囲】
【請求項１】
（α）下記式（α１）又は式（α２）：
【化１】
2020090652.tif 000088
（式中：
Ｒ１はポリエーテル鎖を含む一価の有機基であり、
Ｒ１’はポリエーテル鎖を含む二価の有機基であり、
前記ポリエーテル鎖は、
式：−（ＯＣ６Ｆ１２）ｍ１１−（ＯＣ５Ｆ１０）ｍ１２−（ＯＣ４Ｆ８）ｍ１３−（ＯＣ３Ｘ１０６）ｍ１４−（ＯＣ２Ｆ４）ｍ１５−（ＯＣＦ２）ｍ１６−
（式中、ｍ１１、ｍ１２、ｍ１３、ｍ１４、ｍ１５及びｍ１６は、独立に、０又は１以上の整数であり、
Ｘ１０は独立にＨ、Ｆ又はＣｌであり、
各繰り返し単位の存在順序は任意である。）
で表される鎖であり、
Ｘ１は、独立に、含シラン反応性架橋基であり、
Ｘ２は、独立に、一価の基を表す。）
で表される化合物；及び
（β）ＯＣＦ２ユニットを有するパーフルオロポリエーテル基含有シラン化合物
を含んで成る表面処理剤。
【請求項２】
Ｒ１は、
Ｒ３−（ＯＲ２）ａ−Ｌ−
（式中、（ＯＲ２）ａは、ポリエーテル鎖であり、
Ｒ３は、アルキル基又はフッ素化アルキル基であり、
Ｌは、単結合又は二価の連結基である。）
で表される基であり、
Ｒ１’は、
−Ｌ’−（ＯＲ２）ａ−Ｌ−
（式中、（ＯＲ２）ａは、ポリエーテル鎖であり、
Ｌは、独立に、単結合又は二価の連結基であり、
Ｌ’は、独立に、単結合又は二価の連結基である。）
で表される基である、請求項１に記載の表面処理剤。
【請求項３】
（ＯＲ２）ａは、
−（ＯＣ４Ｆ８）ｍ１３−（ＯＣ３Ｆ６）ｍ１４−（ＯＣ２Ｆ４）ｍ１５−（ＯＣＦ２）ｍ１６−
（式中、ｍ１３及びｍ１４は、それぞれ、０〜３０の整数であり、ｍ１５及びｍ１６は、それぞれ、１〜２００の整数である。ｍ１３〜ｍ１６は、合計で、５以上である。各繰り返し単位の存在順序は任意である。）
で表される基である、請求項２に記載の表面処理剤。
【請求項４】
Ｌは、
−（ＣＸ１２１Ｘ１２２）ｏ−（Ｌ１）ｐ−（ＣＸ１２３Ｘ１２４）ｑ−
（式中、Ｘ１２１〜Ｘ１２４は、独立に、Ｈ、Ｆ、ＯＨ、又は、−ＯＳｉ（ＯＲ１２５）３であり（ここに、３つのＲ１２５は独立に炭素数１〜４のアルキル基である。）、
Ｌ１は、−Ｃ（＝Ｏ）ＮＨ−、−ＮＨＣ（＝Ｏ）−、−Ｏ−、−Ｃ（＝Ｏ）Ｏ−、−ＯＣ（＝Ｏ）−、−ＯＣ（＝Ｏ）Ｏ−、又は、−ＮＨＣ（＝Ｏ）ＮＨ−（各結合の左側がＣＸ１２１Ｘ１２２に結合）、
ｏは０〜１０の整数、
ｐは０又は１、
ｑは１〜１０の整数）
で表される基であり、
Ｌ’は、
−（ＣＸ１２６Ｘ１２７）ｒ−（ＣＸ１２１Ｘ１２２）ｏ−（Ｌ１）ｐ−（ＣＸ１２３Ｘ１２４）ｑ−
（式中、Ｘ１２１〜Ｘ１２４、Ｌ１、ｏ、ｐ及びｑは、上記Ｌにおける規定と同意義であり、
Ｘ１２６及びＸ１２７は、独立に、Ｈ、Ｆ又はＣｌであり、
ｒは１〜６の整数である。）
で表される基である
る、請求項２又は３に記載の表面処理剤。
【請求項５】
Ｘ１は、
式：−Ｌ２−｛Ｓｉ（Ｒａ）ｓ（Ｒｂ）ｔ（Ｒｃ）ｕ（Ｒｄ）ｖ｝ｎ
（式中、Ｌ２は単結合又は二価の連結基であり、
Ｒａ、Ｒｂ及びＲｃは、同一又は異なり、水素、ハロゲン、炭素数１〜１０のアルコキシ基、炭素数１〜１０のアミノ基、炭素数１〜１０のアセトキシ基、炭素数３〜１０のアリル基、又は炭素数３〜１０のグリシジル基であり、
Ｒｄは、同一又は異なり、−Ｏ−、−ＮＨ−、−Ｃ≡Ｃ−、又は、シラン結合であり、
ｓ、ｔ及びｕは、同一又は異なり０又は１であり、
ｖは０〜３の整数であり、
ｎは、１〜２０の整数であり、
ｎが１である場合、ｓ＋ｔ＋ｕは３であり、ｖは０であり、
ｎが２〜２０である場合、ｓ＋ｔ＋ｕは、同一又は異なり０〜２であり、ｖは、同一又は異なり０〜２であり、
ｖが１以上の整数である場合、少なくとも２個のＳｉはＲｄを介して、直鎖、梯子型、環状、又は複環状に結合している。）
で表される基である、請求項１〜４のいずれか１項に記載の表面処理剤。
【請求項６】
Ｘ１は、−Ｌ２−ＳｉＲ５３、−Ｌ２−Ｓｉ（ＯＲ６）３、−Ｌ２−Ｓｉ（ＮＲ６２）３、又は−Ｌ２−Ｓｉ（ＯＣＯＲ６）３
（各式中、Ｌ２は、−Ｃ２Ｈ４−、−Ｃ３Ｈ６−、−Ｃ４Ｈ８−Ｏ−ＣＨ２−、−ＣＯ−Ｏ−ＣＨ２−ＣＨ（ＯＨ）−ＣＨ２−、−ＣＨ２−、−Ｃ４Ｈ８−であり、
Ｒ５は、ハロゲン原子であり、
Ｒ６は、独立に炭素数１〜４のアルキル基である。）
で表される基である、請求項１〜５のいずれか１項に記載の表面処理剤。
【請求項７】
Ｘ１は、式：
−Ｌ２−｛Ｓｉ（Ｒａ）ｓ（Ｒｂ）ｔ（Ｒｃ）ｕ（Ｒｄ’）ｖ｝ｎ
（式中、Ｌ２は単結合又は二価の連結基であり、
Ｒａ、Ｒｂ及びＲｃは、同一又は異なり、水素、ハロゲン、炭素数１〜１０のアルコキシ基、炭素数１〜１０のアミノ基、炭素数１〜１０のアセトキシ基、炭素数３〜１０のアリル基、又は炭素数３〜１０のグリシジル基であり、
Ｒｄ’は、同一又は異なり、−Ｚ−ＳｉＲｄ１’ｐ’Ｒｄ２’ｑ’Ｒｄ３’ｒ’
（式中、Ｚは、同一又は異なり、単結合又は二価の連結基であり、
Ｒｄ１’は、同一又は異なり、Ｒｄ”であり、
Ｒｄ”は、Ｒｄ’と同意義であり、
Ｒｄ’中、Ｚ基を介して直鎖状に連結されるＳｉは最大で５個であり、
Ｒｄ２’は、同一又は異なり、水酸基又は加水分解可能な基であり、
Ｒｄ３’は、同一又は異なり、水素原子又は低級アルキル基であり、
ｐ’は、同一又は異なり、０〜３の整数であり、
ｑ’は、同一又は異なり、０〜３の整数であり、
ｒ’は、同一又は異なり、０〜３の整数であり、
ただし、ｐ’、ｑ’及びｒ’の和は３である。）
で表される基であり、
ｓ、ｔ及びｕは、同一又は異なり０又は１であり、
ｖは０〜３の整数であり、
ｎは、１〜２０の整数である。）
で表される含シラン反応性架橋基である、請求項１〜４のいずれか１項に記載の表面処理剤。
【請求項８】
Ｘ１は、式：
−Ｌ６−｛Ｃ（Ｒａ６）ｓ６（Ｒｂ６）ｔ６（Ｒｃ６）ｕ６（Ｒｄ６）ｖ６｝ｎ６
（式中、Ｌ６は単結合又は二価の連結基であり、
Ｒａ６、Ｒｂ６及びＲｃ６は、同一又は異なり、水素、ハロゲン、炭素数１〜１０のアルコキシ基、炭素数１〜１０のアミノ基、炭素数１〜１０のアセトキシ基、炭素数３〜１０のアリル基、炭素数３〜１０のグリシジル基、ＯＣＯＲ６７（式中、Ｒ６７は、炭素数１〜６のアルキル基）、ＯＨ又は−Ｙ６−ＳｉＲ６５ｊ６Ｒ６６３−ｊ６であり、
Ｒｄ６は、同一又は異なり、−Ｏ−、−ＮＨ−、−Ｃ≡Ｃ−、又は、−Ｚ６−ＣＲ６１ｐ６Ｒ６２ｑ６Ｒ６３ｒ６であり、
Ｚ６は、同一又は異なり、酸素原子又は２価の有機基であり、
式中、Ｒ６１は、同一又は異なり、Ｒｄ６’を表し、
Ｒｄ６’は、Ｒｄ６と同意義であり、
Ｒｄ６中、Ｚ６基を介して直鎖状に連結されるＣは最大で５個であり、
Ｒ６２は、同一又は異なり、−Ｙ６−ＳｉＲ６５ｊ６Ｒ６６３−ｊ６であり、
Ｙ６は、同一又は異なり、２価の有機基であり、
Ｒ６５は、同一又は異なり、水酸基又は加水分解可能な基であり、
Ｒ６６は、同一又は異なり、水素原子又は低級アルキル基であり、
ｊ６は、（−Ｙ６−ＳｉＲ６５ｊ６Ｒ６６３−ｊ６）単位毎に独立して、１〜３の整数であり、
Ｒ６３は、同一又は異なり、水素原子又は低級アルキル基であり、
ｐ６は、同一又は異なり、０〜３の整数であり、
ｑ６は、同一又は異なり、０〜３の整数であり、
ｒ６は、同一又は異なり、０〜３の整数であり、
ｓ６、ｔ６及びｕ６は、同一又は異なり０又は１であり、ｖ６は０〜３の整数であり、ｎ６は、１〜２０の整数であり、
ただし、式中、少なくとも２つの（−Ｙ６−ＳｉＲ６５ｊ６Ｒ６６３−ｊ６）が存在する。）
で表される含シラン反応性架橋基である、請求項１〜４のいずれか１項に記載の表面処理剤。
【請求項９】
（β）ＯＣＦ２ユニットを有するパーフルオロポリエーテル基含有シラン化合物は、下記式（Ａ１）、（Ａ２）、（Ｂ１）、（Ｂ２）、（Ｃ１）、（Ｃ２）、（Ｄ１）、（Ｄ２）、又は（Ｅ１）
【化２】
2020090652.tif 000089
［式中、
Ｒｆは、それぞれ独立して、１個又はそれ以上のフッ素原子により置換されていてもよい炭素数１〜１６のアルキル基であり、
ＰＦＰＥは、
−（ＯＣ６Ｆ１２）ａ１−（ＯＣ５Ｆ１０）ｂ１−（ＯＣ４Ｆ８）ｃ１−（ＯＣ３Ｆ６）ｄ１−（ＯＣ２Ｆ４）ｅ１−（ＯＣＦ２）ｆ１−
（式中、ａ１、ｂ１、ｃ１、ｄ１及びｅ１は、それぞれ独立して０以上２００以下の整数であり、ｆ１は、１以上２００以下の整数であり、ａ１、ｂ１、ｃ１、ｄ１、ｅ１又はｆ１を付して括弧でくくられた各繰り返し単位の存在順序は式中において任意である。）
で表される基であり、
Ｒ１４は、各出現においてそれぞれ独立して、水素原子又は炭素数１〜２２のアルキル基であり、
Ｒ１５は、各出現においてそれぞれ独立して、水酸基又は加水分解可能な基であり、
Ｒ１３は、各出現においてそれぞれ独立して、水素原子又はハロゲン原子であり、
Ｒ１２は、各出現においてそれぞれ独立して、水素原子又は低級アルキル基であり、
ｎは、（−ＳｉＲ１４ｎＲ１５３−ｎ）単位毎に独立して、０〜３の整数であり、
ただし、式（Ａ１）、（Ａ２）、（Ｂ１）及び（Ｂ２）において、少なくとも１つのＲ１５が存在し； 
Ｘ１０１は、それぞれ独立して、単結合又は２〜１０価の有機基であり；
Ｘ１０２は、各出現においてそれぞれ独立して、単結合又は２価の有機基であり、
ｔは、それぞれ独立して、１〜１０の整数であり、
αは、それぞれ独立して、１〜９の整数であり；
α’は、１〜９の整数であり；
Ｘ１０５は、それぞれ独立して、単結合又は２〜１０価の有機基であり；
βは、それぞれ独立して、１〜９の整数であり；
β’は、１〜９の整数であり；
Ｘ１０７は、それぞれ独立して、単結合又は２〜１０価の有機基であり；
γは、それぞれ独立して、１〜９の整数であり；
γ’は、１〜９の整数であり；
Ｒａ３は、各出現においてそれぞれ独立して、−Ｚ３−ＳｉＲ７１ｐＲ７２ｑＲ７３ｒであり、
Ｚ３は、各出現においてそれぞれ独立して、酸素原子又は２価の有機基であり、
Ｒ７１は、各出現においてそれぞれ独立して、Ｒａ’であり、
Ｒａ’は、Ｒａ３と同意義であり、
Ｒａ３中、Ｚ３基を介して直鎖状に連結されるＳｉは最大で５個であり、
Ｒ７２は、各出現においてそれぞれ独立して、水酸基又は加水分解可能な基であり、
Ｒ７３は、各出現においてそれぞれ独立して、水素原子又は低級アルキル基であり、
ｐは、各出現においてそれぞれ独立して、０〜３の整数であり、
ｑは、各出現においてそれぞれ独立して、０〜３の整数であり、
ｒは、各出現においてそれぞれ独立して、０〜３の整数であり、
ただし、−Ｚ３−ＳｉＲ７１ｐＲ７２ｑＲ７３ｒ毎において、ｐ、ｑ及びｒの和は３であり、式（Ｃ１）及び（Ｃ２）において、少なくとも１つのＲ７２が存在し；
Ｒｂ３は、各出現においてそれぞれ独立して、水酸基又は加水分解可能な基であり、
Ｒｃ３は、各出現においてそれぞれ独立して、水素原子又は低級アルキル基であり、
ｋは、各出現においてそれぞれ独立して、１〜３の整数であり；
ｌは、各出現においてそれぞれ独立して、０〜２の整数であり；
ｍは、各出現においてそれぞれ独立して、０〜２の整数であり；
ただし、γを付して括弧でくくられた単位において、ｋ、ｌ及びｍの和は３であり；
Ｘ１０９は、それぞれ独立して、単結合又は２〜１０価の有機基であり；
δは、それぞれ独立して、１〜９の整数であり；
δ’は、１〜９の整数である。
Ｒｄ３は、各出現においてそれぞれ独立して、−Ｚ３’−ＣＲ８１ｐ’Ｒ８２ｑ’Ｒ８３ｒ’であり、
Ｚ３’は、各出現においてそれぞれ独立して、酸素原子又は２価の有機基であり、
Ｒ８１は、各出現においてそれぞれ独立して、Ｒｄ３”であり、
Ｒｄ３”は、Ｒｄ３と同意義であり、
Ｒｄ３中、Ｚ３’基を介して直鎖状に連結されるＣは最大で５個であり、
Ｒ８２は、−Ｙ３−ＳｉＲ８５ｊＲ８６３−ｊであり、
Ｙ３は、各出現においてそれぞれ独立して、２価の有機基であり、
Ｒ８５は、各出現においてそれぞれ独立して、水酸基又は加水分解可能な基であり、
Ｒ８６は、各出現においてそれぞれ独立して、水素原子又は低級アルキル基であり、
ｊは、（−Ｙ３−ＳｉＲ８５ｊＲ８６３−ｊ）単位毎に独立して、１〜３の整数であり、
Ｒ８３は、各出現においてそれぞれ独立して、水素原子、水酸基又は低級アルキル基であり、
ｐ’は、各出現においてそれぞれ独立して、０〜３の整数であり、
ｑ’は、各出現においてそれぞれ独立して、０〜３の整数であり、
ｒ’は、各出現においてそれぞれ独立して、０〜３の整数であり、
Ｒｅ３は、各出現においてそれぞれ独立して、−Ｙ３−ＳｉＲ８５ｊＲ８６３−ｊであり、
Ｒｆ３は、各出現においてそれぞれ独立して、水素原子、水酸基又は低級アルキル基であり、
ｋ’は、各出現においてそれぞれ独立して、０〜３の整数であり、
ｌ’は、各出現においてそれぞれ独立して、０〜３の整数であり、
ｍ’は、各出現においてそれぞれ独立して、０〜３の整数であり、
ただし、式中、少なくとも１つのｑ’は２又は３であるか、あるいは、少なくとも１つのｌ’は２又は３であり；
Ｇ５は、−Ｒ１７−Ｏ−、−Ｒ１７−ＣＯＮＨ−、−ＣＯＮＨ−又は単結合であり、
Ｒ１７は、アルキレン基であり、
Ｚ５は、（ａ５＋ｂ５）価の炭化水素基、又は炭化水素基の炭素原子−炭素原子間にエーテル性酸素原子を１つ以上有する、炭素数２以上で（ａ５＋ｂ５）価の基であり、
Ｒ１６は、アルキレン基であり、
ａ５は、１以上の整数であり
ｂ５は、１以上の整数であり、
ただし、（ａ５＋ｂ５）は３以上であり、
ｃ５は０又は１である。］
で表される化合物である、請求項１〜８のいずれか１項に記載の表面処理剤。
【請求項１０】
（β）ＯＣＦ２ユニットを有するパーフルオロポリエーテル基含有シラン化合物は、式（Ｃ１）又は（Ｃ２）で表される化合物である、請求項９に記載の表面処理剤。
【請求項１１】
ＰＦＰＥは、
−（ＯＣ４Ｆ８）ｍ１３−（ＯＣ３Ｆ６）ｍ１４−（ＯＣ２Ｆ４）ｍ１５−（ＯＣＦ２）ｍ１６−
（式中、ｍ１３及びｍ１４は、それぞれ、０〜３０の整数であり、ｍ１５及びｍ１６は、それぞれ、１〜２００の整数である。各繰り返し単位の存在順序は任意である。）
で表される基である、請求項９又は１０に記載の表面処理剤。
【請求項１２】
さらに溶媒を含む、請求項１〜１１のいずれか１項に記載の表面処理剤。
【請求項１３】
防汚性コーティング剤又は防水性コーティング剤として使用される、請求項１〜１２のいずれか１項に記載の表面処理剤。
【請求項１４】
真空蒸着用である、請求項１〜１３のいずれか１項に記載の表面処理剤。
【請求項１５】
請求項１〜１４のいずれか１項に記載の表面処理剤を含有するペレット。
【請求項１６】
基材と、該基材の表面に、請求項１〜１４のいずれか１項に記載の表面処理剤より形成された層とを含む物品。
【請求項１７】
前記物品が光学部材である、請求項１６に記載の物品。
【発明の詳細な説明】
【技術分野】
【０００１】
本開示は、パーフルオロポリエーテル基含有化合物を含む表面処理剤に関する。
【背景技術】
【０００２】
ある種の含フッ素シラン化合物は、基材の表面処理に用いると、優れた撥水性、撥油性、防汚性などを提供し得ることが知られている。含フッ素シラン化合物を含む表面処理剤から得られる層（以下、「表面処理層」とも言う）は、いわゆる機能性薄膜として、例えばガラス、プラスチック、繊維、建築資材など種々多様な基材に施されている。
【０００３】
そのような含フッ素シラン化合物として、例えば、下記特許文献１及び２に記載される、イソシアヌル核に、パーフルオロポリエーテル基と、加水分解可能な基を有するＳｉ原子とを有する、パーフルオロポリエーテル基含有シラン化合物が知られている（特許文献１及び２）。
【先行技術文献】
【特許文献】
【０００４】
【特許文献１】国際公開第２０１８／０５６４１０号
【特許文献２】国際公開第２０１８／０５６４１３号
【発明の概要】
【発明が解決しようとする課題】
【０００５】
引用文献１及び２に記載のパーフルオロポリエーテル基含有シラン化合物は、優れた機能を有する表面処理層を与えることができるが、より高いレベルでバランスよく摩擦耐久性、表面滑り性、耐ＵＶ性及び耐候性を有する表面処理層を与えることができる表面処理剤が求められている。
【課題を解決するための手段】
【０００６】
本開示は、以下の態様を含む。
［１］  （α）下記式（α１）又は式（α２）：
【化１】
2020090652.tif 000002
（式中：
Ｒ１はポリエーテル鎖を含む一価の有機基であり、
Ｒ１’はポリエーテル鎖を含む二価の有機基であり、
前記ポリエーテル鎖は、
式：−（ＯＣ６Ｆ１２）ｍ１１−（ＯＣ５Ｆ１０）ｍ１２−（ＯＣ４Ｆ８）ｍ１３−（ＯＣ３Ｘ１０６）ｍ１４−（ＯＣ２Ｆ４）ｍ１５−（ＯＣＦ２）ｍ１６−
（式中、ｍ１１、ｍ１２、ｍ１３、ｍ１４、ｍ１５及びｍ１６は、独立に、０又は１以上の整数であり、
Ｘ１０は独立にＨ、Ｆ又はＣｌであり、
各繰り返し単位の存在順序は任意である。）
で表される鎖であり、
Ｘ１は、独立に、含シラン反応性架橋基であり、
Ｘ２は、独立に、一価の基を表す。）
で表される化合物；及び
（β）ＯＣＦ２ユニットを有するパーフルオロポリエーテル基含有シラン化合物
を含んで成る表面処理剤。
［２］  Ｒ１は、
Ｒ３−（ＯＲ２）ａ−Ｌ−
（式中、（ＯＲ２）ａは、ポリエーテル鎖であり、
Ｒ３は、アルキル基又はフッ素化アルキル基であり、
Ｌは、単結合又は二価の連結基である。）
で表される基であり、
Ｒ１’は、
−Ｌ’−（ＯＲ２）ａ−Ｌ−
（式中、（ＯＲ２）ａは、ポリエーテル鎖であり、
Ｌは、独立に、単結合又は二価の連結基であり、
Ｌ’は、独立に、単結合又は二価の連結基である。）
で表される基である、上記［１］に記載の表面処理剤。
［３］  （ＯＲ２）ａは、
−（ＯＣ４Ｆ８）ｍ１３−（ＯＣ３Ｆ６）ｍ１４−（ＯＣ２Ｆ４）ｍ１５−（ＯＣＦ２）ｍ１６−
（式中、ｍ１３及びｍ１４は、それぞれ、０〜３０の整数であり、ｍ１５及びｍ１６は、それぞれ、１〜２００の整数である。ｍ１３〜ｍ１６は、合計で、５以上である。各繰り返し単位の存在順序は任意である。）
で表される基である、上記［２］に記載の表面処理剤。
［４］  Ｌは、
−（ＣＸ１２１Ｘ１２２）ｏ−（Ｌ１）ｐ−（ＣＸ１２３Ｘ１２４）ｑ−
（式中、Ｘ１２１〜Ｘ１２４は、独立に、Ｈ、Ｆ、ＯＨ、又は、−ＯＳｉ（ＯＲ１２５）３であり（ここに、３つのＲ１２５は独立に炭素数１〜４のアルキル基である。）、
Ｌ１は、−Ｃ（＝Ｏ）ＮＨ−、−ＮＨＣ（＝Ｏ）−、−Ｏ−、−Ｃ（＝Ｏ）Ｏ−、−ＯＣ（＝Ｏ）−、−ＯＣ（＝Ｏ）Ｏ−、又は、−ＮＨＣ（＝Ｏ）ＮＨ−（各結合の左側がＣＸ１２１Ｘ１２２に結合）、
ｏは０〜１０の整数、
ｐは０又は１、
ｑは１〜１０の整数）
で表される基であり、
Ｌ’は、
−（ＣＸ１２６Ｘ１２７）ｒ−（ＣＸ１２１Ｘ１２２）ｏ−（Ｌ１）ｐ−（ＣＸ１２３Ｘ１２４）ｑ−
（式中、Ｘ１２１〜Ｘ１２４、Ｌ１、ｏ、ｐ及びｑは、上記Ｌにおける規定と同意義であり、
Ｘ１２６及びＸ１２７は、独立に、Ｈ、Ｆ又はＣｌであり、
ｒは１〜６の整数である。）
で表される基である
る、上記［２］又は［３］に記載の表面処理剤。
［５］  Ｘ１は、
式：−Ｌ２−｛Ｓｉ（Ｒａ）ｓ（Ｒｂ）ｔ（Ｒｃ）ｕ（Ｒｄ）ｖ｝ｎ
（式中、Ｌ２は単結合又は二価の連結基であり、
Ｒａ、Ｒｂ及びＲｃは、同一又は異なり、水素、ハロゲン、炭素数１〜１０のアルコキシ基、炭素数１〜１０のアミノ基、炭素数１〜１０のアセトキシ基、炭素数３〜１０のアリル基、又は炭素数３〜１０のグリシジル基であり、
Ｒｄは、同一又は異なり、−Ｏ−、−ＮＨ−、−Ｃ≡Ｃ−、又は、シラン結合であり、
ｓ、ｔ及びｕは、同一又は異なり０又は１であり、
ｖは０〜３の整数であり、
ｎは、１〜２０の整数であり、
ｎが１である場合、ｓ＋ｔ＋ｕは３であり、ｖは０であり、
ｎが２〜２０である場合、ｓ＋ｔ＋ｕは、同一又は異なり０〜２であり、ｖは、同一又は異なり０〜２であり、
ｖが１以上の整数である場合、少なくとも２個のＳｉはＲｄを介して、直鎖、梯子型、環状、又は複環状に結合している。）
で表される基である、上記［１］〜［４］のいずれか１つに記載の表面処理剤。
［６］  Ｘ１は、−Ｌ２−ＳｉＲ５３、−Ｌ２−Ｓｉ（ＯＲ６）３、−Ｌ２−Ｓｉ（ＮＲ６２）３、又は−Ｌ２−Ｓｉ（ＯＣＯＲ６）３
（各式中、Ｌ２は、−Ｃ２Ｈ４−、−Ｃ３Ｈ６−、−Ｃ４Ｈ８−Ｏ−ＣＨ２−、−ＣＯ−Ｏ−ＣＨ２−ＣＨ（ＯＨ）−ＣＨ２−、−ＣＨ２−、−Ｃ４Ｈ８−であり、
Ｒ５は、ハロゲン原子であり、
Ｒ６は、独立に炭素数１〜４のアルキル基である。）
で表される基である、上記［１］〜［５］のいずれか１つに記載の表面処理剤。
［７］  Ｘ１は、式：
−Ｌ２−｛Ｓｉ（Ｒａ）ｓ（Ｒｂ）ｔ（Ｒｃ）ｕ（Ｒｄ’）ｖ｝ｎ
（式中、Ｌ２は単結合又は二価の連結基であり、
Ｒａ、Ｒｂ及びＲｃは、同一又は異なり、水素、ハロゲン、炭素数１〜１０のアルコキシ基、炭素数１〜１０のアミノ基、炭素数１〜１０のアセトキシ基、炭素数３〜１０のアリル基、又は炭素数３〜１０のグリシジル基であり、
Ｒｄ’は、同一又は異なり、−Ｚ−ＳｉＲｄ１’ｐ’Ｒｄ２’ｑ’Ｒｄ３’ｒ’
（式中、Ｚは、同一又は異なり、単結合又は二価の連結基であり、
Ｒｄ１’は、同一又は異なり、Ｒｄ”であり、
Ｒｄ”は、Ｒｄ’と同意義であり、
Ｒｄ’中、Ｚ基を介して直鎖状に連結されるＳｉは最大で５個であり、
Ｒｄ２’は、同一又は異なり、水酸基又は加水分解可能な基であり、
Ｒｄ３’は、同一又は異なり、水素原子又は低級アルキル基であり、
ｐ’は、同一又は異なり、０〜３の整数であり、
ｑ’は、同一又は異なり、０〜３の整数であり、
ｒ’は、同一又は異なり、０〜３の整数であり、
ただし、ｐ’、ｑ’及びｒ’の和は３である。）
で表される基であり、
ｓ、ｔ及びｕは、同一又は異なり０又は１であり、
ｖは０〜３の整数であり、
ｎは、１〜２０の整数である。）
で表される含シラン反応性架橋基である、上記［１］〜［４］のいずれかに記載の表面処理剤。
［８］  Ｘ１は、式：
−Ｌ６−｛Ｃ（Ｒａ６）ｓ６（Ｒｂ６）ｔ６（Ｒｃ６）ｕ６（Ｒｄ６）ｖ６｝ｎ６
（式中、Ｌ６は単結合又は二価の連結基であり、
Ｒａ６、Ｒｂ６及びＲｃ６は、同一又は異なり、水素、ハロゲン、炭素数１〜１０のアルコキシ基、炭素数１〜１０のアミノ基、炭素数１〜１０のアセトキシ基、炭素数３〜１０のアリル基、炭素数３〜１０のグリシジル基、ＯＣＯＲ６７（式中、Ｒ６７は、炭素数１〜６のアルキル基）、ＯＨ又は−Ｙ６−ＳｉＲ６５ｊ６Ｒ６６３−ｊ６であり、
Ｒｄ６は、同一又は異なり、−Ｏ−、−ＮＨ−、−Ｃ≡Ｃ−、又は、−Ｚ６−ＣＲ６１ｐ６Ｒ６２ｑ６Ｒ６３ｒ６であり、
Ｚ６は、同一又は異なり、酸素原子又は２価の有機基であり、
式中、Ｒ６１は、同一又は異なり、Ｒｄ６’を表し、
Ｒｄ６’は、Ｒｄ６と同意義であり、
Ｒｄ６中、Ｚ６基を介して直鎖状に連結されるＣは最大で５個であり、
Ｒ６２は、同一又は異なり、−Ｙ６−ＳｉＲ６５ｊ６Ｒ６６３−ｊ６であり、
Ｙ６は、同一又は異なり、２価の有機基であり、
Ｒ６５は、同一又は異なり、水酸基又は加水分解可能な基であり、
Ｒ６６は、同一又は異なり、水素原子又は低級アルキル基であり、
ｊ６は、（−Ｙ６−ＳｉＲ６５ｊ６Ｒ６６３−ｊ６）単位毎に独立して、１〜３の整数であり、
Ｒ６３は、同一又は異なり、水素原子又は低級アルキル基であり、
ｐ６は、同一又は異なり、０〜３の整数であり、
ｑ６は、同一又は異なり、０〜３の整数であり、
ｒ６は、同一又は異なり、０〜３の整数であり、
ｓ６、ｔ６及びｕ６は、同一又は異なり０又は１であり、ｖ６は０〜３の整数であり、ｎ６は、１〜２０の整数であり、
ただし、式中、少なくとも２つの（−Ｙ６−ＳｉＲ６５ｊ６Ｒ６６３−ｊ６）が存在する。）
で表される含シラン反応性架橋基である、上記［１］〜［４］のいずれかに記載の表面処理剤。
［９］  （β）ＯＣＦ２ユニットを有するパーフルオロポリエーテル基含有シラン化合物は、下記式（Ａ１）、（Ａ２）、（Ｂ１）、（Ｂ２）、（Ｃ１）、（Ｃ２）、（Ｄ１）、（Ｄ２）、又は（Ｅ１）
【化２】
2020090652.tif 000003
［式中、
Ｒｆは、それぞれ独立して、１個又はそれ以上のフッ素原子により置換されていてもよい炭素数１〜１６のアルキル基であり、
ＰＦＰＥは、
−（ＯＣ６Ｆ１２）ａ１−（ＯＣ５Ｆ１０）ｂ１−（ＯＣ４Ｆ８）ｃ１−（ＯＣ３Ｆ６）ｄ１−（ＯＣ２Ｆ４）ｅ１−（ＯＣＦ２）ｆ１−
（式中、ａ１、ｂ１、ｃ１、ｄ１及びｅ１は、それぞれ独立して０以上２００以下の整数であり、ｆ１は、１以上２００以下の整数であり、ａ１、ｂ１、ｃ１、ｄ１、ｅ１又はｆ１を付して括弧でくくられた各繰り返し単位の存在順序は式中において任意である。）
で表される基であり、
Ｒ１４は、各出現においてそれぞれ独立して、水素原子又は炭素数１〜２２のアルキル基であり、
Ｒ１５は、各出現においてそれぞれ独立して、水酸基又は加水分解可能な基であり、
Ｒ１３は、各出現においてそれぞれ独立して、水素原子又はハロゲン原子であり、
Ｒ１２は、各出現においてそれぞれ独立して、水素原子又は低級アルキル基であり、
ｎは、（−ＳｉＲ１４ｎＲ１５３−ｎ）単位毎に独立して、０〜３の整数であり、
ただし、式（Ａ１）、（Ａ２）、（Ｂ１）及び（Ｂ２）において、少なくとも１つのＲ１５が存在し； 
Ｘ１０１は、それぞれ独立して、単結合又は２〜１０価の有機基であり；
Ｘ１０２は、各出現においてそれぞれ独立して、単結合又は２価の有機基であり、
ｔは、それぞれ独立して、１〜１０の整数であり、
αは、それぞれ独立して、１〜９の整数であり；
α’は、１〜９の整数であり；
Ｘ１０５は、それぞれ独立して、単結合又は２〜１０価の有機基であり；
βは、それぞれ独立して、１〜９の整数であり；
β’は、１〜９の整数であり；
Ｘ１０７は、それぞれ独立して、単結合又は２〜１０価の有機基であり；
γは、それぞれ独立して、１〜９の整数であり；
γ’は、１〜９の整数であり；
Ｒａ３は、各出現においてそれぞれ独立して、−Ｚ３−ＳｉＲ７１ｐＲ７２ｑＲ７３ｒであり、
Ｚ３は、各出現においてそれぞれ独立して、酸素原子又は２価の有機基であり、
Ｒ７１は、各出現においてそれぞれ独立して、Ｒａ’であり、
Ｒａ’は、Ｒａ３と同意義であり、
Ｒａ３中、Ｚ３基を介して直鎖状に連結されるＳｉは最大で５個であり、
Ｒ７２は、各出現においてそれぞれ独立して、水酸基又は加水分解可能な基であり、
Ｒ７３は、各出現においてそれぞれ独立して、水素原子又は低級アルキル基であり、
ｐは、各出現においてそれぞれ独立して、０〜３の整数であり、
ｑは、各出現においてそれぞれ独立して、０〜３の整数であり、
ｒは、各出現においてそれぞれ独立して、０〜３の整数であり、
ただし、−Ｚ３−ＳｉＲ７１ｐＲ７２ｑＲ７３ｒ毎において、ｐ、ｑ及びｒの和は３であり、式（Ｃ１）及び（Ｃ２）において、少なくとも１つのＲ７２が存在し；
Ｒｂ３は、各出現においてそれぞれ独立して、水酸基又は加水分解可能な基であり、
Ｒｃ３は、各出現においてそれぞれ独立して、水素原子又は低級アルキル基であり、
ｋは、各出現においてそれぞれ独立して、１〜３の整数であり；
ｌは、各出現においてそれぞれ独立して、０〜２の整数であり；
ｍは、各出現においてそれぞれ独立して、０〜２の整数であり；
ただし、γを付して括弧でくくられた単位において、ｋ、ｌ及びｍの和は３であり；
Ｘ１０９は、それぞれ独立して、単結合又は２〜１０価の有機基であり；
δは、それぞれ独立して、１〜９の整数であり；
δ’は、１〜９の整数である。
Ｒｄ３は、各出現においてそれぞれ独立して、−Ｚ３’−ＣＲ８１ｐ’Ｒ８２ｑ’Ｒ８３ｒ’であり、
Ｚ３’は、各出現においてそれぞれ独立して、酸素原子又は２価の有機基であり、
Ｒ８１は、各出現においてそれぞれ独立して、Ｒｄ３”であり、
Ｒｄ３”は、Ｒｄ３と同意義であり、
Ｒｄ３中、Ｚ３’基を介して直鎖状に連結されるＣは最大で５個であり、
Ｒ８２は、−Ｙ３−ＳｉＲ８５ｊＲ８６３−ｊであり、
Ｙ３は、各出現においてそれぞれ独立して、２価の有機基であり、
Ｒ８５は、各出現においてそれぞれ独立して、水酸基又は加水分解可能な基であり、
Ｒ８６は、各出現においてそれぞれ独立して、水素原子又は低級アルキル基であり、
ｊは、（−Ｙ３−ＳｉＲ８５ｊＲ８６３−ｊ）単位毎に独立して、１〜３の整数であり、
Ｒ８３は、各出現においてそれぞれ独立して、水素原子、水酸基又は低級アルキル基であり、
ｐ’は、各出現においてそれぞれ独立して、０〜３の整数であり、
ｑ’は、各出現においてそれぞれ独立して、０〜３の整数であり、
ｒ’は、各出現においてそれぞれ独立して、０〜３の整数であり、
Ｒｅ３は、各出現においてそれぞれ独立して、−Ｙ３−ＳｉＲ８５ｊＲ８６３−ｊであり、
Ｒｆ３は、各出現においてそれぞれ独立して、水素原子、水酸基又は低級アルキル基であり、
ｋ’は、各出現においてそれぞれ独立して、０〜３の整数であり、
ｌ’は、各出現においてそれぞれ独立して、０〜３の整数であり、
ｍ’は、各出現においてそれぞれ独立して、０〜３の整数であり、
ただし、式中、少なくとも１つのｑ’は２又は３であるか、あるいは、少なくとも１つのｌ’は２又は３であり；
Ｇ５は、−Ｒ１７−Ｏ−、−Ｒ１７−ＣＯＮＨ−、−ＣＯＮＨ−又は単結合であり、
Ｒ１７は、アルキレン基であり、
Ｚ５は、（ａ５＋ｂ５）価の炭化水素基、又は炭化水素基の炭素原子−炭素原子間にエーテル性酸素原子を１つ以上有する、炭素数２以上で（ａ５＋ｂ５）価の基であり、
Ｒ１６は、アルキレン基であり、
ａ５は、１以上の整数であり
ｂ５は、１以上の整数であり、
ただし、（ａ５＋ｂ５）は３以上であり、
ｃ５は０又は１である。］
で表される化合物である、上記［１］〜［８］のいずれか１つに記載の表面処理剤。
［１０］  （β）ＯＣＦ２ユニットを有するパーフルオロポリエーテル基含有シラン化合物は、式（Ｃ１）又は（Ｃ２）で表される化合物である、上記［９］に記載の表面処理剤。
［１１］  ＰＦＰＥは、
−（ＯＣ４Ｆ８）ｍ１３−（ＯＣ３Ｆ６）ｍ１４−（ＯＣ２Ｆ４）ｍ１５−（ＯＣＦ２）ｍ１６−
（式中、ｍ１３及びｍ１４は、それぞれ、０〜３０の整数であり、ｍ１５及びｍ１６は、それぞれ、１〜２００の整数である。各繰り返し単位の存在順序は任意である。）
で表される基である、上記［９］又は［１０］に記載の表面処理剤。
［１２］  さらに溶媒を含む、上記［１］〜［１１］のいずれか１つに記載の表面処理剤。
［１３］  防汚性コーティング剤又は防水性コーティング剤として使用される、上記［１］〜［１２］のいずれか１つに記載の表面処理剤。
［１４］  真空蒸着用である、上記［１］〜［１３］のいずれか１つに記載の表面処理剤。
［１５］  上記［１］〜［１４］のいずれか１つに記載の表面処理剤を含有するペレット。
［１６］  基材と、該基材の表面に、上記［１］〜［１４］のいずれか１つに記載の表面処理剤より形成された層とを含む物品。
［１７］  前記物品が光学部材である、上記［１６］に記載の物品。
【発明の効果】
【０００７】
本開示の表面処理剤を用いることにより、優れた撥水性に加え、優れた耐候性、表面滑り性、消しゴム耐久性、及びＳＷ摩擦耐久性をバランス良く有する表面処理層を形成することができる。
【発明を実施するための形態】
【０００８】
以下、本開示の表面処理剤について具体的に説明する。
【０００９】
本開示の表面処理剤は、
（α）式（α１）又は式（α２）で表されるイソシアヌル化合物と、
（β）ＯＣＦ２ユニットを有するパーフルオロポリエーテル基含有シラン化合物
とを含んで成る。
【００１０】
（α）式（α１）又は式（α２）で表されるイソシアヌル化合物（以下、「化合物α」とも称する。）
【００１１】
上記化合物αは、式（α１）又は式（α２）：
【化３】
2020090652.tif 000004
（式中：
Ｒ１はポリエーテル鎖を含む一価の有機基であり、
Ｒ１’はポリエーテル鎖を含む二価の有機基であり、
前記ポリエーテル鎖は、
式：−（ＯＣ６Ｆ１２）ｍ１１−（ＯＣ５Ｆ１０）ｍ１２−（ＯＣ４Ｆ８）ｍ１３−（ＯＣ３Ｘ１０６）ｍ１４−（ＯＣ２Ｆ４）ｍ１５−（ＯＣＦ２）ｍ１６−
（式中、ｍ１１、ｍ１２、ｍ１３、ｍ１４、ｍ１５及びｍ１６は、独立に、０又は１以上の整数であり、
Ｘ１０は、独立にＨ、Ｆ又はＣｌであり、
各繰り返し単位の存在順序は任意である。）
で表される鎖であり、
Ｘ１は、独立に、含シラン反応性架橋基であり、
Ｘ２は、独立に、一価の基を表す。）
で表される化合物である。
【００１２】
Ｒ１としては、ポリエーテル鎖を含む一価の有機基（但し、ウレタン結合を含むものを除く）が好ましい。
【００１３】
Ｒ１’としては、ポリエーテル鎖を含む二価の有機基（但し、ウレタン結合を含むものを除く）が好ましい。
【００１４】
Ｘ１０としては、Ｆが好ましい。
【００１５】
ｍ１１〜ｍ１６は、それぞれ、０〜２００の整数であることが好ましく、０〜１００の整数であることがより好ましい。ｍ１１〜ｍ１６は、合計で、１以上であることが好ましく、５以上であることがより好ましく、１０以上であることが更に好ましい。ｍ１１〜ｍ１６は、合計で、２００以下であることが好ましく、１００以下であることがより好ましい。ｍ１１〜ｍ１６は、合計で、１０〜２００であることが好ましく、１０〜１００であることがより好ましい。
【００１６】
上記ポリエーテル鎖において、各繰り返し単位は、直鎖状であっても、分枝鎖状であってもよいが、好ましくは直鎖状である。例えば、−（ＯＣ６Ｆ１２）−は、−（ＯＣＦ２ＣＦ２ＣＦ２ＣＦ２ＣＦ２ＣＦ２）−、−（ＯＣＦ（ＣＦ３）ＣＦ２ＣＦ２ＣＦ２ＣＦ２）−、−（ＯＣＦ２ＣＦ（ＣＦ３）ＣＦ２ＣＦ２ＣＦ２）−、−（ＯＣＦ２ＣＦ２ＣＦ（ＣＦ３）ＣＦ２ＣＦ２）−、−（ＯＣＦ２ＣＦ２ＣＦ２ＣＦ（ＣＦ３）ＣＦ２）−、−（ＯＣＦ２ＣＦ２ＣＦ２ＣＦ２ＣＦ（ＣＦ３））−等であってもよいが、好ましくは−（ＯＣＦ２ＣＦ２ＣＦ２ＣＦ２ＣＦ２ＣＦ２）−である。−（ＯＣ５Ｆ１０）−は、−（ＯＣＦ２ＣＦ２ＣＦ２ＣＦ２ＣＦ２）−、−（ＯＣＦ（ＣＦ３）ＣＦ２ＣＦ２ＣＦ２）−、−（ＯＣＦ２ＣＦ（ＣＦ３）ＣＦ２ＣＦ２）−、−（ＯＣＦ２ＣＦ２ＣＦ（ＣＦ３）ＣＦ２）−、−（ＯＣＦ２ＣＦ２ＣＦ２ＣＦ（ＣＦ３））−等であってもよいが、好ましくは−（ＯＣＦ２ＣＦ２ＣＦ２ＣＦ２ＣＦ２）−である。−（ＯＣ４Ｆ８）−は、−（ＯＣＦ２ＣＦ２ＣＦ２ＣＦ２）−、−（ＯＣＦ（ＣＦ３）ＣＦ２ＣＦ２）−、−（ＯＣＦ２ＣＦ（ＣＦ３）ＣＦ２）−、−（ＯＣＦ２ＣＦ２ＣＦ（ＣＦ３））−、−（ＯＣ（ＣＦ３）２ＣＦ２）−、−（ＯＣＦ２Ｃ（ＣＦ３）２）−、−（ＯＣＦ（ＣＦ３）ＣＦ（ＣＦ３））−、−（ＯＣＦ（Ｃ２Ｆ５）ＣＦ２）−及び−（ＯＣＦ２ＣＦ（Ｃ２Ｆ５））−のいずれであってもよいが、好ましくは−（ＯＣＦ２ＣＦ２ＣＦ２ＣＦ２）−である。−（ＯＣ３Ｆ６）−は、−（ＯＣＦ２ＣＦ２ＣＦ２）−、−（ＯＣＦ（ＣＦ３）ＣＦ２）−及び−（ＯＣＦ２ＣＦ（ＣＦ３））−のいずれであってもよいが、好ましくは−（ＯＣＦ２ＣＦ２ＣＦ２）−である。また、−（ＯＣ２Ｆ４）−は、−（ＯＣＦ２ＣＦ２）−及び−（ＯＣＦ（ＣＦ３））−のいずれであってもよいが、好ましくは−（ＯＣＦ２ＣＦ２）−である。
【００１７】
一の態様において、上記ポリエーテル鎖は、−（ＯＣ３Ｆ６）ｍ１４−（式中、ｍ１４は１〜２００の整数である）で表される鎖である。上記ポリエーテル鎖は、好ましくは、−（ＯＣＦ２ＣＦ２ＣＦ２）ｍ１４−（式中、ｍ１４は１〜２００の整数である）で表される鎖又は−（ＯＣＦ（ＣＦ３）ＣＦ２）ｍ１４−（式中、ｍ１４は１〜２００の整数である）で表される鎖である。一の態様において、上記ポリエーテル鎖は、−（ＯＣＦ２ＣＦ２ＣＦ２）ｍ１４−（式中、ｍ１４は１〜２００の整数である）で表される鎖である。別の態様において、上記ポリエーテル鎖は、−（ＯＣＦ（ＣＦ３）ＣＦ２）ｍ１４−（式中、ｍ１４は１〜２００の整数である）で表される鎖である。ｍ１４は、５〜２００の整数であることが好ましく、１０〜２００の整数であることがより好ましい。
【００１８】
別の態様において、上記ポリエーテル鎖は、−（ＯＣ４Ｆ８）ｍ１３−（ＯＣ３Ｆ６）ｍ１４−（ＯＣ２Ｆ４）ｍ１５−（ＯＣＦ２）ｍ１６−（式中、ｍ１３及びｍ１４は、それぞれ、０〜３０の整数であり、ｍ１５及びｍ１６は、それぞれ、１〜２００の整数である。ｍ１３〜ｍ１６は、合計で、５以上である。各繰り返し単位の存在順序は任意である）で表される鎖である。ｍ１５及びｍ１６は、それぞれ、５〜２００の整数であることが好ましく、１０〜２００の整数であることがより好ましい。ｍ１３〜ｍ１６は、合計で、１０以上であることが好ましい。上記ポリエーテル鎖は、−（ＯＣＦ２ＣＦ２ＣＦ２ＣＦ２）ｍ１３−（ＯＣＦ２ＣＦ２ＣＦ２）ｍ１４−（ＯＣＦ２ＣＦ２）ｍ１５−（ＯＣＦ２）ｍ１６−であることが好ましい。一の態様において、上記ポリエーテル鎖は、−（ＯＣ２Ｆ４）ｍ１５−（ＯＣＦ２）ｍ１６−（式中、ｍ１５及びｍ１６は、それぞれ、１〜２００の整数である。各繰り返し単位の存在順序は任意である）で表される鎖であってもよい。ｍ１５及びｍ１６は、それぞれ、５〜２００の整数であることが好ましく、１０〜２００の整数であることがより好ましい。
【００１９】
さらに別の態様において、上記ポリエーテル鎖は、−（Ｒｍ１−Ｒｍ２）ｍ１７−で表される基である。式中、Ｒｍ１は、ＯＣＦ２又はＯＣ２Ｆ４であり、好ましくはＯＣ２Ｆ４である。式中、Ｒｍ２は、ＯＣ２Ｆ４、ＯＣ３Ｆ６、ＯＣ４Ｆ８、ＯＣ５Ｆ１０及びＯＣ６Ｆ１２から選択される基であるか、あるいは、これらの基から独立して選択される２又は３つの基の組み合わせである。好ましくは、Ｒｍ１は、ＯＣ２Ｆ４、ＯＣ３Ｆ６及びＯＣ４Ｆ８から選択される基であるか、ＯＣ３Ｆ６、ＯＣ４Ｆ８、ＯＣ５Ｆ１０及びＯＣ６Ｆ１２から選択される基であるか、あるいは、これらの基から独立して選択される２又は３つの基の組み合わせである。ＯＣ２Ｆ４、ＯＣ３Ｆ６及びＯＣ４Ｆ８から独立して選択される２又は３つの基の組み合わせとしては、特に限定されないが、例えば−ＯＣ２Ｆ４ＯＣ３Ｆ６−、−ＯＣ２Ｆ４ＯＣ４Ｆ８−、−ＯＣ３Ｆ６ＯＣ２Ｆ４−、−ＯＣ３Ｆ６ＯＣ３Ｆ６−、−ＯＣ３Ｆ６ＯＣ４Ｆ８−、−ＯＣ４Ｆ８ＯＣ４Ｆ８−、−ＯＣ４Ｆ８ＯＣ３Ｆ６−、−ＯＣ４Ｆ８ＯＣ２Ｆ４−、−ＯＣ２Ｆ４ＯＣ２Ｆ４ＯＣ３Ｆ６−、−ＯＣ２Ｆ４ＯＣ２Ｆ４ＯＣ４Ｆ８−、−ＯＣ２Ｆ４ＯＣ３Ｆ６ＯＣ２Ｆ４−、−ＯＣ２Ｆ４ＯＣ３Ｆ６ＯＣ３Ｆ６−、−ＯＣ２Ｆ４ＯＣ４Ｆ８ＯＣ２Ｆ４−、−ＯＣ３Ｆ６ＯＣ２Ｆ４ＯＣ２Ｆ４−、−ＯＣ３Ｆ６ＯＣ２Ｆ４ＯＣ３Ｆ６−、−ＯＣ３Ｆ６ＯＣ３Ｆ６ＯＣ２Ｆ４−、及び−ＯＣ４Ｆ８ＯＣ２Ｆ４ＯＣ２Ｆ４−等が挙げられる。上記ｍ１７は、２以上の整数であり、好ましくは３以上の整数であり、より好ましくは５以上の整数であり、１００以下の整数であり、好ましくは５０以下の整数である。上記式中、ＯＣ２Ｆ４、ＯＣ３Ｆ６、ＯＣ４Ｆ８、ＯＣ５Ｆ１０及びＯＣ６Ｆ１２は、直鎖又は分枝鎖のいずれであってもよく、好ましくは直鎖である。この態様において、ポリエーテル鎖は、好ましくは、−（ＯＣ２Ｆ４−ＯＣ３Ｆ６）ｍ１７−又は−（ＯＣ２Ｆ４−ＯＣ４Ｆ８）ｍ１７−である。
【００２０】
さらに別の態様において、上記ポリエーテル鎖は、−（ＯＣ６Ｆ１２）ｍ１１−（ＯＣ５Ｆ１０）ｍ１２−（ＯＣ４Ｆ８）ｍ１３−（ＯＣ３Ｆ６）ｍ１４−（ＯＣ２Ｆ４）ｍ１５−（ＯＣＦ２）ｍ１６−（式中、ｍ１５は、１以上２００以下の整数であり、ｍ１１、ｍ１２、ｍ１３、ｍ１４、及びｍ１６は、それぞれ独立して０以上２００以下の整数であって、ｍ１１、ｍ１２、ｍ１３、ｍ１４、ｍ１５及びｍ１６の和は少なくとも１であり、また、ｍ１１、ｍ１２、ｍ１３、ｍ１４、ｍ１５又はｍ１６を付して括弧でくくられた各繰り返し単位の存在順序は式中において任意である。）で表される基である。ｍ１５は、好ましくは、１以上１００以下、より好ましくは５以上１００以下の整数である。ｍ１１、ｍ１２、ｍ１３、ｍ１４、ｍ１５及びｍ１６の和は、好ましくは５以上であり、より好ましくは１０以上、例えば１０以上１００以下である。
【００２１】
さらに別の態様において、上記ポリエーテル鎖は、−（ＯＣ６Ｆ１２）ｍ１１−（ＯＣ５Ｆ１０）ｍ１２−（ＯＣ４Ｆ８）ｍ１３−（ＯＣ３Ｆ６）ｍ１４−（ＯＣ２Ｆ４）ｍ１５−（ＯＣＦ２）ｍ１６−（式中、ｍ１６は、１以上２００以下の整数であり、ｍ１１、ｍ１２、ｍ１３、ｍ１４、及びｍ１５は、それぞれ独立して０以上２００以下の整数であって、ｍ１１、ｍ１２、ｍ１３、ｍ１４、ｍ１５及びｍ１６の和は少なくとも１であり、また、ｍ１１、ｍ１２、ｍ１３、ｍ１４、ｍ１５又はｍ１６を付して括弧でくくられた各繰り返し単位の存在順序は式中において任意である。）で表される基である。ｍ１６は、好ましくは、１以上１００以下、より好ましくは５以上１００以下の整数である。ｍ１１、ｍ１２、ｍ１３、ｍ１４、ｍ１５及びｍ１６の和は、好ましくは５以上であり、より好ましくは１０以上、例えば１０以上１００以下である。
【００２２】
上記ポリエーテル鎖において、ｍ１６に対するｍ１５の比（以下、「ｍ１５／ｍ１６比」という）は、０．１〜１０であり、好ましくは０．２〜５であり、より好ましくは０．２〜２であり、さらに好ましくは０．２〜１．５であり、さらにより好ましくは０．２〜０．８５である。ｍ１５／ｍ１６比を１０以下にすることにより、表面処理層の滑り性、摩擦耐久性及び耐ケミカル性（例えば、人工汗に対する耐久性）がより向上する。ｍ１５／ｍ１６比がより小さいほど、上記表面処理層の滑り性及び摩擦耐久性はより向上する。一方、ｍ１５／ｍ１６比を０．１以上にすることにより、化合物の安定性をより高めることができる。ｍ１５／ｍ１６比がより大きいほど、化合物の安定性はより向上する。
【００２３】
上記ポリエーテル鎖は、下記式
式：−（ＯＣＦ２ＣＦ２ＣＸ１１２）ｎ１１（ＯＣＦ２ＣＦ（ＣＦ３））ｎ１２（ＯＣＦ２ＣＦ２）ｎ１３（ＯＣＦ２）ｎ１４（ＯＣ４Ｆ８）ｎ１５−
（式中、ｎ１１、ｎ１２、ｎ１３、ｎ１４及びｎ１５は、独立に、０又は１以上の整数であり、
Ｘ１１は独立にＨ、Ｆ又はＣｌであり、
各繰り返し単位の存在順序は任意である。）
で表される鎖、及び、下記式
式：−（ＯＣＦ２−Ｒ１１）ｆ−
（式中、Ｒ１１は、ＯＣ２Ｆ４、ＯＣ３Ｆ６及びＯＣ４Ｆ８から選択される基であり、ｆは、２〜１００の整数である）
で表される鎖からなる群より選択される少なくとも１種の鎖であってもよい。
【００２４】
Ｘ１１としては、Ｆが好ましい。
【００２５】
ｎ１１〜ｎ１５は、それぞれ、０〜２００の整数であることが好ましい。ｎ１１〜ｎ１５は、合計で、２以上であることが好ましく、５〜３００であることがより好ましく、１０〜２００であることが更に好ましく、１０〜１００であることが特に好ましい。
【００２６】
Ｒ１１は、ＯＣ２Ｆ４、ＯＣ３Ｆ６及びＯＣ４Ｆ８から選択される基であるか、あるいは、これらの基から独立して選択される２又は３つの基の組み合わせである。ＯＣ２Ｆ４、ＯＣ３Ｆ６及びＯＣ４Ｆ８から独立して選択される２又は３つの基の組み合わせとしては、特に限定されないが、例えば−ＯＣ２Ｆ４ＯＣ３Ｆ６−、−ＯＣ２Ｆ４ＯＣ４Ｆ８−、−ＯＣ３Ｆ６ＯＣ２Ｆ４−、−ＯＣ３Ｆ６ＯＣ３Ｆ６−、−ＯＣ３Ｆ６ＯＣ４Ｆ８−、−ＯＣ４Ｆ８ＯＣ４Ｆ８−、−ＯＣ４Ｆ８ＯＣ３Ｆ６−、−ＯＣ４Ｆ８ＯＣ２Ｆ４−、−ＯＣ２Ｆ４ＯＣ２Ｆ４ＯＣ３Ｆ６−、−ＯＣ２Ｆ４ＯＣ２Ｆ４ＯＣ４Ｆ８−、−ＯＣ２Ｆ４ＯＣ３Ｆ６ＯＣ２Ｆ４−、−ＯＣ２Ｆ４ＯＣ３Ｆ６ＯＣ３Ｆ６−、−ＯＣ２Ｆ４ＯＣ４Ｆ８ＯＣ２Ｆ４−、−ＯＣ３Ｆ６ＯＣ２Ｆ４ＯＣ２Ｆ４−、−ＯＣ３Ｆ６ＯＣ２Ｆ４ＯＣ３Ｆ６−、−ＯＣ３Ｆ６ＯＣ３Ｆ６ＯＣ２Ｆ４−、及び−ＯＣ４Ｆ８ＯＣ２Ｆ４ＯＣ２Ｆ４−等が挙げられる。上記ｆは、２〜１００の整数、好ましくは２〜５０の整数である。上記式中、ＯＣ２Ｆ４、ＯＣ３Ｆ６及びＯＣ４Ｆ８は、直鎖又は分枝鎖のいずれであってもよく、好ましくは直鎖である。この態様において、式：−（ＯＣ２Ｆ４−Ｒ１１）ｆ−は、好ましくは、式：−（ＯＣ２Ｆ４−ＯＣ３Ｆ６）ｆ−又は式：−（ＯＣ２Ｆ４−ＯＣ４Ｆ８）ｆ−である。
【００２７】
上記イソシアヌル化合物において、ポリエーテル鎖部分の数平均分子量は、特に限定されるものではないが、例えば５００〜３０，０００、好ましくは１，５００〜３０，０００、より好ましくは２，０００〜１０，０００である。上記数平均分子量は、１９Ｆ−ＮＭＲにより測定される値とする。
【００２８】
別の態様において、ポリエーテル鎖部分の数平均分子量は、５００〜３０，０００、好ましくは１，０００〜２０，０００、より好ましくは２，０００〜１５，０００、さらにより好ましくは２，０００〜１０，０００、例えば３，０００〜６，０００であり得る。
【００２９】
別の態様において、ポリエーテル鎖部分の数平均分子量は、４，０００〜３０，０００、好ましくは５，０００〜１０，０００、より好ましくは６，０００〜１０，０００であり得る。
【００３０】
Ｒ１としては、
式：Ｒ３−（ＯＲ２）ａ−Ｌ−
（式中、（ＯＲ２）ａは上記ポリエーテル鎖であり、
Ｒ３は、アルキル基又はフッ素化アルキル基であり、
Ｌは単結合又は二価の連結基である。）
で表される一価の有機基であることが好ましい。
【００３１】
Ｒ１’としては、
式：−Ｌ’−（ＯＲ２）ａ−Ｌ−
（式中、（ＯＲ２）ａは上記ポリエーテル鎖であり、
Ｌは、独立に、単結合又は二価の連結基であり、
Ｌ’は、独立に、単結合又は二価の連結基であり、
Ｌが式（α２）の右側のイソシアヌル環に結合し、Ｌ’が左側のイソシアヌル環に結合する。）
で表される一価の有機基であることが好ましい。
【００３２】
Ｒ３の炭素数としては、１〜１６が好ましく、１〜８が好ましい。
【００３３】
Ｒ３としては、直鎖であっても、分枝鎖であってもよく、直鎖又は分枝鎖の炭素数１〜１６のアルキル基又はフッ素化アルキル基であることが好ましく、直鎖又は分枝鎖の炭素数１〜８のアルキル基又はフッ素化アルキル基であることがより好ましく、直鎖又は分枝鎖の炭素数１〜６のアルキル基又はフッ素化アルキル基であることが更に好ましく、直鎖又は分枝鎖の炭素数１〜３のアルキル基又はフッ素化アルキル基であることが更により好ましく、直鎖の炭素数１〜３のアルキル基又はフッ素化アルキル基であることが特に好ましい。
【００３４】
Ｒ３は、炭素数１〜１６のフッ素化アルキル基であることが好ましく、ＣＦ２Ｈ−Ｃ１−１５フルオロアルキレン基又は炭素数１〜１６のパーフルオロアルキル基であることがより好ましく、炭素数１〜１６のパーフルオロアルキル基であることが更に好ましい。
【００３５】
炭素数１〜１６のパーフルオロアルキル基は、直鎖であっても、分枝鎖であってもよく、好ましくは、直鎖又は分枝鎖の炭素数１〜６、特に炭素数１〜３のパーフルオロアルキル基であり、より好ましくは直鎖の炭素数１〜３のパーフルオロアルキル基、具体的には−ＣＦ３、−ＣＦ２ＣＦ３、又は−ＣＦ２ＣＦ２ＣＦ３である。
【００３６】
Ｌは、式（α１）のイソシアヌル環に直接結合する単結合又は二価の連結基である。Ｌとしては、単結合、アルキレン基、又は、エーテル結合及びエステル結合からなる群より選択される少なくとも１種の結合を含む二価の基が好ましく、単結合、炭素数１〜１０のアルキレン基、又は、エーテル結合及びエステル結合からなる群より選択される少なくとも１種の結合を含む炭素数１〜１０の二価の炭化水素基がより好ましい。
【００３７】
Ｌとしては、
式：−（ＣＸ１２１Ｘ１２２）ｏ−（Ｌ１）ｐ−（ＣＸ１２３Ｘ１２４）ｑ−
（式中、Ｘ１２１〜Ｘ１２４は、独立に、Ｈ、Ｆ、ＯＨ、又は、−ＯＳｉ（ＯＲ１２５）３であり（ここに、３つのＲ１２５は独立に炭素数１〜４のアルキル基である。）、
Ｌ１は、−Ｃ（＝Ｏ）ＮＨ−、−ＮＨＣ（＝Ｏ）−、−Ｏ−、−Ｃ（＝Ｏ）Ｏ−、−ＯＣ（＝Ｏ）−、−ＯＣ（＝Ｏ）Ｏ−、又は、−ＮＨＣ（＝Ｏ）ＮＨ−（各結合の左側がＣＸ１２１Ｘ１２２に結合）、
ｏは０〜１０の整数、
ｐは０又は１、
ｑは１〜１０の整数）
で表される基が更に好ましい。
【００３８】
Ｌ’としては、
−（ＣＸ１２６Ｘ１２７）ｒ−（ＣＸ１２１Ｘ１２２）ｏ−（Ｌ１）ｐ−（ＣＸ１２３Ｘ１２４）ｑ−
（式中、Ｘ１２１〜Ｘ１２４、Ｌ１、ｏ、ｐ及びｑは、上記Ｌにおける規定と同意義であり、
Ｘ１２６及びＸ１２７は、独立に、Ｈ、Ｆ又はＣｌであり、好ましくはＦであり、
ｒは１〜６の整数であり、
−（ＣＸ１２６Ｘ１２７）ｒ−が（ＯＲ２）ａに結合し、（ＣＸ１２３Ｘ１２４）ｑがイソシアヌル環に結合する。）
で表される基が更に好ましい。
【００３９】
Ｌ１としては、−Ｏ−又は−Ｃ（＝Ｏ）Ｏ−が好ましい。
【００４０】
Ｌとしては、
式：−（ＣＦ２）ｍ１１−（ＣＨ２）ｍ１２−Ｏ−（ＣＨ２）ｍ１３−
（式中、ｍ１１は１〜３の整数、ｍ１２は１〜３の整数、ｍ１３は１〜３の整数）
で表される基、
式：−（ＣＦ２）ｍ１４−（ＣＨ２）ｍ１５−Ｏ−ＣＨ２ＣＨ（ＯＨ）−（ＣＨ２）ｍ１６−
（式中、ｍ１４は１〜３の整数、ｍ１５は１〜３の整数、ｍ１６は１〜３の整数）
で表される基、
式：−（ＣＦ２）ｍ１７−（ＣＨ２）ｍ１８−
（式中、ｍ１７は１〜３の整数、ｍ１８は１〜３の整数）
で表される基、又は、
式：−（ＣＦ２）ｍ１９−（ＣＨ２）ｍ２０−Ｏ−ＣＨ２ＣＨ（ＯＳｉ（ＯＣＨ３）３）−（ＣＨ２）ｍ２１−
（式中、ｍ１９は１〜３の整数、ｍ２０は１〜３の整数、ｍ２１は１〜３の整数）
で表される基が特に好ましい。
【００４１】
Ｌとして、特に限定されないが、具体的には、−Ｃ２Ｈ４−、−Ｃ３Ｈ６−、−Ｃ４Ｈ８−Ｏ−ＣＨ２−、−ＣＯ−Ｏ−ＣＨ２−ＣＨ（ＯＨ）−ＣＨ２−、−（ＣＦ２）ｎ−（ｎは０〜４の整数）、−ＣＨ２−、−Ｃ４Ｈ８−、−（ＣＦ２）ｎ−（ＣＨ２）ｍ−（ｎ、ｍは独立していずれも０〜４の整数）、−ＣＦ２ＣＦ２ＣＨ２ＯＣＨ２ＣＨ（ＯＨ）ＣＨ２−、−ＣＦ２ＣＦ２ＣＨ２ＯＣＨ２ＣＨ（ＯＳｉ（ＯＣＨ３）３）ＣＨ２−等が挙げられる。
【００４２】
Ｘ１は、一価の含シラン反応性架橋基である。
【００４３】
上記含シラン反応性架橋基は、基材との接着性に寄与する。上記架橋性基は、上記基材の材料と化学的に反応してもよい。
【００４４】
一の態様において、上記含シラン反応性架橋基としては、
式：−Ｌ２−｛Ｓｉ（Ｒａ）ｓ（Ｒｂ）ｔ（Ｒｃ）ｕ（Ｒｄ）ｖ｝ｎ
（式中、Ｌ２は単結合又は二価の連結基、
Ｒａ、Ｒｂ及びＲｃは、同一又は異なり、水素、ハロゲン、炭素数１〜１０のアルコキシ基、炭素数１〜１０のアミノ基、炭素数１〜１０のアセトキシ基、炭素数３〜１０のアリル基、又は炭素数３〜１０のグリシジル基である。
Ｒｄは、同一又は異なり、−Ｏ−、−ＮＨ−、−Ｃ≡Ｃ−、又は、シラン結合である。
ｓ、ｔ及びｕは、同一又は異なり０又は１であり、ｖは０〜３の整数であり、ｎは、１〜２０の整数である。ｎが１である場合、ｓ＋ｔ＋ｕは３であり、ｖは０である。ｎが２〜２０である場合、ｓ＋ｔ＋ｕは、同一又は異なり０〜２であり、ｖは、同一又は異なり０〜２であり、ｖが１以上の整数である場合、少なくとも２個のＳｉはＲｄを介して、直鎖、梯子型、環状、又は複環状に結合している。）
で表される基が好ましい。Ｒａ、Ｒｂ及びＲｃは、Ｓｉに結合している１価の基である。Ｒｄは、２個のＳｉに結合している２価の基である。
【００４５】
Ｒａ、Ｒｂ及びＲｃは、同一又は異なり、少なくとも１つは、水素、ハロゲン、炭素数１〜１０のアルコキシ基、又は炭素数１〜１０のアミノ基であり、それ以外は炭素数１〜１０のアセトキシ基、炭素数３〜１０のアリル基、又は炭素数３〜１０のグリシジル基であることが好ましく、更に好ましくは、炭素数１〜４のアルコキシ基である。ｎが２〜２０である場合、ｓ＋ｔ＋ｕは、同一又は異なり、０〜２であり、ｖは０〜２であることが好ましい。
【００４６】
Ｒａ、Ｒｂ及びＲｃにおいて、ハロゲンとしては、Ｃｌ、Ｂｒ又はＩが好ましく、Ｃｌがより好ましい。
【００４７】
Ｒａ、Ｒｂ及びＲｃにおいて、アルコキシ基の炭素数は、１〜５であることが好ましい。上記アルコキシ基は鎖状でも、環状でも、分岐していてもよい。また、水素原子がフッ素原子等に置換されていてもよい。アルコキシ基としては、メトキシ基、エトキシ基、プロピロキシ基、又はブトキシ基が好ましく、より好ましくは、メトキシ基、又はエトキシ基である。
【００４８】
Ｒｄは、同一又は異なり、−Ｏ−、−ＮＨ−、−Ｃ≡Ｃ−、又は、シラン結合である。Ｒｄとしては、−Ｏ−、−ＮＨ−、又は、−Ｃ≡Ｃ−が好ましい。Ｒｄは、２個のＳｉに結合している２価の基であり、Ｒｄによって２以上のケイ素原子がＲｄを介して、直鎖、梯子型、環状、又は複環状に結合することができる。ｎが２以上の整数である場合、ケイ素原子同士で結合していてもよい。
【００４９】
一の態様において、Ｘ１は、式：
−Ｌ２−｛Ｓｉ（Ｒａ）ｓ（Ｒｂ）ｔ（Ｒｃ）ｕ（Ｒｄ’）ｖ｝ｎ
（式中、Ｌ２は単結合又は二価の連結基であり、
Ｒａ、Ｒｂ及びＲｃは、同一又は異なり、水素、ハロゲン、炭素数１〜１０のアルコキシ基、炭素数１〜１０のアミノ基、炭素数１〜１０のアセトキシ基、炭素数３〜１０のアリル基、又は炭素数３〜１０のグリシジル基であり、
Ｒｄ’は、同一又は異なり、−Ｚ−ＳｉＲｄ１’ｐ’Ｒｄ２’ｑ’Ｒｄ３’ｒ’
（式中、Ｚは、同一又は異なり、単結合又は二価の連結基であり、
Ｒｄ１’は、同一又は異なり、Ｒｄ”であり、
Ｒｄ”は、Ｒｄ’と同意義であり、
Ｒｄ’中、Ｚ基を介して直鎖状に連結されるＳｉは最大で５個であり、
Ｒｄ２’は、同一又は異なり、水酸基又は加水分解可能な基であり、
Ｒｄ３’は、同一又は異なり、水素原子又は低級アルキル基であり、
ｐ’は、同一又は異なり、０〜３の整数であり、
ｑ’は、同一又は異なり、０〜３の整数であり、
ｒ’は、同一又は異なり、０〜３の整数であり、
ただし、ｐ’、ｑ’及びｒ’の和は３である。）
で表される基であり、
ｓ、ｔ及びｕは、同一又は異なり０又は１であり、
ｖは０〜３の整数であり、
ｎは、１〜２０の整数である。）
で表される含シラン反応性架橋基である。
【００５０】
式中、Ｚは、同一又は異なり、単結合又は二価の連結基を表す。
【００５１】
Ｚとして、具体的には、−Ｃ２Ｈ４−、−Ｃ３Ｈ６−、−ＣＯ−Ｏ−ＣＨ２−ＣＨ（ＯＨ）−ＣＨ２−、−ＣＨ２−、−Ｃ４Ｈ８−等が挙げられる。
【００５２】
式中、Ｒｄ１は、同一又は異なり、Ｒｄ”を表す。Ｒｄ”は、Ｒｄ’と同意義である。
【００５３】
Ｒｄ’中、Ｚ基を介して直鎖状に連結されるＳｉは最大で５個である。即ち、上記Ｒｄ’において、Ｒｄ１’が少なくとも１つ存在する場合、Ｒｄ’中にＺ基を介して直鎖状に連結されるＳｉ原子が２個以上存在するが、かかるＺ基を介して直鎖状に連結されるＳｉ原子の数は最大で５個である。なお、「Ｒｄ’中のＺ基を介して直鎖状に連結されるＳｉ原子の数」とは、Ｒｄ’中において直鎖状に連結される−Ｚ−Ｓｉ−の繰り返し数と等しくなる。
【００５４】
例えば、下記にＲｄ’中においてＺ基を介してＳｉ原子が連結された一例を示す。
【００５５】
【化４】
2020090652.tif 000005
【００５６】
上記式において、＊は、主鎖のＳｉに結合する部位を意味し、…は、ＺＳｉ以外の所定の基が結合していること、即ち、Ｓｉ原子の３本の結合手がすべて…である場合、ＺＳｉの繰り返しの終了箇所を意味する。また、Ｓｉの右肩の数字は、＊から数えたＺ基を介して直鎖状に連結されたＳｉの出現数を意味する。即ち、Ｓｉ２でＺＳｉ繰り返しが終了している鎖は「Ｒｄ’中のＺ基を介して直鎖状に連結されるＳｉ原子の数」が２個であり、同様に、Ｓｉ３、Ｓｉ４及びＳｉ５でＺＳｉ繰り返しが終了している鎖は、それぞれ、「Ｒｄ’中のＺ基を介して直鎖状に連結されるＳｉ原子の数」が３、４及び５個である。なお、上記の式から明らかなように、Ｒｄ’中には、ＺＳｉ鎖が複数存在するが、これらはすべて同じ長さである必要はなく、それぞれ任意の長さであってもよい。
【００５７】
好ましい態様において、下記に示すように、「Ｒｄ’中のＺ基を介して直鎖状に連結されるＳｉ原子の数」は、すべての鎖において、１個（左式）又は２個（右式）である。
【００５８】
【化５】
2020090652.tif 000006
【００５９】
一の態様において、Ｒｄ’中のＺ基を介して直鎖状に連結されるＳｉ原子の数は１個又は２個、好ましくは１個である。
【００６０】
式中、Ｒｄ２’は、同一又は異なり、水酸基又は加水分解可能な基を表す。水酸基は、特に限定されないが、加水分解可能な基が加水分解して生じたものであってよい。
【００６１】
好ましくは、Ｒｄ２’は、−ＯＲ（式中、Ｒは、置換又は非置換のＣ１−３アルキル基、より好ましくはメチル基を表す）である。
【００６２】
式中、Ｒｄ３’は、同一又は異なり、水素原子又は低級アルキル基を表す。該低級アルキル基は、好ましくは炭素数１〜２０のアルキル基、より好ましくは炭素数１〜６のアルキル基、さらに好ましくはメチル基である。
【００６３】
式中、ｐ’は、同一又は異なり、０〜３の整数であり；ｑ’は、同一又は異なり、０〜３の整数であり；ｒ’は、同一又は異なり、０〜３の整数である。ただし、ｐ’、ｑ’及びｒ’の和は３である。
【００６４】
好ましい態様において、Ｒｄ中の末端のＲｄ’（Ｒｄ’が存在しない場合、Ｒｄ）において、上記ｑ’は、好ましくは２以上、例えば２又は３であり、より好ましくは３である。
【００６５】
好ましい態様において、Ｒｄは、末端部に、少なくとも１つの、−Ｓｉ（−Ｚ−ＳｉＲｄ２’ｑ’Ｒｄ３’ｒ’）２又は−Ｓｉ（−Ｚ−ＳｉＲｄ２’ｑ’Ｒｄ３’ｒ’）３、好ましくは−Ｓｉ（−Ｚ−ＳｉＲｄ２’ｑ’Ｒｄ３’ｒ’）３を有し得る。式中、（−Ｚ−ＳｉＲｄ２’ｑ’Ｒｄ３’ｒ’）の単位は、好ましくは（−Ｚ−ＳｉＲｄ２’３）である。さらに好ましい態様において、Ｒｄの末端部は、すべて−Ｓｉ（−Ｚ−ＳｉＲｄ２’ｑ’Ｒｄ３’ｒ’）３ことが好ましく、より好ましくは−Ｓｉ（−Ｚ−ＳｉＲｄ２’３）３であり得る。末端部の各Ｓｉに結合したＲｄ２’を多くするほど、基材への密着性が高くなり、優れた耐久性を得ることができる。
【００６６】
好ましい態様において、式中、水酸基又は加水分解可能な基を有するＳｉ原子の数は、式（α１）においては、好ましくは１〜６個、より好ましくは２〜４個、さらに好ましくは３個であり得、式（α２）においては、好ましくは２〜１２個、より好ましくは４〜８個、さらに好ましくは６個であり得る。
【００６７】
好ましい態様において、ｖは３であり、Ｒｄは、それぞれ独立して、−Ｚ−ＳｉＲｄ２’ｑ’Ｒｄ３’ｒ’である。
【００６８】
Ｌ２は、式（α１）又は式（α２）の環に直接結合する単結合又は二価の連結基である。Ｌ２としては、単結合、アルキレン基、又は、エーテル結合及びエステル結合からなる群より選択される少なくとも１種の結合を含む二価の基が好ましく、単結合、炭素数１〜１０のアルキレン基、又は、エーテル結合及びエステル結合からなる群より選択される少なくとも１種の結合を含む炭素数１〜１０の二価の炭化水素基がより好ましい。
【００６９】
Ｌ２として、具体的には、−Ｃ２Ｈ４−、−Ｃ３Ｈ６−、−Ｃ４Ｈ８−Ｏ−ＣＨ２−、−ＣＯ−Ｏ−ＣＨ２−ＣＨ（ＯＨ）−ＣＨ２−、−ＣＨ２−、−Ｃ４Ｈ８−等が挙げられる。
【００７０】
上記含シラン反応性架橋基としては、−Ｌ２−ＳｉＲ５３、−Ｌ２−Ｓｉ（ＯＲ６）３、−Ｌ２−Ｓｉ（ＮＲ６２）３、−Ｌ２−Ｓｉ（ＯＣＯＲ６）３（各式中、Ｌ２は上述のとおり、Ｒ５はハロゲン原子、Ｒ６は独立に炭素数１〜４のアルキル基）が挙げられる。
【００７１】
一の態様において、上記含シラン反応性架橋基としては、
式：−Ｌ６−｛Ｃ（Ｒａ６）ｓ６（Ｒｂ６）ｔ６（Ｒｃ６）ｕ６（Ｒｄ６）ｖ６｝ｎ６
（式中、Ｌ６は単結合又は二価の連結基、
Ｒａ６、Ｒｂ６及びＲｃ６は、同一又は異なり、水素、ハロゲン、炭素数１〜１０のアルコキシ基、炭素数１〜１０のアミノ基、炭素数１〜１０のアセトキシ基、炭素数３〜１０のアリル基、炭素数３〜１０のグリシジル基、ＯＣＯＲ６７（式中、Ｒ６７は、炭素数１〜６のアルキル基）、ＯＨ又は−Ｙ６−ＳｉＲ６５ｊ６Ｒ６６３−ｊ６である。
Ｒｄ６は、同一又は異なり、−Ｏ−、−ＮＨ−、−Ｃ≡Ｃ−、又は、−Ｚ６−ＣＲ６１ｐ６Ｒ６２ｑ６Ｒ６３ｒ６である。
Ｚ６は、同一又は異なり、酸素原子又は２価の有機基である。
式中、Ｒ６１は、同一又は異なり、Ｒｄ６’を表す。
Ｒｄ６’は、Ｒｄ６と同意義である。
Ｒｄ６中、Ｚ６基を介して直鎖状に連結されるＣは最大で５個である。
Ｒ６２は、同一又は異なり、−Ｙ６−ＳｉＲ６５ｊ６Ｒ６６３−ｊ６である。
Ｙ６は、同一又は異なり、２価の有機基である。
Ｒ６５は、同一又は異なり、水酸基又は加水分解可能な基である。
Ｒ６６は、同一又は異なり、水素原子又は低級アルキル基である。
ｊ６は、（−Ｙ６−ＳｉＲ６５ｊ６Ｒ６６３−ｊ６）単位毎に独立して、１〜３の整数である。
Ｒ６３は、同一又は異なり、水素原子又は低級アルキル基である。
ｐ６は、同一又は異なり、０〜３の整数である。
ｑ６は、同一又は異なり、０〜３の整数である。
ｒ６は、同一又は異なり、０〜３の整数である。
ｓ６、ｔ６及びｕ６は、同一又は異なり０又は１であり、ｖ６は０〜３の整数であり、ｎ６は、１〜２０の整数である。
ただし、式中、少なくとも２つの（−Ｙ６−ＳｉＲ６５ｊ６Ｒ６６３−ｊ６）が存在する。）
で表される基が好ましい。
【００７２】
Ｌ６は、式（α１）又は式（α２）の環に直接結合する単結合又は二価の連結基である。Ｌ６としては、単結合、アルキレン基、又は、エーテル結合及びエステル結合からなる群より選択される少なくとも１種の結合を含む二価の基が好ましく、単結合、炭素数１〜１０のアルキレン基、又は、エーテル結合及びエステル結合からなる群より選択される少なくとも１種の結合を含む炭素数１〜１０の二価の炭化水素基がより好ましい。
【００７３】
Ｌ６として、具体的には、−Ｃ２Ｈ４−、−Ｃ３Ｈ６−、−Ｃ４Ｈ８−Ｏ−ＣＨ２−、−ＣＯ−Ｏ−ＣＨ２−ＣＨ（ＯＨ）−ＣＨ２−、−ＣＨ２−、−Ｃ４Ｈ８−等が挙げられる。
【００７４】
Ｒａ、Ｒｂ、Ｒｃ、Ｒａ６、Ｒｂ６及びＲｃ６において、ハロゲンとしては、Ｃｌ、Ｂｒ又はＩが好ましく、Ｃｌがより好ましい。
【００７５】
Ｒａ、Ｒｂ、Ｒｃ、Ｒａ６、Ｒｂ６及びＲｃ６において、アルコキシ基の炭素数は、１〜５であることが好ましい。上記アルコキシ基は鎖状でも、環状でも、分岐していてもよい。また、水素原子がフッ素原子等に置換されていてもよい。アルコキシ基としては、メトキシ基、エトキシ基、プロピロキシ基、又はブトキシ基が好ましく、より好ましくは、メトキシ基、又はエトキシ基である。
【００７６】
上記Ｚ６は、好ましくは、Ｃ１−６アルキレン基、−（ＣＨ２）ｇ−Ｏ−（ＣＨ２）ｈ−（式中、ｇは、０〜６の整数、例えば１〜６の整数であり、ｈは、０〜６の整数、例えば１〜６の整数である）、又は、−フェニレン−（ＣＨ２）ｉ−（式中、ｉは、０〜６の整数である）であり、より好ましくはＣ１−３アルキレン基である。これらの基は、例えば、フッ素原子、Ｃ１−６アルキル基、Ｃ２−６アルケニル基、及びＣ２−６アルキニル基から選択される１個又はそれ以上の置換基により置換されていてもよい。
【００７７】
式中、Ｒ６１は、各出現においてそれぞれ独立して、Ｒｄ６’を表す。Ｒｄ６’は、Ｒｄ６と同意義である。
【００７８】
Ｒｄ６中、Ｚ６基を介して直鎖状に連結されるＣは最大で５個である。即ち、上記Ｒｄ６において、Ｒ６１が少なくとも１つ存在する場合、Ｒｄ６中にＺ６基を介して直鎖状に連結されるＳｉ原子が２個以上存在するが、かかるＺ６基を介して直鎖状に連結されるＣ原子の数は最大で５個である。なお、「Ｒｄ６中のＺ６基を介して直鎖状に連結されるＣ原子の数」とは、Ｒｄ６中において直鎖状に連結される−Ｚ６−Ｃ−の繰り返し数と等しくなる。
【００７９】
好ましい態様において、下記に示すように、「Ｒｄ６中のＺ６基を介して直鎖状に連結されるＣ原子の数」は、すべての鎖において、１個（左式）又は２個（右式）である。
【化６】
2020090652.tif 000007
【００８０】
一の態様において、Ｒｄ６中のＺ６基を介して直鎖状に連結されるＣ原子の数は１個又は２個、好ましくは１個である。
【００８１】
式中、Ｒ６２は、−Ｙ６−ＳｉＲ６５ｊ６Ｒ６６３−ｊ６を表す。
【００８２】
Ｙ６は、各出現においてそれぞれ独立して、２価の有機基を表す。
【００８３】
好ましい態様において、Ｙ６は、Ｃ１−６アルキレン基、−（ＣＨ２）ｇ’−Ｏ−（ＣＨ２）ｈ’−（式中、ｇ’は、０〜６の整数、例えば１〜６の整数であり、ｈ’は、０〜６の整数、例えば１〜６の整数である）又は、−フェニレン−（ＣＨ２）ｉ’−（式中、ｉ’は、０〜６の整数である）である。これらの基は、例えば、フッ素原子、Ｃ１−６アルキル基、Ｃ２−６アルケニル基、及びＣ２−６アルキニル基から選択される１個又はそれ以上の置換基により置換されていてもよい。
【００８４】
一の態様において、Ｙ６は、Ｃ１−６アルキレン基又は−フェニレン−（ＣＨ２）ｉ’−であり得る。Ｙが上記の基である場合、光耐性、特に紫外線耐性がより高くなり得る。
【００８５】
上記Ｒ６５は、各出現においてそれぞれ独立して、水酸基又は加水分解可能な基を表す。上記「加水分解可能な基」としては、上記と同様のものが挙げられる。
【００８６】
好ましくは、Ｒ６５は、−ＯＲ（式中、Ｒは、置換又は非置換のＣ１−３アルキル基、より好ましくはエチル基又はメチル基、特にメチル基を表す）である。
【００８７】
上記Ｒ６６は、各出現においてそれぞれ独立して、水素原子又は低級アルキル基を表す。該低級アルキル基は、好ましくは炭素数１〜２０のアルキル基、より好ましくは炭素数１〜６のアルキル基、さらに好ましくはメチル基である。
【００８８】
ｊ６は、（−Ｙ−ＳｉＲ６５ｊ６Ｒ６６３−ｊ６）単位毎に独立して、１〜３の整数を表し、好ましくは２又は３、より好ましくは３である。
【００８９】
上記Ｒ６３は、各出現においてそれぞれ独立して、水素原子又は低級アルキル基を表す。該低級アルキル基は、好ましくは炭素数１〜２０のアルキル基、より好ましくは炭素数１〜６のアルキル基、さらに好ましくはメチル基である。
【００９０】
式中、ｐ６は、各出現においてそれぞれ独立して、０〜３の整数であり；ｑ６は、各出現においてそれぞれ独立して、０〜３の整数であり；ｒ６は、各出現においてそれぞれ独立して、０〜３の整数である。ただし、ｐ６、ｑ６及びｒ６の和は３である。
【００９１】
好ましい態様において、Ｒｄ６中の末端のＲｄ６’（Ｒｄ６’が存在しない場合、Ｒｄ６それ自体）において、上記ｑ６は、好ましくは２以上、例えば２又は３であり、より好ましくは３である。
【００９２】
一の態様において、Ｘ１基は、式：
−Ｌ２−｛Ｓｉ（Ｒａ）ｓ（Ｒｂ）ｔ（Ｒｃ）ｕ（Ｒｄ）ｖ｝ｎ、又は
−Ｌ６−｛Ｃ（Ｒａ６）ｓ６（Ｒｂ６）ｔ６（Ｒｃ６）ｕ６（Ｒｄ６）ｖ６｝ｎ６
（式中、各記号は、上記と同意義である。）
で表される基である。
【００９３】
一の態様において、Ｘ２は、独立に、上記ポリエーテル鎖を含む一価の有機基であってよい。上記有機基の好適な基は、Ｒ１と同じである。
【００９４】
別の態様において、Ｘ２は、独立に、上記含シラン反応性架橋基であってもよい。
【００９５】
別の態様において、Ｘ２は、独立に、シリコーン残基、シルセスキオキサン残基及びシラザン基からなる群より選択される少なくとも１種の基であってもよい。
【００９６】
上記シリコーン残基としては、次の基が挙げられる。
【００９７】
【化７】
2020090652.tif 000008
【００９８】
【化８】
2020090652.tif 000009
【００９９】
【化９】
2020090652.tif 000010
【０１００】
【化１０】
2020090652.tif 000011
【０１０１】
【化１１】
2020090652.tif 000012
【０１０２】
各式中、Ｌ２は単結合又は二価の連結基、ｎは１〜２０の整数、ｍは０〜１０の整数、Ｒ３１は、各々独立して、一価の基であり、各基が有するＲ３１のうち、少なくとも１つは反応性基である。
【０１０３】
各基に含まれる複数のＲ３１は、各々独立して、一価の基であり、上記反応性基であってもよいし、上記反応性基以外の基であってもよい。但し、各基に含まれる複数のＲ３１のうち、少なくとも１つは、上記反応性基である。
【０１０４】
上記反応性基としては、Ｈ、ハロゲン原子又は−ＯＲ３２（Ｒ３２は炭素数１〜４のアルキル基又は炭素数６〜２０のアリール基）、−Ｌ３−ＳｉＲ５３（Ｌ３は単結合又は炭素数１〜１０のアルキレン基、Ｒ５はハロゲン原子）、−Ｌ３−Ｓｉ（ＯＲ６）３（Ｌ３は上記のとおり、Ｒ６は独立に炭素数１〜４のアルキル基）、−Ｌ３−Ｓｉ（ＮＲ６２）３（Ｌ３及びＲ６は上記のとおり）、−Ｌ３−Ｓｉ（ＯＣＯＲ６）３（Ｌ３及びＲ６は上記のとおり）及びこれらの基のいずれかを含む基からなる群より選択される少なくとも１種が好ましい。
【０１０５】
上記反応性基以外の基としては、アルキル基、ハロゲン化アルキル基、アルキルエステル基、ハロゲン化アルキルエステル基、アルキルエーテル基、ハロゲン化アルキルエーテル基、アルキルアミド基、ハロゲン化アルキルアミド基、ウリル基、ハロゲン化ウリル基、ウレア基、ハロゲン化ウレア基、−ＣＯＮＲｋＣＯＲｌ（Ｒｋ及びＲｌは独立にＨ、アルキル基又はハロゲン化アルキル基）、糖鎖を含む基、アルキレンポリエーテル基、アレーン基、ハロゲン化アレーン基、ヘテロ環を含む基、アリール基、及び、ハロゲン化アリール基からなる群より選択される少なくとも１種が好ましい。
【０１０６】
Ｌ２は、式（α１）又は式（α２）の環に直接結合する単結合又は二価の連結基である。Ｌ２として好適なものは、上述したとおりである。
【０１０７】
上記シリコーン残基としては、また、次の基も挙げられる。
【０１０８】
【化１２】
2020090652.tif 000013
【０１０９】
【化１３】
2020090652.tif 000014
【０１１０】
【化１４】
2020090652.tif 000015
【０１１１】
【化１５】
2020090652.tif 000016
【０１１２】
【化１６】
2020090652.tif 000017
【０１１３】
【化１７】
2020090652.tif 000018
【０１１４】
【化１８】
2020090652.tif 000019
【０１１５】
【化１９】
2020090652.tif 000020
【０１１６】
【化２０】
2020090652.tif 000021
【０１１７】
各式中、Ｌ２は単結合又は二価の連結基、Ｒ３４は、各々独立して、一価の基であり、各基が有するＲ３４のうち、少なくとも１つは反応性基である。
【０１１８】
各基に含まれる複数のＲ３４は、各々独立して、一価の基であり、上記反応性基であってもよいし、上記反応性基以外の基であってもよい。但し、各基に含まれる複数のＲ３４のうち、少なくとも１つは、上記反応性基である。
【０１１９】
上記反応性基としては、−Ｈ、−ＯＲ３５（Ｒ３５は炭素数１〜４のアルキル基）、ハロゲン原子、−ＯＨ、−Ｏ−ＣＲ３５＝ＣＨ２（Ｒ３５は上記のとおり）、−ＯＣＯＲ３５（Ｒ３５は上記のとおり）、−ＯＣＯＯＲｊ（Ｒｊはアルキル基又はハロゲン化アルキル基）、−ＮＲ３５２（Ｒ３５は上記のとおり）及びこれらの基のいずれかを含む基からなる群より選択される少なくとも１種が好ましい。
【０１２０】
上記反応性基以外の基としては、アルキル基、ハロゲン化アルキル基、アルキルエステル基、ハロゲン化アルキルエステル基、アルキルエーテル基、ハロゲン化アルキルエーテル基、アルキルアミド基、ハロゲン化アルキルアミド基、ウリル基、ハロゲン化ウリル基、ウレア基、ハロゲン化ウレア基、−ＣＯＮＲｋＣＯＲｌ（Ｒｋ及びＲｌは独立にＨ、アルキル基又はハロゲン化アルキル基）、糖鎖を含む基、アルキレンポリエーテル基、アレーン基、ハロゲン化アレーン基、ヘテロ環を含む基、アリール基、及び、ハロゲン化アリール基からなる群より選択される少なくとも１種が好ましい。
【０１２１】
Ｌ２は、式（α１）又は式（α２）の環に直接結合する単結合又は二価の連結基である。Ｌ２として好適なものは、上述したとおりである。
【０１２２】
上記シルセスキオキサン残基としては、次の基が挙げられる。
【０１２３】
【化２１】
2020090652.tif 000022
【０１２４】
【化２２】
2020090652.tif 000023
【０１２５】
【化２３】
2020090652.tif 000024
【０１２６】
【化２４】
2020090652.tif 000025
【０１２７】
【化２５】
2020090652.tif 000026
【０１２８】
各式中、Ｌ２は単結合又は二価の連結基、Ｒ３７は、各々独立して、一価の基であり、各基が有するＲ３７のうち、少なくとも１つは反応性基、ｐは独立して０〜５０００の整数である。
【０１２９】
各基に含まれる複数のＲ３７は、各々独立して、一価の基であり、上記反応性基であってもよいし、上記反応性基以外の基であってもよい。但し、各基に含まれる複数のＲ３７のうち、少なくとも１つは、上記反応性基である。
【０１３０】
上記反応性基としては、−Ｈ、−ＯＲ３５（Ｒ３５は炭素数１〜４のアルキル基）、ハロゲン原子、−ＯＨ、−Ｏ−ＣＲ３５＝ＣＨ２（Ｒ３５は上記のとおり）、−ＯＣＯＲ３５（Ｒ３５は上記のとおり）、−ＯＣＯＯＲｊ（Ｒｊはアルキル基又はハロゲン化アルキル基）、−ＮＲ３５２（Ｒ３５は上記のとおり）及びこれらの基のいずれかを含む基からなる群より選択される少なくとも１種が好ましい。
【０１３１】
上記反応性基以外の基としては、アルキル基、ハロゲン化アルキル基、アルキルエステル基、ハロゲン化アルキルエステル基、アルキルエーテル基、ハロゲン化アルキルエーテル基、アルキルアミド基、ハロゲン化アルキルアミド基、ウリル基、ハロゲン化ウリル基、ウレア基、ハロゲン化ウレア基、−ＣＯＮＲｋＣＯＲｌ（Ｒｋ及びＲｌは独立にＨ、アルキル基又はハロゲン化アルキル基）、糖鎖を含む基、アルキレンポリエーテル基、アレーン基、ハロゲン化アレーン基、ヘテロ環を含む基、アリール基、及び、ハロゲン化アリール基からなる群より選択される少なくとも１種が好ましい。
【０１３２】
Ｌ２は、式（α１）又は式（α２）の環に直接結合する単結合又は二価の連結基である。Ｌ２として好適なものは、上述したとおりである。
【０１３３】
Ｘ２は、上述したポリエーテル鎖を含む一価の有機基、含シラン反応性架橋基、シリコーン残基、シルセスキオキサン残基及びシラザン基とは異なる基であってもよい。
【０１３４】
すなわち、Ｘ２は、独立に、Ｈ、アルキル基、ハロゲン化アルキル基、アルキルエステル基、ハロゲン化アルキルエステル基、アルキルエーテル基、ハロゲン化アルキルエーテル基、アルキルアミド基、ハロゲン化アルキルアミド基、ウリル基、ハロゲン化ウリル基、ウレア基、ハロゲン化ウレア基、−ＯＣＯＯＲｊ（Ｒｊはアルキル基又はハロゲン化アルキル基）、−ＣＯＮＲｋＣＯＲｌ（Ｒｋ及びＲｌは独立にＨ、アルキル基又はハロゲン化アルキル基）、糖鎖を含む基、アルキレンポリエーテル基、アレーン基、ハロゲン化アレーン基、ヘテロ環を含む基、アリール基、ハロゲン化アリール基、シリコーン残基（但し反応性基を有するものを除く）及びシルセスキオキサン残基（但し反応性基を有するものを除く）からなる群より選択される少なくとも１種であってよい。
【０１３５】
上記シリコーン残基（但し反応性基を有するものを除く）としては、次の基が挙げられる。なお、上記反応性基とは、Ｒ３７を構成し得る反応性基として例示したものである。
【０１３６】
【化２６】
2020090652.tif 000027
【０１３７】
【化２７】
2020090652.tif 000028
【０１３８】
【化２８】
2020090652.tif 000029
【０１３９】
【化２９】
2020090652.tif 000030
【０１４０】
【化３０】
2020090652.tif 000031
【０１４１】
【化３１】
2020090652.tif 000032
【０１４２】
【化３２】
2020090652.tif 000033
【０１４３】
【化３３】
2020090652.tif 000034
【０１４４】
【化３４】
2020090652.tif 000035
【０１４５】
各式中、Ｌ４は単結合又は二価の連結基、Ｒ４１は、各々独立して、一価の反応性基以外の基である。
【０１４６】
上記反応性基以外の基としては、アルキル基、ハロゲン化アルキル基、アルキルエステル基、ハロゲン化アルキルエステル基、アルキルエーテル基、ハロゲン化アルキルエーテル基、アルキルアミド基、ハロゲン化アルキルアミド基、ウリル基、ハロゲン化ウリル基、ウレア基、ハロゲン化ウレア基、−ＣＯＮＲｋＣＯＲｌ（Ｒｋ及びＲｌは独立にＨ、アルキル基又はハロゲン化アルキル基）、糖鎖を含む基、アルキレンポリエーテル基、アレーン基、ハロゲン化アレーン基、ヘテロ環を含む基、アリール基、及び、ハロゲン化アリール基からなる群より選択される少なくとも１種が好ましい。
【０１４７】
Ｌ４は、式（α１）又は式（α２）の環に直接結合する単結合又は二価の連結基である。Ｌ４としては、単結合、アルキレン基、又は、エーテル結合及びエステル結合からなる群より選択される少なくとも１種の結合を含む二価の基が好ましく、単結合、炭素数１〜１０のアルキレン基、又は、エーテル結合及びエステル結合からなる群より選択される少なくとも１種の結合を含む炭素数１〜１０の二価の炭化水素基がより好ましい。
【０１４８】
Ｌ４として、具体的には、−Ｃ２Ｈ４−、−Ｃ３Ｈ６−、−Ｃ４Ｈ８−Ｏ−ＣＨ２−、−ＣＯ−Ｏ−ＣＨ２−ＣＨ（ＯＨ）−ＣＨ２−等が挙げられる。
【０１４９】
上記シルセスキオキサン残基（但し反応性基を有するものを除く）としては、次の基が挙げられる。なお、上記反応性基とは、Ｒ３７を構成し得る反応性基として例示したものである。
【０１５０】
【化３５】
2020090652.tif 000036
【０１５１】
【化３６】
2020090652.tif 000037
【０１５２】
【化３７】
2020090652.tif 000038
【０１５３】
【化３８】
2020090652.tif 000039
【０１５４】
【化３９】
2020090652.tif 000040
【０１５５】
各式中、Ｌ４は単結合又は二価の連結基、Ｒ４１は、各々独立して、一価の反応性基以外の基、ｐは独立して０〜５０００の整数である。
【０１５６】
上記反応性基以外の基としては、アルキル基、ハロゲン化アルキル基、アルキルエステル基、ハロゲン化アルキルエステル基、アルキルエーテル基、ハロゲン化アルキルエーテル基、アルキルアミド基、ハロゲン化アルキルアミド基、ウリル基、ハロゲン化ウリル基、ウレア基、ハロゲン化ウレア基、−ＣＯＮＲｋＣＯＲｌ（Ｒｋ及びＲｌは独立にＨ、アルキル基又はハロゲン化アルキル基）、糖鎖を含む基、アルキレンポリエーテル基、アレーン基、ハロゲン化アレーン基、ヘテロ環を含む基、アリール基、及び、ハロゲン化アリール基からなる群より選択される少なくとも１種が好ましい。
【０１５７】
Ｌ４は、式（α１）又は式（α２）の環に直接結合する単結合又は二価の連結基である。Ｌ４として好適なものは、上述したとおりである。
【０１５８】
上記シラザン基としては、次の基が挙げられる。
【０１５９】
【化４０】
2020090652.tif 000041
【０１６０】
【化４１】
2020090652.tif 000042
【０１６１】
各式中、Ｌ５は単結合又は二価の連結基、ｍは２〜１００の整数、ｎは１００以下の整数、Ｒ４２は、各々独立して、Ｈ、炭素数１〜１０のアルキル基、アルケニル基、炭素数５〜１２のシクロアルキル基、炭素数６〜１０のアリール基、アルキルシリル基、アルキルシアノ基、炭素数１〜４のアルコキシ基である。
【０１６２】
Ｌ５は、式（α１）又は式（α２）の環に直接結合する単結合又は二価の連結基である。Ｌ５としては、単結合、アルキレン基、又は、エーテル結合及びエステル結合からなる群より選択される少なくとも１種の結合を含む二価の基が好ましく、単結合、炭素数１〜１０のアルキレン基、又は、エーテル結合及びエステル結合からなる群より選択される少なくとも１種の結合を含む炭素数１〜１０の二価の炭化水素基がより好ましい。
【０１６３】
Ｌ５として、具体的には、−Ｃ２Ｈ４−、−Ｃ３Ｈ６−、−Ｃ４Ｈ８−Ｏ−ＣＨ２−、−ＣＯ−Ｏ−ＣＨ２−ＣＨ（ＯＨ）−ＣＨ２−等が挙げられる。
【０１６４】
上記シラザン基としては、具体的には、次の基が挙げられる。
【０１６５】
【化４２】
2020090652.tif 000043
【０１６６】
【化４３】
2020090652.tif 000044
【０１６７】
【化４４】
2020090652.tif 000045
【０１６８】
【化４５】
2020090652.tif 000046
【０１６９】
【化４６】
2020090652.tif 000047
【０１７０】
【化４７】
2020090652.tif 000048
【０１７１】
【化４８】
2020090652.tif 000049
【０１７２】
上記化合物において、Ｒ１の平均分子量は、特に限定されるものではないが、５００〜３０，０００、好ましくは１，５００〜３０，０００、より好ましくは２，０００〜１０，０００である。
【０１７３】
上記化合物は、特に限定されるものではないが、５×１０２〜１×１０５の平均分子量を有し得る。なかでも、好ましくは２，０００〜３０，０００、より好ましくは２，５００〜１２，０００の平均分子量を有することが、耐ＵＶ性及び摩擦耐久性の観点から好ましい。なお、本開示において「平均分子量」は数平均分子量を言い、「平均分子量」は、１９Ｆ−ＮＭＲにより測定される値とする。
【０１７４】
一の態様において、化合物αは、上記式（α１）で表される化合物である。
【０１７５】
別の態様において、化合物αは、上記式（α１）で表される化合物と式（α２）で表される化合物の混合物であってもよい。当該混合物中、式（α１）で表される化合物は、式（α１）で表される化合物と式（α２）で表される化合物の合計に対して、好ましくは１ｍｏｌ％以上、より好ましくは１０ｍｏｌ％以上、さらに好ましくは５０ｍｏｌ％以上、さらにより好ましくは８０ｍｏｌ％以上、例えば９０ｍｏｌ％以上、９５ｍｏｌ％以上又は９９ｍｏｌ％以上であり得、上限は特に限定されず、１００ｍｏｌ％未満、例えば、９９ｍｏｌ％以下、９５ｍｏｌ％以下、９０ｍｏｌ％以下、８５ｍｏｌ％以下又は８０ｍｏｌ％以下であり得る。
【０１７６】
本開示の表面処理剤中、上記化合物αは、０．０１質量％〜９９．９質量％、好ましくは０．１質量％〜５０質量％、より好ましくは０．１質量％〜３０質量％、さらに好ましくは０．１質量％〜２０質量％、例えば１質量％〜３０質量％または５質量％〜２０質量％含まれ得る。また、本開示の表面処理剤中、上記化合物αは、溶剤を除いた成分（化合物αも含む）に対して、１００モル％（即ち、化合物αのみを含む）であってもよく、１モル％〜９９．９モル％、好ましくは１０モル％〜９９モル％、より好ましくは３０モル％〜９９モル％、さらに好ましくは５０モル％〜９８モル％、例えば６０モル％〜９５モル％、７０モル％〜９５モル％、または８０モル％〜９５モル％であってもよい。
【０１７７】
上記したイソシアヌル化合物は、特許文献１及び２に記載の方法により製造することができる。
【０１７８】
（β）ＯＣＦ２ユニットを有するパーフルオロポリエーテル基含有シラン化合物（以下、「化合物β」とも称する。）
【０１７９】
上記化合物βは、ＯＣＦ２ユニットを有するパーフルオロポリエーテル基と、水酸基又は加水分解可能な基を有するＳｉとを有する。ただし、化合物βは、化合物αに該当するものを除く。
【０１８０】
上記化合物βにおいて、パーフルオロポリエーテル基は、少なくとも１つの、好ましくは５以上、より好ましくは１０以上のＯＣＦ２ユニットを有する。
【０１８１】
一の態様において、上記パーフルオロポリエーテル基は、下記式
−（ＯＣ６Ｆ１２）ａ１−（ＯＣ５Ｆ１０）ｂ１−（ＯＣ４Ｆ８）ｃ１−（ＯＣ３Ｆ６）ｄ１−（ＯＣ２Ｆ４）ｅ１−（ＯＣＦ２）ｆ１−
で表される基である。式中、ａ１、ｂ１、ｃ１、ｄ１及びｅ１は、それぞれ独立して０以上２００以下の整数であり、ｆ１は、１以上２００以下の整数であり、ａ１、ｂ１、ｃ１、ｄ１、ｅ１又はｆ１を付して括弧でくくられた各繰り返し単位の存在順序は式中において任意である。
【０１８２】
好ましい態様において、ａ１、ｂ１、ｃ１、ｄ１及びｅ１は、それぞれ独立して、０以上１００以下の整数であり、ｆ１は、１以上２００以下の整数である。好ましくは、ａ１、ｂ１、ｃ１、ｄ１、ｅ１及びｆ１の和は５以上であり、より好ましくは１０以上、例えば１０以上１００以下である。
【０１８３】
パーフルオロポリエーテル基中の繰り返し単位は、直鎖状であっても、分枝鎖状であってもよいが、好ましくは直鎖状である。例えば、−（ＯＣ６Ｆ１２）−は、−（ＯＣＦ２ＣＦ２ＣＦ２ＣＦ２ＣＦ２ＣＦ２）−、−（ＯＣＦ（ＣＦ３）ＣＦ２ＣＦ２ＣＦ２ＣＦ２）−、−（ＯＣＦ２ＣＦ（ＣＦ３）ＣＦ２ＣＦ２ＣＦ２）−、−（ＯＣＦ２ＣＦ２ＣＦ（ＣＦ３）ＣＦ２ＣＦ２）−、−（ＯＣＦ２ＣＦ２ＣＦ２ＣＦ（ＣＦ３）ＣＦ２）−、−（ＯＣＦ２ＣＦ２ＣＦ２ＣＦ２ＣＦ（ＣＦ３））−等であってもよいが、好ましくは−（ＯＣＦ２ＣＦ２ＣＦ２ＣＦ２ＣＦ２ＣＦ２）−である。−（ＯＣ５Ｆ１０）−は、−（ＯＣＦ２ＣＦ２ＣＦ２ＣＦ２ＣＦ２）−、−（ＯＣＦ（ＣＦ３）ＣＦ２ＣＦ２ＣＦ２）−、−（ＯＣＦ２ＣＦ（ＣＦ３）ＣＦ２ＣＦ２）−、−（ＯＣＦ２ＣＦ２ＣＦ（ＣＦ３）ＣＦ２）−、−（ＯＣＦ２ＣＦ２ＣＦ２ＣＦ（ＣＦ３））−等であってもよいが、好ましくは−（ＯＣＦ２ＣＦ２ＣＦ２ＣＦ２ＣＦ２）−である。−（ＯＣ４Ｆ８）−は、−（ＯＣＦ２ＣＦ２ＣＦ２ＣＦ２）−、−（ＯＣＦ（ＣＦ３）ＣＦ２ＣＦ２）−、−（ＯＣＦ２ＣＦ（ＣＦ３）ＣＦ２）−、−（ＯＣＦ２ＣＦ２ＣＦ（ＣＦ３））−、−（ＯＣ（ＣＦ３）２ＣＦ２）−、−（ＯＣＦ２Ｃ（ＣＦ３）２）−、−（ＯＣＦ（ＣＦ３）ＣＦ（ＣＦ３））−、−（ＯＣＦ（Ｃ２Ｆ５）ＣＦ２）−及び−（ＯＣＦ２ＣＦ（Ｃ２Ｆ５））−のいずれであってもよいが、好ましくは−（ＯＣＦ２ＣＦ２ＣＦ２ＣＦ２）−である。−（ＯＣ３Ｆ６）−は、−（ＯＣＦ２ＣＦ２ＣＦ２）−、−（ＯＣＦ（ＣＦ３）ＣＦ２）−及び−（ＯＣＦ２ＣＦ（ＣＦ３））−のいずれであってもよいが、好ましくは−（ＯＣＦ２ＣＦ２ＣＦ２）−である。また、−（ＯＣ２Ｆ４）−は、−（ＯＣＦ２ＣＦ２）−及び−（ＯＣＦ（ＣＦ３））−のいずれであってもよいが、好ましくは−（ＯＣＦ２ＣＦ２）−である。
【０１８４】
別の態様において、パーフルオロポリエーテル基は、それぞれ独立して、−（ＯＣ４Ｆ８）ｃ２−（ＯＣ３Ｆ６）ｄ２−（ＯＣ２Ｆ４）ｅ２−（ＯＣＦ２）ｆ２−（式中、ｃ２及びｄ２は、それぞれ独立して０以上３０以下の整数であり、ｅ２及びｆ２は、それぞれ独立して１以上２００以下、好ましくは５以上２００以下、より好ましくは１０以上２００以下の整数であり、添字ｃ２、ｄ２、ｅ２又はｆ２を付して括弧でくくられた各繰り返し単位の存在順序は、式中において任意である）である。好ましくは、パーフルオロポリエーテル基は、それぞれ独立して、−（ＯＣＦ２ＣＦ２ＣＦ２ＣＦ２）ｃ２−（ＯＣＦ２ＣＦ２ＣＦ２）ｄ２−（ＯＣＦ２ＣＦ２）ｅ２−（ＯＣＦ２）ｆ２−である。一の態様において、ＰＦＰＥは、それぞれ独立して、−（ＯＣ２Ｆ４）ｅ２−（ＯＣＦ２）ｆ２−（式中、ｅ２及びｆ２は、それぞれ独立して１以上２００以下、好ましくは５以上２００以下、より好ましくは１０以上２００以下の整数であり、添字ｅ２又はｆ２を付して括弧でくくられた各繰り返し単位の存在順序は、式中において任意である）であってもよい。
【０１８５】
さらに別の態様において、パーフルオロポリエーテル基は、それぞれ独立して、−（Ｒ１０６−Ｒ１０７）ｑ１−で表される基である。式中、Ｒ１０６は、ＯＣＦ２である。式中、Ｒ１０７は、ＯＣ２Ｆ４、ＯＣ３Ｆ６、ＯＣ４Ｆ８、ＯＣ５Ｆ１０及びＯＣ６Ｆ１２から選択される基であるか、あるいは、これらの基から独立して選択される２又は３つの基の組み合わせである。好ましくは、Ｒ１０７は、ＯＣ２Ｆ４、ＯＣ３Ｆ６及びＯＣ４Ｆ８から選択される基であるか、あるいは、これらの基から独立して選択される２又は３つの基の組み合わせである。ＯＣ２Ｆ４、ＯＣ３Ｆ６及びＯＣ４Ｆ８から独立して選択される２又は３つの基の組み合わせとしては、特に限定されないが、例えば−ＯＣ２Ｆ４ＯＣ３Ｆ６−、−ＯＣ２Ｆ４ＯＣ４Ｆ８−、−ＯＣ３Ｆ６ＯＣ２Ｆ４−、−ＯＣ３Ｆ６ＯＣ３Ｆ６−、−ＯＣ３Ｆ６ＯＣ４Ｆ８−、−ＯＣ４Ｆ８ＯＣ４Ｆ８−、−ＯＣ４Ｆ８ＯＣ３Ｆ６−、−ＯＣ４Ｆ８ＯＣ２Ｆ４−、−ＯＣ２Ｆ４ＯＣ２Ｆ４ＯＣ３Ｆ６−、−ＯＣ２Ｆ４ＯＣ２Ｆ４ＯＣ４Ｆ８−、−ＯＣ２Ｆ４ＯＣ３Ｆ６ＯＣ２Ｆ４−、−ＯＣ２Ｆ４ＯＣ３Ｆ６ＯＣ３Ｆ６−、−ＯＣ２Ｆ４ＯＣ４Ｆ８ＯＣ２Ｆ４−、−ＯＣ３Ｆ６ＯＣ２Ｆ４ＯＣ２Ｆ４−、−ＯＣ３Ｆ６ＯＣ２Ｆ４ＯＣ３Ｆ６−、−ＯＣ３Ｆ６ＯＣ３Ｆ６ＯＣ２Ｆ４−、及び−ＯＣ４Ｆ８ＯＣ２Ｆ４ＯＣ２Ｆ４−等が挙げられる。上記ｑ１は、２〜１００の整数、好ましくは２〜５０の整数である。上記式中、ＯＣ２Ｆ４、ＯＣ３Ｆ６、ＯＣ４Ｆ８、ＯＣ５Ｆ１０及びＯＣ６Ｆ１２は、直鎖又は分枝鎖のいずれであってもよく、好ましくは直鎖である。この態様において、パーフルオロポリエーテル基は、好ましくは、それぞれ独立して、−（ＯＣＦ２−ＯＣ３Ｆ６）ｑ１−又は−（ＯＣＦ２−ＯＣ４Ｆ８）ｑ１−である。
【０１８６】
水酸基又は加水分解可能な基を有するＳｉにおける「加水分解可能な基」とは、加水分解反応により、化合物の主骨格から脱離し得る基を意味する。加水分解可能な基の例としては、−ＯＲ、−ＯＣＯＲ、−Ｏ−Ｎ＝ＣＲ２、−ＮＲ２、−ＮＨＲ、ハロゲン（これら式中、Ｒは、置換又は非置換の炭素数１〜４のアルキル基を示す）などが挙げられ、好ましくは−ＯＲ（即ち、アルコキシ基）である。Ｒの例には、メチル基、エチル基、プロピル基、イソプロピル基、ｎ−ブチル基、イソブチル基などの非置換アルキル基；クロロメチル基などの置換アルキル基が含まれる。それらの中でも、アルキル基、特に非置換アルキル基が好ましく、メチル基又はエチル基がより好ましい。水酸基は、特に限定されないが、加水分解可能な基が加水分解して生じたものであってよい。
【０１８７】
一の態様において、化合物（β）は、下記式（Ａ１）、（Ａ２）、（Ｂ１）、（Ｂ２）、（Ｃ１）、（Ｃ２）、（Ｄ１）、（Ｄ２）、又は（Ｅ１）で表される化合物であり得る。
【化４９】
2020090652.tif 000050
【０１８８】
上記式中、Ｒｆは、それぞれ独立して、１個又はそれ以上のフッ素原子により置換されていてもよい炭素数１〜１６のアルキル基を表す。
【０１８９】
上記１個又はそれ以上のフッ素原子により置換されていてもよい炭素数１〜１６のアルキル基における「炭素数１〜１６のアルキル基」は、直鎖であっても、分枝鎖であってもよく、好ましくは、直鎖又は分枝鎖の炭素数１〜６、特に炭素数１〜３のアルキル基であり、より好ましくは直鎖の炭素数１〜３のアルキル基である。
【０１９０】
上記Ｒｆは、好ましくは、１個又はそれ以上のフッ素原子により置換されている炭素数１〜１６のアルキル基であり、より好ましくはＣＦ２Ｈ−Ｃ１−１５フルオロアルキレン基又は炭素数１〜１６のパーフルオロアルキル基であり、さらに好ましくは炭素数１〜１６のパーフルオロアルキル基である。
【０１９１】
該炭素数１〜１６のパーフルオロアルキル基は、直鎖であっても、分枝鎖であってもよく、好ましくは、直鎖又は分枝鎖の炭素数１〜６、特に炭素数１〜３のパーフルオロアルキル基であり、より好ましくは直鎖の炭素数１〜３のパーフルオロアルキル基、具体的には−ＣＦ３、−ＣＦ２ＣＦ３、又は−ＣＦ２ＣＦ２ＣＦ３である。
【０１９２】
上記式中、ＰＦＰＥは、パーフルオロポリエーテル基を表す。パーフルオロポリエーテル基は、上記の通りである。
【０１９３】
上記式中、Ｒ１４は、各出現においてそれぞれ独立して、水素原子又は炭素数１〜２２のアルキル基、好ましくは炭素数１〜４のアルキル基を表す。
【０１９４】
上記式中、Ｒ１５は、各出現においてそれぞれ独立して、水酸基又は加水分解可能な基を表す。
【０１９５】
上記「加水分解可能な基」とは、本明細書において用いられる場合、加水分解反応により、化合物の主骨格から脱離し得る基を意味する。加水分解可能な基の例としては、−ＯＲ、−ＯＣＯＲ、−Ｏ−Ｎ＝ＣＲ２、−ＮＲ２、−ＮＨＲ、ハロゲン（これら式中、Ｒは、置換又は非置換の炭素数１〜４のアルキル基を示す）などが挙げられ、好ましくは−ＯＲ（即ち、アルコキシ基）である。Ｒの例には、メチル基、エチル基、プロピル基、イソプロピル基、ｎ−ブチル基、イソブチル基などの非置換アルキル基；クロロメチル基などの置換アルキル基が含まれる。それらの中でも、アルキル基、特に非置換アルキル基が好ましく、メチル基又はエチル基がより好ましい。水酸基は、特に限定されないが、加水分解可能な基が加水分解して生じたものであってよい。
【０１９６】
上記式中、Ｒ１３は、各出現においてそれぞれ独立して、水素原子又はハロゲン原子を表す。ハロゲン原子は、好ましくはヨウ素原子、塩素原子又はフッ素原子であり、より好ましくはフッ素原子である。
【０１９７】
上記式中、Ｒ１２は、各出現においてそれぞれ独立して、水素原子又は低級アルキル基を表す。低級アルキル基は、好ましくは炭素数１〜２０のアルキル基であり、より好ましくは炭素数１〜６のアルキル基であり、例えばメチル基、エチル基、プロピル基等が挙げられる。
【０１９８】
上記式中、ｎは、（−ＳｉＲ１４ｎＲ１５３−ｎ）単位毎に独立して、０〜３の整数であり、好ましくは０〜２の整数であり、より好ましくは０である。ただし、式中、すべてのｎが同時に０になることはない。換言すれば、式中、少なくとも１つはＲ１５が存在する。
【０１９９】
上記式中、ｔは、それぞれ独立して、１〜１０の整数である。好ましい態様において、ｔは１〜６の整数である。別の好ましい態様において、ｔは２〜１０の整数であり、好ましくは２〜６の整数である。
【０２００】
上記式中、Ｘ１０２は、各出現においてそれぞれ独立して、単結合又は２価の有機基を表す。Ｘ１０２は、好ましくは、炭素数１〜２０のアルキレン基であり、より好ましくは、−（ＣＨ２）ｕ−（式中、ｕは、０〜２の整数である）である。
【０２０１】
上記式中、Ｒａ３は、各出現においてそれぞれ独立して、−Ｚ３−ＳｉＲ７１ｐＲ７２ｑＲ７３ｒを表す。
【０２０２】
上記Ｚ３は、好ましくは、２価の有機基である。好ましい態様において、上記Ｚ３は、式（Ｃ１）又は式（Ｃ２）における分子主鎖の末端のＳｉ原子（Ｒａ３が結合しているＳｉ原子）とシロキサン結合を形成するものを含まない。
【０２０３】
上記Ｚ３は、好ましくは、Ｃ１−６アルキレン基、−（ＣＨ２）ｇ−Ｏ−（ＣＨ２）ｈ−（式中、ｇは、１〜６の整数であり、ｈは、１〜６の整数である）又は、−フェニレン−（ＣＨ２）ｉ−（式中、ｉは、０〜６の整数である）であり、より好ましくはＣ１−３アルキレン基、特に好ましくはＣ２−３アルキレン基、例えば−ＣＨ２ＣＨ２−である。これらの基は、例えば、フッ素原子、Ｃ１−６アルキル基、Ｃ２−６アルケニル基、及びＣ２−６アルキニル基から選択される１個又はそれ以上の置換基により置換されていてもよい。
【０２０４】
式中、Ｒ７１は、各出現においてそれぞれ独立して、Ｒａ’を表す。Ｒａ’は、Ｒａ３と同意義である。
【０２０５】
Ｒａ３中、Ｚ３基を介して直鎖状に連結されるＳｉは最大で５個である。即ち、上記Ｒａ３において、Ｒ７１が少なくとも１つ存在する場合、Ｒａ３中にＺ基を介して直鎖状に連結されるＳｉ原子が２個以上存在するが、かかるＺ３基を介して直鎖状に連結されるＳｉ原子の数は最大で５個である。なお、「Ｒａ３中のＺ３基を介して直鎖状に連結されるＳｉ原子の数」とは、Ｒａ３中において直鎖状に連結される−Ｚ３−Ｓｉ−の繰り返し数と等しくなる。
【０２０６】
一の態様において、「Ｒａ３中のＺ３基を介して直鎖状に連結されるＳｉ原子の数」は１個（左式）又は２個（右式）、好ましくは１個である。換言すれば、式（Ｃ１）及び（Ｃ２）中のＸ１０７に結合するＳｉを含む−Ｓｉ−Ｒａ３部分において、左式はＳｉが２個、右式はＳｉが３個連結している。
【化５０】
2020090652.tif 000051
【０２０７】
好ましい態様において、「Ｒａ３中のＺ３基を介して直鎖状に連結されるＳｉ原子の数」は、すべての鎖において、１個又は２個、好ましくは１個である。
【０２０８】
好ましい態様において、ｋは３であり、「Ｒａ３中のＺ３基を介して直鎖状に連結されるＳｉ原子の数」は、すべての鎖において１個である。
【０２０９】
式中、Ｒ７２は、各出現においてそれぞれ独立して、水酸基又は加水分解可能な基を表す。
【０２１０】
好ましくは、Ｒ７２は、−ＯＲ（式中、Ｒは、置換又は非置換のＣ１−３アルキル基、より好ましくはメチル基を表す）である。
【０２１１】
式中、Ｒ７３は、各出現においてそれぞれ独立して、水素原子又は低級アルキル基を表す。該低級アルキル基は、好ましくは炭素数１〜２０のアルキル基、より好ましくは炭素数１〜６のアルキル基、さらに好ましくはメチル基である。
【０２１２】
式中、ｐは、各出現においてそれぞれ独立して、０〜３の整数であり；ｑは、各出現においてそれぞれ独立して、０〜３の整数であり；ｒは、各出現においてそれぞれ独立して、０〜３の整数である。ただし、ｐ、ｑ及びｒの和は３である。
【０２１３】
好ましい態様において、Ｒａ３中の末端のＲａ３’（Ｒａ３’が存在しない場合、Ｒａ３それ自体）において、上記ｑは、好ましくは２以上、例えば２又は３であり、より好ましくは３である。
【０２１４】
好ましい態様において、Ｒａ３は、末端部に、少なくとも１つの、−Ｓｉ（−Ｚ３−ＳｉＲ７２ｑＲ７３ｒ）２又は−Ｓｉ（−Ｚ３−ＳｉＲ７２ｑＲ７３ｒ）３、好ましくは−Ｓｉ（−Ｚ３−ＳｉＲ７２ｑＲ７３ｒ）３を有し得る。式中、（−Ｚ３−ＳｉＲ７２ｑＲ７３ｒ）の単位は、好ましくは（−Ｚ３−ＳｉＲ７２３）である。さらに好ましい態様において、Ｒａの末端部は、すべて−Ｓｉ（−Ｚ３−ＳｉＲ７２ｑＲ７３ｒ）３、好ましくは−Ｓｉ（−Ｚ３−ＳｉＲ７２３）３であり得る。
【０２１５】
上記式（Ｃ１）及び（Ｃ２）においては、少なくとも１つのＲ７２が存在する。
【０２１６】
上記式中、Ｒｂ３は、各出現においてそれぞれ独立して、水酸基又は加水分解可能な基を表す。
【０２１７】
上記Ｒｂ３は、好ましくは、水酸基、−ＯＲ、−ＯＣＯＲ、−Ｏ−Ｎ＝Ｃ（Ｒ）２、−Ｎ（Ｒ）２、−ＮＨＲ、ハロゲン（これら式中、Ｒは、置換又は非置換の炭素数１〜４のアルキル基を示す）であり、好ましくは−ＯＲである。Ｒは、メチル基、エチル基、プロピル基、イソプロピル基、ｎ−ブチル基、イソブチル基などの非置換アルキル基；クロロメチル基などの置換アルキル基が含まれる。それらの中でも、アルキル基、特に非置換アルキル基が好ましく、メチル基又はエチル基がより好ましい。水酸基は、特に限定されないが、加水分解可能な基が加水分解して生じたものであってよい。より好ましくは、Ｒｃは、−ＯＲ（式中、Ｒは、置換又は非置換のＣ１−３アルキル基、より好ましくはメチル基を表す）である。
【０２１８】
上記式中、Ｒｃ３は、各出現においてそれぞれ独立して、水素原子又は低級アルキル基を表す。該低級アルキル基は、好ましくは炭素数１〜２０のアルキル基、より好ましくは炭素数１〜６のアルキル基、さらに好ましくはメチル基である。
【０２１９】
式中、ｋは、各出現においてそれぞれ独立して、０〜３の整数であり；ｌは、各出現においてそれぞれ独立して、０〜３の整数であり；ｍは、各出現においてそれぞれ独立して、０〜３の整数である。ただし、ｋ、ｌ及びｍの和は、３である。
【０２２０】
上記式中、Ｒｄ３は、各出現においてそれぞれ独立して、−Ｚ３’−ＣＲ８１ｐ’Ｒ８２ｑ’Ｒ８３ｒ’を表す。
【０２２１】
式中、Ｚ３’は、各出現においてそれぞれ独立して、酸素原子又は２価の有機基を表す。
【０２２２】
上記Ｚ３’は、好ましくは、Ｃ１−６アルキレン基、−（ＣＨ２）ｇ−Ｏ−（ＣＨ２）ｈ−（式中、ｇは、０〜６の整数、例えば１〜６の整数であり、ｈは、０〜６の整数、例えば１〜６の整数である）、又は、−フェニレン−（ＣＨ２）ｉ−（式中、ｉは、０〜６の整数である）であり、より好ましくはＣ１−３アルキレン基、さらに好ましくはＣ２−３アルキレン基であり、例えばＣＨ２ＣＨ２である。これらの基は、例えば、フッ素原子、Ｃ１−６アルキル基、Ｃ２−６アルケニル基、及びＣ２−６アルキニル基から選択される１個又はそれ以上の置換基により置換されていてもよい。
【０２２３】
式中、Ｒ８１は、各出現においてそれぞれ独立して、Ｒｄ３”を表す。Ｒｄ３”は、Ｒｄ３と同意義である。
【０２２４】
Ｒｄ３中、Ｚ３’基を介して直鎖状に連結されるＣは最大で５個である。即ち、上記Ｒｄ３において、Ｒ８１が少なくとも１つ存在する場合、Ｒｄ３中にＺ３’基を介して直鎖状に連結されるＳｉ原子が２個以上存在するが、かかるＺ３’基を介して直鎖状に連結されるＣ原子の数は最大で５個である。なお、「Ｒｄ３中のＺ３’基を介して直鎖状に連結されるＣ原子の数」とは、Ｒｄ３中において直鎖状に連結される−Ｚ３’−Ｃ−の繰り返し数と等しくなる。
【０２２５】
好ましい態様において、下記に示すように、「Ｒｄ３中のＺ３’基を介して直鎖状に連結されるＣ原子の数」は、すべての鎖において、１個（左式）又は２個（右式）である。
【化５１】
2020090652.tif 000052
【０２２６】
一の態様において、Ｒｄ３中のＺ３’基を介して直鎖状に連結されるＣ原子の数は１個又は２個、好ましくは１個である。
【０２２７】
式中、Ｒ８２は、−Ｙ３−ＳｉＲ８５ｊＲ８６３−ｊを表す。
【０２２８】
Ｙ３は、各出現においてそれぞれ独立して、２価の有機基を表す。
【０２２９】
好ましい態様において、Ｙ３は、Ｃ１−６アルキレン基、−（ＣＨ２）ｇ’−Ｏ−（ＣＨ２）ｈ’−（式中、ｇ’は、０〜６の整数、例えば１〜６の整数であり、ｈ’は、０〜６の整数、例えば１〜６の整数である）又は、−フェニレン−（ＣＨ２）ｉ’−（式中、ｉ’は、０〜６の整数である）である。これらの基は、例えば、フッ素原子、Ｃ１−６アルキル基、Ｃ２−６アルケニル基、及びＣ２−６アルキニル基から選択される１個又はそれ以上の置換基により置換されていてもよい。
【０２３０】
一の態様において、Ｙ３は、Ｃ１−６アルキレン基又は−フェニレン−（ＣＨ２）ｉ’−であり得る。Ｙ３が上記の基である場合、光耐性、特に紫外線耐性がより高くなり得る。
【０２３１】
上記Ｒ８５は、各出現においてそれぞれ独立して、水酸基又は加水分解可能な基を表す。上記「加水分解可能な基」としては、上記と同様のものが挙げられる。
【０２３２】
好ましくは、Ｒ８５は、−ＯＲ（式中、Ｒは、置換又は非置換のＣ１−３アルキル基、より好ましくはエチル基又はメチル基、特にメチル基を表す）である。
【０２３３】
上記Ｒ８６は、各出現においてそれぞれ独立して、水素原子又は低級アルキル基を表す。該低級アルキル基は、好ましくは炭素数１〜２０のアルキル基、より好ましくは炭素数１〜６のアルキル基、さらに好ましくはメチル基である。
【０２３４】
ｊは、（−Ｙ３−ＳｉＲ８５ｊＲ８６３−ｊ）単位毎に独立して、１〜３の整数を表し、好ましくは２又は３、より好ましくは３である。
【０２３５】
上記Ｒ８３は、各出現においてそれぞれ独立して、水素原子、水酸基又は低級アルキル基を表す。Ｒ８３は、好ましくは、各出現においてそれぞれ独立して、水素原子又は低級アルキル基を表す。該低級アルキル基は、好ましくは炭素数１〜２０のアルキル基、より好ましくは炭素数１〜６のアルキル基、さらに好ましくはメチル基である。
【０２３６】
式中、ｐ’は、各出現においてそれぞれ独立して、０〜３の整数であり；ｑ’は、各出現においてそれぞれ独立して、０〜３の整数であり；ｒ’は、各出現においてそれぞれ独立して、０〜３の整数である。ただし、ｐ’、ｑ’及びｒ’の和は３である。
【０２３７】
好ましい態様において、Ｒｄ３中の末端のＲｄ３”（Ｒｄ３”が存在しない場合、Ｒｄ３それ自体）において、上記ｑ’は、好ましくは２以上、例えば２又は３であり、より好ましくは３である。
【０２３８】
上記式中、Ｒｅ３は、各出現においてそれぞれ独立して、−Ｙ３−ＳｉＲ８５ｊＲ８６３−ｊを表す。ここに、Ｙ３、Ｒ８５、Ｒ８６及びｊは、上記Ｒ８２における記載と同意義である。
【０２３９】
上記式中、Ｒｆ３は、各出現においてそれぞれ独立して、水素原子、水酸基又は低級アルキル基を表す。Ｒｆ３は、好ましくは、各出現においてそれぞれ独立して、水素原子又は低級アルキル基を表す。該低級アルキル基は、好ましくは炭素数１〜２０のアルキル基、より好ましくは炭素数１〜６のアルキル基、さらに好ましくはメチル基である。
【０２４０】
式中、ｋ’は、各出現においてそれぞれ独立して、０〜３の整数であり；ｌ’は、各出現においてそれぞれ独立して、０〜３の整数であり；ｍ’は、各出現においてそれぞれ独立して、０〜３の整数である。ただし、ｋ’、ｌ’及びｍ’の和は３である。
【０２４１】
一の態様において、少なくとも１つのｋ’は２又は３であり、好ましくは３である。
【０２４２】
一の態様において、ｋ’は２又は３であり、好ましくは３である。
【０２４３】
一の態様において、ｌ’は２又は３であり、好ましくは３である。
【０２４４】
上記式（Ｄ１）及び（Ｄ２）中、少なくとも１つのｑ’は２又は３であるか、あるいは、少なくとも１つのｌ’は２又は３である。即ち、式中、少なくとも２つの−Ｙ３−ＳｉＲ８５ｊＲ８６３−ｊ基が存在する。
【０２４５】
上記式中、Ｇ５は、−Ｒ１７−Ｏ−、−Ｒ１７−ＣＯＮＨ−、−ＣＯＮＨ−又は単結合である。Ｇ５は、耐光性に優れる点からは、−Ｒ１７−ＣＯＮＨ−又は−ＣＯＮＨ−が好ましく、耐薬品性に優れる点からは、−Ｒ１７−Ｏ−が好ましい。
【０２４６】
上記Ｒ１７は、アルキレン基である。Ｒ１７は、製造のしやすさの点から、炭素数１〜４のアルキレン基が好ましく、−ＣＨ２−が特に好ましい。
【０２４７】
上記式中、Ｚ５は、（ａ５＋ｂ５）価の炭化水素基、又は炭化水素基の炭素原子−炭素原子間にエーテル性酸素原子を１つ以上有する、炭素数２以上で（ａ５＋ｂ５）価の基である。Ｚ５は、Ｇ５が−Ｒ１７−Ｏ−であり、ｃ５が１である場合、（ａ５＋ｂ５）個の水酸基を有する多価アルコールから水酸基を除いた残基である。
【０２４８】
一の態様において、Ｚ５は、以下の基であり得る。
【０２４９】
【化５２】
2020090652.tif 000053
【０２５０】
Ｚ５は、水酸基の反応性に優れる点から、１級の水酸基を有する多価アルコールから水酸基を除いた残基が好ましい。Ｚ５は、原料の入手容易性の点から、下記式（Ｚ−１）で表される基、下記式（Ｚ−２）で表される基、下記式（Ｚ−３）で表される基、下記式（Ｚ−４）で表される基又は下記式（Ｚ−５）で表される基が特に好ましい。ただし、Ｒ４は、アルキル基であり、メチル基又はエチル基が好ましい。
【０２５１】
【化５３】
2020090652.tif 000054
【０２５２】
上記式中、Ｒ１６は、アルキレン基である。Ｒ１６は、製造のしやすさの点から、炭素数４〜１４のアルキレン基が好ましい。さらに、製造におけるヒドロシリル化の際に、アリル基（−ＣＨ２ＣＨ＝ＣＨ２）の一部又は全部がインナーオレフィン（−ＣＨ＝ＣＨＣＨ３）に異性化した副生物が生成しにくい点から、炭素数４〜１０のアルキレン基が特に好ましい。
【０２５３】
上記式中、ａ５は、１以上の整数である。ｂ５は、１以上の整数である。（ａ５＋ｂ５）は３以上である。ａ５が１のときｂ５は４以上であり、ａ５が２以上のときｂ５は１以上である。ａ５が２以上のときａ５個の［Ｒｆ−ＰＦＰＥ−Ｇ５］は、同一であっても異なっていてもよい。ｂ５が２以上のときｂ５個の［（Ｏ−Ｒ１６）ｃ５−ＳｉＲ１４ｎＲ１５３−ｎ］は、同一であっても異なっていてもよい。ｃ５は０又は１である。
【０２５４】
ａ５は、１〜１０が好ましく、１〜４が特に好ましい。ａ５が下限値以上であれば、表面処理層の撥水撥油性、耐摩擦性、指紋汚れ除去性、潤滑性に優れる。ａ５が上限値以下であれば、表面処理層の外観に優れる。（ａ５＋ｂ５）は、３〜１５が好ましく、３〜１２が特に好ましい。
【０２５５】
ａ５が１のときｂ５は４以上であり、４〜１０が好ましく、４〜５が特に好ましい。ａ５が１のときｂ５が４以上でなければ、表面処理層の耐摩擦性が不充分となり得る。ｂ５が上限値以下であれば、表面処理層の外観、化合物の安定性に優れる。
【０２５６】
ａ５が２以上の整数のときｂ５は１以上の整数であり、１〜１０の整数が好ましく、１〜４の整数が特に好ましい。ａ５が２以上の整数であれば、表面処理層の潤滑性に優れるため、表面処理層に摩擦力が加わりにくい。そのため、ｂ５が１であっても、表面処理層の耐摩擦性に優れる。ｂ５が上限値以下であれば、表面処理層の外観、化合物の安定性に優れる。
【０２５７】
ｃ５は、０又は１である。ｃ５は、化合物の耐光性に優れる点からは、０が好ましく、化合物の製造のしやすさの点からは、１が好ましい。
【０２５８】
上記式中、Ｘ１０１は、それぞれ独立して、単結合又は２〜１０価の有機基を表す。当該Ｘ１０１は、式（Ａ１）及び（Ａ２）で表される化合物において、主に撥水性及び表面滑り性等を提供するパーフルオロポリエーテル部（即ち、Ｒｆ−ＰＦＰＥ部又は−ＰＦＰＥ−部）と、基材との結合能を提供するシラン部（即ち、αを付して括弧でくくられた基）とを連結するリンカーと解される。従って、当該Ｘ１０１は、式（Ａ１）及び（Ａ２）で表される化合物が安定に存在し得るものであれば、単結合であっても、いずれの有機基であってもよい。
【０２５９】
上記式中、αは１〜９の整数であり、α’は１〜９の整数である。これらα及びα’は、Ｘ１０１の価数に応じて変化し得る。式（Ａ１）においては、α及びα’の和は、Ｘ１０１の価数と同じである。例えば、Ｘ１０１が１０価の有機基である場合、α及びα’の和は１０であり、例えばαが９かつα’が１、αが５かつα’が５、又はαが１かつα’が９となり得る。また、Ｘ１０１が単結合または２価の有機基である場合、α及びα’は１である。式（Ａ２）においては、αはＸ１０１の価数から１を引いた値である。
【０２６０】
上記Ｘ１０１は、好ましくは２〜７価であり、より好ましくは２〜４価であり、さらに好ましくは２価の有機基である。
【０２６１】
一の態様において、Ｘ１０１は２〜４価の有機基であり、αは１〜３であり、α’は１である。
【０２６２】
別の態様において、Ｘ１０１は２価の有機基であり、αは１であり、α’は１である。この場合、式（Ａ１）及び（Ａ２）は、下記式（Ａ１’）及び（Ａ２’）で表される。
【化５４】
2020090652.tif 000055
【０２６３】
上記式中、Ｘ１０５は、それぞれ独立して、単結合又は２〜１０価の有機基を表す。当該Ｘ１０５は、式（Ｂ１）及び（Ｂ２）で表される化合物において、主に撥水性及び表面滑り性等を提供するパーフルオロポリエーテル部（Ｒｆ−ＰＦＰＥ部又は−ＰＦＰＥ−部）と、基材との結合能を提供するシラン部（具体的には、−ＳｉＲ１４ｎＲ１５３−ｎ）とを連結するリンカーと解される。従って、当該Ｘ１０５は、式（Ｂ１）及び（Ｂ２）で表される化合物が安定に存在し得るものであれば、単結合であっても、いずれの有機基であってもよい。
【０２６４】
上記式中のβは、１〜９の整数であり、β’は、１〜９の整数である。これらβ及びβ’は、Ｘ１０５の価数に応じて決定され、式（Ｂ１）において、β及びβ’の和は、Ｘ１０５の価数と同じである。例えば、Ｘ１０５が１０価の有機基である場合、β及びβ’の和は１０であり、例えばβが９かつβ’が１、βが５かつβ’が５、又はβが１かつβ’が９となり得る。また、Ｘ１０５が単結合または２価の有機基である場合、β及びβ’は１である。式（Ｂ２）において、βはＸ１０５の価数の値から１を引いた値である。
【０２６５】
上記Ｘ１０５は、好ましくは２〜７価、より好ましくは２〜４価、さらに好ましくは２価の有機基である。
【０２６６】
一の態様において、Ｘ１０５は２〜４価の有機基であり、βは１〜３であり、β’は１である。
【０２６７】
別の態様において、Ｘ１０５は２価の有機基であり、βは１であり、β’は１である。この場合、式（Ｂ１）及び（Ｂ２）は、下記式（Ｂ１’）及び（Ｂ２’）で表される。
【化５５】
2020090652.tif 000056
【０２６８】
上記式中、Ｘ１０７は、それぞれ独立して、単結合又は２〜１０価の有機基を表す。当該Ｘ１０７は、式（Ｃ１）及び（Ｃ２）で表される化合物において、主に撥水性及び表面滑り性等を提供するパーフルオロポリエーテル部（Ｒｆ−ＰＦＰＥ部又は−ＰＦＰＥ−部）と、基材との結合能を提供するシラン部（具体的には、−ＳｉＲａ３ｋＲｂ３ｌＲｃ３ｍ基）とを連結するリンカーと解される。従って、当該Ｘ１０７は、式（Ｃ１）及び（Ｃ２）で表される化合物が安定に存在し得るものであれば、単結合であっても、いずれの有機基であってもよい。
【０２６９】
上記式中、γは、１〜９の整数であり、γ’は、１〜９の整数である。これらγ及びγ’は、Ｘ１０７の価数に応じて決定され、式（Ｃ１）において、γ及びγ’の和は、Ｘ１０７の価数と同じである。例えば、Ｘ１０７が１０価の有機基である場合、γ及びγ’の和は１０であり、例えばγが９かつγ’が１、γが５かつγ’が５、又はγが１かつγ’が９となり得る。また、Ｘ１０７が単結合または２価の有機基である場合、γ及びγ’は１である。式（Ｃ２）において、γはＸ１０７の価数の値から１を引いた値である。
【０２７０】
上記Ｘ１０７は、好ましくは２〜７価、より好ましくは２〜４価、さらに好ましくは２価の有機基である。
【０２７１】
一の態様において、Ｘ１０７は２〜４価の有機基であり、γは１〜３であり、γ’は１である。
【０２７２】
別の態様において、Ｘ１０７は２価の有機基であり、γは１であり、γ’は１である。この場合、式（Ｃ１）及び（Ｃ２）は、下記式（Ｃ１’）及び（Ｃ２’）で表される。
【化５６】
2020090652.tif 000057
【０２７３】
上記式中、Ｘ１０９は、それぞれ独立して、単結合又は２〜１０価の有機基を表す。当該Ｘ１０９は、式（Ｄ１）及び（Ｄ２）で表される化合物において、主に撥水性及び表面滑り性等を提供するパーフルオロポリエーテル部（即ち、Ｒｆ−ＰＦＰＥ部又は−ＰＦＰＥ−部）と、基材との結合能を提供する部（即ち、δを付して括弧でくくられた基）とを連結するリンカーと解される。従って、当該Ｘ１０９は、式（Ｄ１）及び（Ｄ２）で表される化合物が安定に存在し得るものであれば、単結合であっても、いずれの有機基であってもよい。
【０２７４】
上記式中、δは１〜９の整数であり、δ’は１〜９の整数である。これらδ及びδ’は、Ｘ１０９の価数に応じて変化し得る。式（Ｄ１）においては、δ及びδ’の和は、Ｘ１０９の価数と同じである。例えば、Ｘ１０９が１０価の有機基である場合、δ及びδ’の和は１０であり、例えばδが９かつδ’が１、δが５かつδ’が５、又はδが１かつδ’が９となり得る。また、Ｘ１０９が単結合または２価の有機基である場合、δ及びδ’は１である。式（Ｄ２）においては、δはＸ１０９の価数から１を引いた値である。
【０２７５】
上記Ｘ１０９は、好ましくは２〜７価、より好ましくは２〜４価、さらに好ましくは２価の有機基である。
【０２７６】
一の態様において、Ｘ１０９は２〜４価の有機基であり、δは１〜３であり、δ’は１である。
【０２７７】
別の態様において、Ｘ１０９は２価の有機基であり、δは１であり、δ’は１である。この場合、式（Ｄ１）及び（Ｄ２）は、下記式（Ｄ１’）及び（Ｄ２’）で表される。
【化５７】
2020090652.tif 000058
【０２７８】
好ましい態様において、上記Ｘ１０１、Ｘ１０５、Ｘ１０７、及びＸ１０９は、それぞれ独立して、特に限定するものではないが、例えば、下記式：
−（Ｒ３１）ｐ１−（Ｘａ）ｑ１−
［式中：
Ｒ３１は、単結合、−（ＣＨ２）ｓ’−又はｏ−、ｍ−もしくはｐ−フェニレン基を表し、好ましくは−（ＣＨ２）ｓ’−であり、
ｓ’は、１〜２０の整数、好ましくは１〜６の整数、より好ましくは１〜３の整数、さらにより好ましくは１又は２であり、
Ｘａは、−（Ｘｂ）ｌ’−を表し、
Ｘｂは、各出現においてそれぞれ独立して、−Ｏ−、−Ｓ−、ｏ−、ｍ−もしくはｐ−フェニレン基、−Ｃ（Ｏ）Ｏ−、−Ｓｉ（Ｒ３３）２−、−（Ｓｉ（Ｒ３３）２Ｏ）ｍ”−Ｓｉ（Ｒ３３）２−、−ＣＯＮＲ３４−、−Ｏ−ＣＯＮＲ３４−、−ＮＲ３４−及び−（ＣＨ２）ｎ’−からなる群から選択される基を表し、
Ｒ３３は、各出現においてそれぞれ独立して、フェニル基、Ｃ１−６アルキル基又はＣ１−６アルコキシ基を表し、好ましくはフェニル基又はＣ１−６アルキル基であり、より好ましくはメチル基であり、
Ｒ３４は、各出現においてそれぞれ独立して、水素原子、フェニル基又はＣ１−６アルキル基（好ましくはメチル基）を表し、
ｍ”は、各出現において、それぞれ独立して、１〜１００の整数、好ましくは１〜２０の整数であり、
ｎ’は、各出現において、それぞれ独立して、１〜２０の整数、好ましくは１〜６の整数、より好ましくは１〜３の整数であり、
ｌ’は、１〜１０の整数、好ましくは１〜５の整数、より好ましくは１〜３の整数であり、
ｐ１は、０又は１であり、
ｑ１は、０又は１であり、
ここに、ｐ１及びｑ１の少なくとも一方は１であり、ｐ１又はｑ１を付して括弧でくくられた各繰り返し単位の存在順序は任意である］
で表される２価の基であり得る。ここに、Ｒ３１及びＸａ（典型的にはＲ３１及びＸａの水素原子）は、フッ素原子、Ｃ１−３アルキル基及びＣ１−３フルオロアルキル基から選択される１個又はそれ以上の置換基により置換されていてもよい。
【０２７９】
一の態様において、上記Ｘ１０１、Ｘ１０５、Ｘ１０７、及びＸ１０９は、それぞれ独立して、
−（Ｒ３１）ｐ１−（Ｘａ）ｑ１−
［式中：
Ｒ３１は、−（ＣＨ２）ｓ’−を表し、
ｓ’は、１〜２０の整数であり、
Ｘａは、−（Ｘｂ）ｌ’−を表し、
Ｘｂは、各出現においてそれぞれ独立して、−Ｏ−、−ＣＯＮＲ３４−、−Ｏ−ＣＯＮＲ３４−、及び−（ＣＨ２）ｎ’−からなる群から選択される基を表し、
Ｒ３４は、各出現においてそれぞれ独立して、水素原子、フェニル基又はＣ１−６アルキル基を表し、
ｎ’は、各出現において、それぞれ独立して、１〜２０の整数であり、
ｌ’は、１〜１０の整数であり、
ｐ１は、０又は１であり、
ｑ１は、０又は１であり、
ここに、ｐ１及びｑ１の少なくとも一方は１であり、ｐ１又はｑ１を付して括弧でくくられた各繰り返し単位の存在順序は任意である。］
で表される２価の基であり得る。ここに、Ｒ３１及びＸａ（典型的にはＲ３１及びＸａの水素原子）は、フッ素原子、Ｃ１−３アルキル基及びＣ１−３フルオロアルキル基から選択される１個又はそれ以上の置換基により置換されていてもよい。
【０２８０】
好ましくは、上記Ｘ１０１、Ｘ１０５、Ｘ１０７、及びＸ１０９は、それぞれ独立して、−（Ｒ３１）ｐ１−（Ｘａ）ｑ１−Ｒ３２−である。Ｒ３２は、単結合、−（ＣＨ２）ｔ’−又はｏ−、ｍ−もしくはｐ−フェニレン基を表し、好ましくは−（ＣＨ２）ｔ’−である。ｔ’は、１〜２０の整数、好ましくは２〜６の整数、より好ましくは２〜３の整数である。ここに、Ｒ３２（典型的にはＲ３２の水素原子）は、フッ素原子、Ｃ１−３アルキル基及びＣ１−３フルオロアルキル基から選択される１個又はそれ以上の置換基により置換されていてもよい。
【０２８１】
好ましくは、上記Ｘ１０１、Ｘ１０５、Ｘ１０７、及びＸ１０９は、それぞれ独立して、
単結合、
−Ｘｆ−Ｃ１−２０アルキレン基、
−Ｘｆ−Ｒ３１−Ｘｃ−Ｒ３２−、又は
−Ｘｆ−Ｘｄ−Ｒ３２−
［式中、Ｒ３１及びＲ３２は、上記と同意義であり、
Ｘｆは、単結合または炭素原子数１〜６、好ましくは炭素原子数１〜４、より好ましくは炭素原子数１〜２のパーフルオロアルキレン基、例えばジフルオロメチレン基である。］
であり得る。
【０２８２】
より好ましくは、上記Ｘ１０１、Ｘ１０５、Ｘ１０７、及びＸ１０９は、それぞれ独立して、
単結合、
−Ｘｆ−Ｃ１−２０アルキレン基、
−Ｘｆ−（ＣＨ２）ｓ’−Ｘｃ−、
−Ｘｆ−（ＣＨ２）ｓ’−Ｘｃ−（ＣＨ２）ｔ’−
−Ｘｆ−Ｘｄ−、又は
−Ｘｆ−Ｘｄ−（ＣＨ２）ｔ’−
［式中、Ｘｆ、ｓ’及びｔ’は、上記と同意義である。］
である。
【０２８３】
上記式中、Ｘｃは、
−Ｏ−、
−Ｓ−、
−Ｃ（Ｏ）Ｏ−、
−ＣＯＮＲ３４−、
−Ｏ−ＣＯＮＲ３４−、
−Ｓｉ（Ｒ３３）２−、
−（Ｓｉ（Ｒ３３）２Ｏ）ｍ”−Ｓｉ（Ｒ３３）２−、
−Ｏ−（ＣＨ２）u’−（Ｓｉ（Ｒ３３）２Ｏ）ｍ”−Ｓｉ（Ｒ３３）２−、
−Ｏ−（ＣＨ２）u’−Ｓｉ（Ｒ３３）２−Ｏ−Ｓｉ（Ｒ３３）２−ＣＨ２ＣＨ２−Ｓｉ（Ｒ３３）２−Ｏ−Ｓｉ（Ｒ３３）２−、
−Ｏ−（ＣＨ２）u’−Ｓｉ（ＯＣＨ３）２ＯＳｉ（ＯＣＨ３）２−、
−ＣＯＮＲ３４−（ＣＨ２）u’−（Ｓｉ（Ｒ３３）２Ｏ）ｍ”−Ｓｉ（Ｒ３３）２−、
−ＣＯＮＲ３４−（ＣＨ２）u’−Ｎ（Ｒ３４）−、又は
−ＣＯＮＲ３４−（ｏ−、ｍ−又はｐ−フェニレン）−Ｓｉ（Ｒ３３）２−
［式中、Ｒ３３、Ｒ３４及びｍ”は、上記と同意義であり、
ｕ’は１〜２０の整数、好ましくは２〜６の整数、より好ましくは２〜３の整数である。］を表す。Ｘｃは、好ましくは−Ｏ−である。
【０２８４】
上記式中、Ｘｄは、
−Ｓ−、
−Ｃ（Ｏ）Ｏ−、
−ＣＯＮＲ３４−、
−Ｏ−ＣＯＮＲ３４−、
−ＣＯＮＲ３４−（ＣＨ２）u’−（Ｓｉ（Ｒ３３）２Ｏ）ｍ”−Ｓｉ（Ｒ３３）２−、
−ＣＯＮＲ３４−（ＣＨ２）u’−Ｎ（Ｒ３４）−、又は
−ＣＯＮＲ３４−（ｏ−、ｍ−又はｐ−フェニレン）−Ｓｉ（Ｒ３３）２−
［式中、各記号は、上記と同意義である。］
を表す。
【０２８５】
より好ましくは、上記Ｘ１０１、Ｘ１０５、Ｘ１０７、及びＸ１０９は、それぞれ独立して、
単結合
Ｃ１−２０アルキレン基、
−（ＣＨ２）ｓ’−Ｘｃ−（ＣＨ２）ｔ’−、又は
−Ｘｄ−（ＣＨ２）ｔ’−
［式中、各記号は、上記と同意義である。］
であり得る。
【０２８６】
好ましい態様において、上記Ｘ１０１、Ｘ１０５、Ｘ１０７、及びＸ１０９は、それぞれ独立して、
単結合
Ｃ１−２０アルキレン基、
−（ＣＨ２）ｓ’−Ｘｃ−、又は
−（ＣＨ２）ｓ’−Ｘｃ−（ＣＨ２）ｔ’−
［式中、
Ｘｃは、−Ｏ−、−ＣＯＮＲ３４−、又は−Ｏ−ＣＯＮＲ３４−であり、
Ｒ３４は、各出現においてそれぞれ独立して、水素原子、フェニル基又はＣ１−６アルキル基を表し、
ｓ’は、１〜２０の整数であり、
ｔ’は、１〜２０の整数である。］
であり得る。
【０２８７】
一の態様において、上記Ｘ１０１、Ｘ１０５、Ｘ１０７、及びＸ１０９は、それぞれ独立して、
単結合、
Ｃ１−２０アルキレン基、
−（ＣＨ２）ｓ’−Ｏ−（ＣＨ２）ｔ’−、
−（ＣＨ２）ｓ’−（Ｓｉ（Ｒ３３）２Ｏ）ｍ”−Ｓｉ（Ｒ３３）２−（ＣＨ２）ｔ’−、
−（ＣＨ２）ｓ’−Ｏ−（ＣＨ２）u’−（Ｓｉ（Ｒ３３）２Ｏ）ｍ”−Ｓｉ（Ｒ３３）２−（ＣＨ２）ｔ’−、又は
−（ＣＨ２）ｓ’−Ｏ−（ＣＨ２）ｔ’−Ｓｉ（Ｒ３３）２ −（ＣＨ２）u’−Ｓｉ（Ｒ３３）２−（ＣvＨ２v）−
［式中、Ｒ３３、ｍ”、ｓ’、ｔ’及びｕ’は、上記と同意義であり、ｖは１〜２０の整数、好ましくは２〜６の整数、より好ましくは２〜３の整数である。］
である。
【０２８８】
上記式中、−（ＣvＨ２v）−は、直鎖であっても、分枝鎖であってもよく、例えば、−ＣＨ２ＣＨ２−、−ＣＨ２ＣＨ２ＣＨ２−、−ＣＨ（ＣＨ３）−、−ＣＨ（ＣＨ３）ＣＨ２−であり得る。
【０２８９】
上記Ｘ１０１、Ｘ１０５、Ｘ１０７、及びＸ１０９基は、それぞれ独立して、フッ素原子、Ｃ１−３アルキル基及びＣ１−３フルオロアルキル基（好ましくは、Ｃ１−３パーフルオロアルキル基）から選択される１個又はそれ以上の置換基により置換されていてもよい。
【０２９０】
尚、上記Ｘ１０１、Ｘ１０５、Ｘ１０７、及びＸ１０９は、各式の左側がＰＦＰＥ基に結合する。
【０２９１】
上記式中、Ｘｆは、式（Ａ１）、（Ｂ１）、（Ｃ１）および（Ｄ１）については単結合が好ましく、式（Ａ２）、（Ｂ２）、（Ｃ２）および（Ｄ２）については炭素原子数１〜６、好ましくは炭素原子数１〜４、より好ましくは炭素原子数１〜２のパーフルオロアルキレン基、例えばジフルオロメチレン基である。
【０２９２】
一の態様において、Ｘ１０１、Ｘ１０５、Ｘ１０７、及びＸ１０９基は、それぞれ独立して、−Ｏ−Ｃ１−６アルキレン基以外であり得る。
【０２９３】
別の態様において、Ｘ１０１、Ｘ１０５、Ｘ１０７、及びＸ１０９基としては、例えば下記の基が挙げられる：
【化５８】
2020090652.tif 000059
【化５９】
2020090652.tif 000060
［式中、Ｒ４１は、それぞれ独立して、水素原子、フェニル基、炭素数１〜６のアルキル基、又はＣ１−６アルコキシ基、好ましくはメチル基であり；
Ｄは、
−ＣＨ２Ｏ（ＣＨ２）２−、
−ＣＨ２Ｏ（ＣＨ２）３−、
−ＣＦ２Ｏ（ＣＨ２）３−、
−（ＣＨ２）２−、
−（ＣＨ２）３−、
−（ＣＨ２）4−、
−ＣＯＮＨ−（ＣＨ２）３−、
−ＣＯＮ（ＣＨ３）−（ＣＨ２）３−、
−ＣＯＮ（Ｐｈ）−（ＣＨ２）３−（式中、Ｐｈはフェニルを意味する）、及び
【化６０】
2020090652.tif 000061
（式中、Ｒ４２は、それぞれ独立して、水素原子、Ｃ１−６のアルキル基又はＣ１−６のアルコキシ基、好ましくはメチル基又はメトキシ基、より好ましくはメチル基を表す。）
から選択される基であり、
Ｅは、−（ＣＨ２）ｎ−（ｎは２〜６の整数）であり、
Ｄは、分子主鎖のＰＦＰＥに結合し、Ｅは、ＰＦＰＥと反対の基に結合する。］
【０２９４】
上記Ｘ１０１、Ｘ１０５、Ｘ１０７、及びＸ１０９の具体的な例としては、例えば：
単結合、
−ＣＨ２ＯＣＨ２−、
−ＣＨ２Ｏ（ＣＨ２）２−、
−ＣＨ２Ｏ（ＣＨ２）３−、
−ＣＨ２Ｏ（ＣＨ２）６−、
−ＣＦ２−ＣＨ２−Ｏ−ＣＨ２−、
−ＣＦ２−ＣＨ２−Ｏ−（ＣＨ２）２−、
−ＣＦ２−ＣＨ２−Ｏ−（ＣＨ２）３−、
−ＣＦ２−ＣＨ２−Ｏ−（ＣＨ２）６−、
−ＣＨ２Ｏ（ＣＨ２）３Ｓｉ（ＣＨ３）２ＯＳｉ（ＣＨ３）２（ＣＨ２）２−、
−ＣＨ２Ｏ（ＣＨ２）３Ｓｉ（ＣＨ３）２ＯＳｉ（ＣＨ３）２ＯＳｉ（ＣＨ３）２（ＣＨ２）２−、
−ＣＨ２Ｏ（ＣＨ２）３Ｓｉ（ＣＨ３）２Ｏ（Ｓｉ（ＣＨ３）２Ｏ）２Ｓｉ（ＣＨ３）２（ＣＨ２）２−、
−ＣＨ２Ｏ（ＣＨ２）３Ｓｉ（ＣＨ３）２Ｏ（Ｓｉ（ＣＨ３）２Ｏ）３Ｓｉ（ＣＨ３）２（ＣＨ２）２−、
−ＣＨ２Ｏ（ＣＨ２）３Ｓｉ（ＣＨ３）２Ｏ（Ｓｉ（ＣＨ３）２Ｏ）１０Ｓｉ（ＣＨ３）２（ＣＨ２）２−、
−ＣＨ２Ｏ（ＣＨ２）３Ｓｉ（ＣＨ３）２Ｏ（Ｓｉ（ＣＨ３）２Ｏ）２０Ｓｉ（ＣＨ３）２（ＣＨ２）２−、
−ＣＨ２ＯＣＦ２ＣＨＦＯＣＦ２−、
−ＣＨ２ＯＣＦ２ＣＨＦＯＣＦ２ＣＦ２−、
−ＣＨ２ＯＣＦ２ＣＨＦＯＣＦ２ＣＦ２ＣＦ２−、
−ＣＨ２ＯＣＨ２ＣＦ２ＣＦ２ＯＣＦ２−、
−ＣＨ２ＯＣＨ２ＣＦ２ＣＦ２ＯＣＦ２ＣＦ２−、
−ＣＨ２ＯＣＨ２ＣＦ２ＣＦ２ＯＣＦ２ＣＦ２ＣＦ２−、
−ＣＨ２ＯＣＨ２ＣＦ２ＣＦ２ＯＣＦ（ＣＦ３）ＣＦ２ＯＣＦ２−、
−ＣＨ２ＯＣＨ２ＣＦ２ＣＦ２ＯＣＦ（ＣＦ３）ＣＦ２ＯＣＦ２ＣＦ２−、
−ＣＨ２ＯＣＨ２ＣＦ２ＣＦ２ＯＣＦ（ＣＦ３）ＣＦ２ＯＣＦ２ＣＦ２ＣＦ２−、
−ＣＨ２ＯＣＨ２ＣＨＦＣＦ２ＯＣＦ２−、
−ＣＨ２ＯＣＨ２ＣＨＦＣＦ２ＯＣＦ２ＣＦ２−、
−ＣＨ２ＯＣＨ２ＣＨＦＣＦ２ＯＣＦ２ＣＦ２ＣＦ２−、
−ＣＨ２ＯＣＨ２ＣＨＦＣＦ２ＯＣＦ（ＣＦ３）ＣＦ２ＯＣＦ２−、
−ＣＨ２ＯＣＨ２ＣＨＦＣＦ２ＯＣＦ（ＣＦ３）ＣＦ２ＯＣＦ２ＣＦ２−、
−ＣＨ２ＯＣＨ２ＣＨＦＣＦ２ＯＣＦ（ＣＦ３）ＣＦ２ＯＣＦ２ＣＦ２ＣＦ２−、
−ＣＨ２ＯＣＦ２ＣＨＦＯＣＦ２ＣＦ２ＣＦ２−Ｃ（Ｏ）ＮＨ−ＣＨ２−、
−ＣＨ２ＯＣＨ２（ＣＨ２）７ＣＨ２Ｓｉ（ＯＣＨ３）２ＯＳｉ（ＯＣＨ３）２（ＣＨ２）２Ｓｉ（ＯＣＨ３）２ＯＳｉ（ＯＣＨ３）２（ＣＨ２）２−、
−ＣＨ２ＯＣＨ２ＣＨ２ＣＨ２Ｓｉ（ＯＣＨ３）２ＯＳｉ（ＯＣＨ３）２（ＣＨ２）３−、
−ＣＨ２ＯＣＨ２ＣＨ２ＣＨ２Ｓｉ（ＯＣＨ２ＣＨ３）２ＯＳｉ（ＯＣＨ２ＣＨ３）２（ＣＨ２）３−、
−ＣＨ２ＯＣＨ２ＣＨ２ＣＨ２Ｓｉ（ＯＣＨ３）２ＯＳｉ（ＯＣＨ３）２（ＣＨ２）２−、
−ＣＨ２ＯＣＨ２ＣＨ２ＣＨ２Ｓｉ（ＯＣＨ２ＣＨ３）２ＯＳｉ（ＯＣＨ２ＣＨ３）２（ＣＨ２）２−、
−（ＣＨ２）２−Ｓｉ（ＣＨ３）２−（ＣＨ２）２−、
−ＣＨ２−、
−（ＣＨ２）２−、
−（ＣＨ２）３−、
−（ＣＨ２）４−、
−（ＣＨ２）５−、
−（ＣＨ２）６−、
−ＣＦ２−ＣＨ２−、
−ＣＦ２−（ＣＨ２）２−、
−ＣＦ２−（ＣＨ２）３−、
−ＣＦ２−（ＣＨ２）４−、
−ＣＦ２−（ＣＨ２）５−、
−ＣＦ２−（ＣＨ２）６−、
−ＣＯ−、
−ＣＯＮＨ−、
−ＣＯＮＨ−ＣＨ２−、
−ＣＯＮＨ−（ＣＨ２）２−、
−ＣＯＮＨ−（ＣＨ２）３−、
−ＣＯＮＨ−（ＣＨ２）６−、
−ＣＦ２ＣＯＮＨＣＨ２−、
−ＣＦ２ＣＯＮＨ（ＣＨ２）２−、
−ＣＦ２ＣＯＮＨ（ＣＨ２）３−、
−ＣＦ２ＣＯＮＨ（ＣＨ２）６−、
−ＣＯＮ（ＣＨ３）−（ＣＨ２）３−、
−ＣＯＮ（Ｐｈ）−（ＣＨ２）３−（式中、Ｐｈはフェニルを意味する）、
−ＣＯＮ（ＣＨ３）−（ＣＨ２）６−、
−ＣＯＮ（Ｐｈ）−（ＣＨ２）６−（式中、Ｐｈはフェニルを意味する）、
−ＣＦ２−ＣＯＮ（ＣＨ３）−（ＣＨ２）３−、
−ＣＦ２−ＣＯＮ（Ｐｈ）−（ＣＨ２）３−（式中、Ｐｈはフェニルを意味する）、
−ＣＦ２−ＣＯＮ（ＣＨ３）−（ＣＨ２）６−、
−ＣＦ２−ＣＯＮ（Ｐｈ）−（ＣＨ２）６−（式中、Ｐｈはフェニルを意味する）、
−ＣＯＮＨ−（ＣＨ２）２ＮＨ（ＣＨ２）３−、
−ＣＯＮＨ−（ＣＨ２）６ＮＨ（ＣＨ２）３−、
−ＣＨ２Ｏ−ＣＯＮＨ−（ＣＨ２）３−、
−ＣＨ２Ｏ−ＣＯＮＨ−（ＣＨ２）６−、
−Ｓ−（ＣＨ２）３−、
−（ＣＨ２）２Ｓ（ＣＨ２）３−、
−ＣＯＮＨ−（ＣＨ２）３Ｓｉ（ＣＨ３）２ＯＳｉ（ＣＨ３）２（ＣＨ２）２−、
−ＣＯＮＨ−（ＣＨ２）３Ｓｉ（ＣＨ３）２ＯＳｉ（ＣＨ３）２ＯＳｉ（ＣＨ３）２（ＣＨ２）２−、
−ＣＯＮＨ−（ＣＨ２）３Ｓｉ（ＣＨ３）２Ｏ（Ｓｉ（ＣＨ３）２Ｏ）２Ｓｉ（ＣＨ３）２（ＣＨ２）２−、
−ＣＯＮＨ−（ＣＨ２）３Ｓｉ（ＣＨ３）２Ｏ（Ｓｉ（ＣＨ３）２Ｏ）３Ｓｉ（ＣＨ３）２（ＣＨ２）２−、
−ＣＯＮＨ−（ＣＨ２）３Ｓｉ（ＣＨ３）２Ｏ（Ｓｉ（ＣＨ３）２Ｏ）１０Ｓｉ（ＣＨ３）２（ＣＨ２）２−、
−ＣＯＮＨ−（ＣＨ２）３Ｓｉ（ＣＨ３）２Ｏ（Ｓｉ（ＣＨ３）２Ｏ）２０Ｓｉ（ＣＨ３）２（ＣＨ２）２−、
−Ｃ（Ｏ）Ｏ−（ＣＨ２）３−、
−Ｃ（Ｏ）Ｏ−（ＣＨ２）６−、
−ＣＨ２−Ｏ−（ＣＨ２）３−Ｓｉ（ＣＨ３）２−（ＣＨ２）２−Ｓｉ（ＣＨ３）２−（ＣＨ２）２−、
−ＣＨ２−Ｏ−（ＣＨ２）３−Ｓｉ（ＣＨ３）２−（ＣＨ２）２−Ｓｉ（ＣＨ３）２−ＣＨ（ＣＨ３）−、
−ＣＨ２−Ｏ−（ＣＨ２）３−Ｓｉ（ＣＨ３）２−（ＣＨ２）２−Ｓｉ（ＣＨ３）２−（ＣＨ２）３−、
−ＣＨ２−Ｏ−（ＣＨ２）３−Ｓｉ（ＣＨ３）２−（ＣＨ２）２−Ｓｉ（ＣＨ３）２−ＣＨ（ＣＨ３）−ＣＨ２−、
−ＯＣＨ２−、
−Ｏ（ＣＨ２）３−、
−ＯＣＦＨＣＦ２−、
【化６１】
2020090652.tif 000062
などが挙げられる。
【０２９５】
さらに別の態様において、Ｘ１０１、Ｘ１０５、Ｘ１０７、及びＸ１０９は、それぞれ独立して、式：−（Ｒ１８）ｘ−（ＣＦＲ１７）ｙ−（ＣＨ２）ｚ−で表される基である。式中、ｘ、ｙ及びｚは、それぞれ独立して、０〜１０の整数であり、ｘ、ｙ及びｚの和は１以上であり、括弧でくくられた各繰り返し単位の存在順序は式中において任意である。
【０２９６】
上記式中、Ｒ１８は、各出現においてそれぞれ独立して、酸素原子、フェニレン、カルバゾリレン、−ＮＲ２６−（式中、Ｒ２６は、水素原子又は有機基を表す）又は２価の有機基である。好ましくは、Ｒ１８は、酸素原子又は２価の極性基である。
【０２９７】
上記「２価の極性基」としては、特に限定されないが、−Ｃ（Ｏ）−、−Ｃ（＝ＮＲ２７）−、及び−Ｃ（Ｏ）ＮＲ２７−（これらの式中、Ｒ２７は、水素原子又は低級アルキル基を表す）が挙げられる。当該「低級アルキル基」は、例えば、炭素数１〜６のアルキル基、例えばメチル、エチル、ｎ−プロピルであり、これらは、１個又はそれ以上のフッ素原子により置換されていてもよい。
【０２９８】
上記式中、Ｒ１７は、各出現においてそれぞれ独立して、水素原子、フッ素原子又は低級フルオロアルキル基であり、好ましくはフッ素原子である。当該「低級フルオロアルキル基」は、例えば、炭素数１〜６、好ましくは炭素数１〜３のフルオロアルキル基、好ましくは炭素数１〜３のパーフルオロアルキル基、より好ましくはトリフルオロメチル基、ペンタフルオロエチル基、さらに好ましくはトリフルオロメチル基である。
【０２９９】
さらに別の態様において、Ｘ１０１、Ｘ１０５、Ｘ１０７、及びＸ１０９基の例として、下記の基が挙げられる：
【化６２】
2020090652.tif 000063
［式中、
Ｒ４１は、それぞれ独立して、水素原子、フェニル基、炭素数１〜６のアルキル基、又はＣ１−６アルコキシ基好ましくはメチル基であり；
各Ｘ１０１基において、Ｔのうち任意のいくつかは、分子主鎖のＰＦＰＥに結合する以下の基：
−ＣＨ２Ｏ（ＣＨ２）２−、
−ＣＨ２Ｏ（ＣＨ２）３−、
−ＣＦ２Ｏ（ＣＨ２）３−、
−（ＣＨ２）２−、
−（ＣＨ２）３−、
−（ＣＨ２）4−、
−ＣＯＮＨ−（ＣＨ２）３−、
−ＣＯＮ（ＣＨ３）−（ＣＨ２）３−、
−ＣＯＮ（Ｐｈ）−（ＣＨ２）３−（式中、Ｐｈはフェニルを意味する）、又は
【化６３】
2020090652.tif 000064
［式中、Ｒ４２は、それぞれ独立して、水素原子、Ｃ１−６のアルキル基又はＣ１−６のアルコキシ基、好ましくはメチル基又はメトキシ基、より好ましくはメチル基を表す。］
であり、別のＴのいくつかは、分子主鎖のＰＦＰＥと反対の基（即ち、式（Ａ１）、（Ａ２）、（Ｄ１）及び（Ｄ２）においては炭素原子、また、下記する式（Ｂ１）、（Ｂ２）、（Ｃ１）及び（Ｃ２）においてはＳｉ原子、存在する場合、残りのＴは、それぞれ独立して、メチル基、フェニル基、Ｃ１−６アルコキシ基又はラジカル捕捉基又は紫外線吸収基である。
【０３００】
ラジカル捕捉基は、光照射で生じるラジカルを捕捉できるものであれば特に限定されないが、例えばベンゾフェノン類、ベンゾトリアゾール類、安息香酸エステル類、サリチル酸フェニル類、クロトン酸類、マロン酸エステル類、オルガノアクリレート類、ヒンダードアミン類、ヒンダードフェノール類、又はトリアジン類の残基が挙げられる。
【０３０１】
紫外線吸収基は、紫外線を吸収できるものであれば特に限定されないが、例えばベンゾトリアゾール類、ヒドロキシベンゾフェノン類、置換及び未置換安息香酸もしくはサリチル酸化合物のエステル類、アクリレート又はアルコキシシンナメート類、オキサミド類、オキサニリド類、ベンゾキサジノン類、ベンゾキサゾール類の残基が挙げられる。
【０３０２】
好ましい態様において、好ましいラジカル捕捉基又は紫外線吸収基としては、
【化６４】
2020090652.tif 000065
が挙げられる。
【０３０３】
この態様において、Ｘ１０１、Ｘ１０５、Ｘ１０７、及びＸ１０９は、それぞれ独立して、３〜１０価の有機基であり得る。
【０３０４】
本開示の表面処理剤中、式（Ａ１）、（Ｂ１）、（Ｃ１）、（Ｄ１）及び（Ｅ１）で表される化合物（以下、「（１）成分」ともいう）と、式（Ａ２）、（Ｂ２）、（Ｃ２）、及び（Ｄ２）で表される化合物（以下、「（２）成分」ともいう）との合計に対して、式（Ａ２）、（Ｂ２）、（Ｃ２）、及び（Ｄ２）で表される化合物が、０．１モル％以上３５モル％以下である。（２）成分に対する式（Ａ２）、（Ｂ２）、（Ｃ２）、及び（Ｄ２）で表される化合物の含有量の下限は、好ましくは０．１モル％、より好ましくは０．２モル％、さらに好ましくは０．５モル％、さらにより好ましくは１モル％、特に好ましくは２モル％、特別には５モル％であり得る。（２）成分に対する式（Ａ２）、（Ｂ２）、（Ｃ２）、及び（Ｄ２）で表される化合物の含有量の上限は、好ましくは３５モル％、より好ましくは３０モル％、さらに好ましくは２０モル％、さらにより好ましくは１５モル％又は１０モル％であり得る。（２）成分に対する式（Ａ２）、（Ｂ２）、（Ｃ２）、及び（Ｄ２）で表される化合物は、好ましくは０．１モル％以上３０モル％以下、より好ましくは０．１モル％以上２０モル％以下、さらに好ましくは０．２モル％以上１０モル％以下、さらにより好ましくは０．５モル％以上１０モル％以下、特に好ましくは１モル％以上１０モル％以下、例えば２モル％以上１０モル％以下又は５モル％以上１０モル％以下である。（２）成分をかかる範囲とすることにより、より摩擦耐久性を向上させることができる。
【０３０５】
上記表面処理剤中、（１）成分と（２）成分の組み合わせは、好ましくは式（Ａ１）で表される化合物と式（Ａ２）で表される化合物の組み合わせ、式（Ｂ１）で表される化合物と式（Ｂ２）で表される化合物の組み合わせ、式（Ｃ１）で表される化合物と式（Ｃ２）で表される化合物の組み合わせ、式（Ｄ１）で表される化合物と式（Ｄ２）で表される化合物の組み合わせである。
【０３０６】
式（Ａ１）及び式（Ａ２）で表される化合物は、好ましくはｔが２以上、より好ましくは２〜１０の整数、さらに好ましくは２〜６の整数である。ｔを２以上とすることにより、Ｒ１５を有するＳｉ原子が複数存在することになり、より高い耐久性を得ることができる。
【０３０７】
式（Ｃ１）及び式（Ｃ２）で表される化合物は、好ましくはｋが２又は３、より好ましくは３である。
【０３０８】
好ましい態様において、式（Ｃ１）及び式（Ｃ２）で表される化合物は、末端に、−Ｓｉ−（Ｚ−ＳｉＲ７２３）２又は−Ｓｉ−（Ｚ−ＳｉＲ７２３）３構造を有し、さらに好ましくは−Ｓｉ−（Ｚ−ＳｉＲ７２３）３構造を有する。末端をかかる構造とすることにより、より高い耐久性を得ることができる。
【０３０９】
式（Ｄ１）及び式（Ｄ２）で表される化合物は、好ましくはｌ’が２又は３、より好ましくは３である。
【０３１０】
好ましい態様において、式（Ｄ１）及び式（Ｄ２）で表される化合物は、末端に、−Ｃ−（Ｙ−ＳｉＲ８５３）２又は−Ｓｉ−（Ｙ−ＳｉＲ８５）３構造を有し、さらに好ましくは−Ｓｉ−（Ｙ−ＳｉＲ８５）３構造を有する。末端をかかる構造とすることにより、より高い耐久性を得ることができる。
【０３１１】
一の態様において、化合物（β）は、上記式（Ａ１）、（Ｂ１）、（Ｃ１）、（Ｄ１）、又は（Ｅ１）で表される化合物である。
【０３１２】
一の態様において、化合物（β）は、上記式（Ａ２）、（Ｂ２）、（Ｃ２）、又は（Ｄ２）で表される化合物である。
【０３１３】
一の態様において、化合物（β）は、上記式（Ａ１）、（Ａ２）、（Ｃ１）、（Ｃ２）、（Ｄ１）、（Ｄ２）、又は（Ｅ１）で表される化合物である。これらの化合物は、末端に水酸基又は加水分解可能な基を有するＳｉを複数有し得るので、より高い摩擦耐久性を得ることができる。
【０３１４】
一の態様において、化合物（β）は、上記（Ｃ１）、（Ｃ２）、（Ｄ１）、（Ｄ２）、又は（Ｅ１）で表される化合物である。
【０３１５】
一の態様において、化合物（β）は、上記（Ｃ１）、（Ｃ２）、（Ｄ１）、又は（Ｄ２）で表される化合物である。
【０３１６】
一の態様において、化合物（β）は、上記式（Ａ１）及び（Ａ２）で表される化合物である。
【０３１７】
一の態様において、化合物（β）は、上記式（Ｂ１）及び（Ｂ２）で表される化合物である。
【０３１８】
一の態様において、化合物（β）は、上記式（Ｃ１）及び（Ｃ２）で表される化合物である。化合物（β）として、上記式（Ｃ１）及び（Ｃ２）で表される化合物を用いることにより、摩擦耐久性及び表面滑り性が向上する。さらに上記化合物（α）のようなイソシアヌル骨格を含む化合物との混合性が向上する。
【０３１９】
一の態様において、化合物（β）は、上記式（Ｄ１）及び（Ｄ２）で表される化合物である。
【０３２０】
一の態様において、化合物（β）は、上記式（Ｅ１）で表される化合物である。
【０３２１】
好ましい化合物（Ｅ１）としては、たとえば、下式の化合物（１−１）〜（１−８）が挙げられる。該化合物は、工業的に製造しやすく、取扱いやすく、表面処理層の撥水撥油性、耐摩擦性、指紋汚れ除去性、潤滑性、外観にさらに優れる点から好ましい。
【０３２２】
【化６５】
2020090652.tif 000066
【０３２３】
本開示で用いられる化合物（β）の数平均分子量は、好ましくは１，０００〜３０，０００、より好ましくは１，５００〜３０，０００、さらに好ましくは２，０００〜１０，０００である。
【０３２４】
本開示の表面処理剤中、化合物（α）と化合物（β）の重量比は、好ましくは１：９９〜９９：１であり、より好ましくは５：９５〜９０：１０であり、さらに好ましくは３０：７０〜９０：１０であり、さらにより好ましくは３０：７０〜７０：３０であり得る。化合物（α）と化合物（β）の重量比をかかる範囲内とすることにより、優れた紫外線耐久性と表面滑り性、摩耗耐久性、例えば消しゴム耐久性、スチールウール耐久性等を両立することができる。
【０３２５】
一の態様において、化合物（α）の数平均分子量と化合物（β）の数平均分子量の比は、好ましくは９：１〜１：９、より好ましくは７：３〜３：７、さらに好ましくは６：４〜４：６であり得る。
【０３２６】
一の態様において、化合物（α）の数平均分子量は、化合物（β）の数平均分子量よりも大きい。化合物（α）の数平均分子量が化合物（β）の数平均分子量よりも大きい場合、好ましくは数平均分子量比が７：３〜６：４（化合物（α）：化合物（β））の関係にある場合、動摩擦係数が低下して表面滑り性を向上させることができる。
【０３２７】
別の態様において、化合物（α）の数平均分子量は、化合物（β）の数平均分子量以下である。化合物（α）の数平均分子量が化合物（β）の数平均分子量以下である場合、好ましくは数平均分子量比が５：５〜２：８（化合物（α）：化合物（β））の場合、動摩擦係数が低下して表面滑り性を向上させることができることに加え、耐摩耗性を向上させることができる。
【０３２８】
上記式（Ａ１）、（Ａ２）、（Ｂ１）、（Ｂ２）、（Ｃ１）、（Ｃ２）、（Ｄ１）、（Ｄ２）、及び（Ｅ１）で表される化合物は、公知の方法により製造することができる。
【０３２９】
本開示の表面処理剤には、化合物（α）及び化合物（β）以外に、他のシラン化合物を含み得る。
【０３３０】
他のシラン化合物としては、式（α１）で表される化合物及び式（α２）で表される化合物のイソシアヌル環が開環した、式（α１’）で表される化合物及び式（α２’）
【化６６】
2020090652.tif 000067
（式中、各記号は、式（α１）及び式（α２）と同意義である。）
で表される化合物、並びに、
パーフルオロポリエーテル基がＯＣＦ２ユニットを有しない以外は、式（Ａ１）、（Ａ２）、（Ｂ１）、（Ｂ２）、（Ｃ１）、（Ｃ２）、（Ｄ１）、（Ｄ２）及び（Ｅ１）と同様の構造を有するシラン化合物が挙げられる。
【０３３１】
上記ＯＣＦ２ユニットを有しないパーフルオロポリエーテル基は、例えば、
−（ＯＣ６Ｆ１２）ｍ１１−（ＯＣ５Ｆ１０）ｍ１２−（ＯＣ４Ｆ８）ｍ１３−（ＯＣ３Ｘ１０６）ｍ１４−（ＯＣ２Ｆ４）ｍ１５−
（式中、各記号は、上記ポリエーテル鎖と同意義である。）
で表される化合物が挙げられる。
【０３３２】
上記ポＯＣＦ２ユニットを有しないパーフルオロポリエーテル基は、下記式：
−（ＯＣ３Ｘ１０６）ｍ１４−
（式中、ｍ１４及びＸ１１は、上記と同意義であり、好ましくはＸ１１はＦである）
で表される基
及び、下記式：
−（ＯＣ２Ｆ４−Ｒ１１）ｆ−
（式中、Ｒ１１は、ＯＣ２Ｆ４、ＯＣ３Ｆ６及びＯＣ４Ｆ８から選択される基であり、ｆは、２〜１００の整数である）
で表される基であってもよい。
【０３３３】
−（ＯＣ３Ｘ１０６）ｍ１４−は、好ましくは−（ＯＣ３Ｆ６）ｍ１４−であり、より好ましくは−（ＯＣＦ（ＣＦ３）ＣＦ２）ｍ１４−又は−（ＯＣＦ２ＣＦ２ＣＦ２）ｍ１４−であり、特に好ましくは−（ＯＣＦ２ＣＦ２ＣＦ２）ｍ１４−である。
【０３３４】
これらの他のシラン化合物は、表面処理剤中、含まれていても含まれていなくてもよく、含まれる場合には、化合物（α）の合計１００ｍｏｌ部に対して、好ましくは０．０１〜２０ｍｏｌ部、より好ましくは０．１〜１５ｍｏｌ部、例えば、１〜１０ｍｏｌ部又は３〜５ｍｏｌ部であり得る。
【０３３５】
また、本開示の表面処理剤は、上記化合物（α）及び化合物（β）に加え、その化合物の合成に由来する化合物、例えば、Ｒ１−ＯＳＯ２ＣＦ３又はＣＦ３ＳＯ２Ｏ−Ｒ１’−ＯＳＯ２ＣＦ３で表される化合物を含んでいてもよい。
【０３３６】
本開示の表面処理剤は、含フッ素オイルとして理解され得る（非反応性の）フルオロポリエーテル化合物、好ましくはパーフルオロ（ポリ）エーテル化合物（以下、「含フッ素オイル」と言う）を含んでいてもよい。かかる含フッ素オイルを含む場合、表面処理剤を用いて形成される表面処理層の表面滑り性をより向上させることができる。
【０３３７】
上記含フッ素オイルとしては、特に限定されるものではないが、例えば、以下の一般式（３）で表される化合物（パーフルオロポリエーテル化合物）が挙げられる。
Ｒｆ１−（ＯＣ４Ｆ８）ａ’−（ＯＣ３Ｆ６）ｂ’−（ＯＣ２Ｆ４）ｃ’−（ＯＣＦ２）ｄ’−Ｒｆ２        ・・・（３）
式中、Ｒｆ１は、１個又はそれ以上のフッ素原子により置換されていてもよいＣ１−１６のアルキル基（好ましくは、Ｃ１−１６のパーフルオロアルキル基）を表し、Ｒｆ２は、１個又はそれ以上のフッ素原子により置換されていてもよいＣ１−１６のアルキル基（好ましくは、Ｃ１−１６のパーフルオロアルキル基）、フッ素原子又は水素原子を表し、Ｒｆ１及びＲｆ２は、より好ましくは、それぞれ独立して、Ｃ１−３のパーフルオロアルキル基である。
ａ’、ｂ’、ｃ’及びｄ’は、ポリマーの主骨格を構成するパーフルオロポリエーテルの４種の繰り返し単位数をそれぞれ表し、互いに独立して０以上３００以下の整数であって、ａ’、ｂ’、ｃ’及びｄ’の和は少なくとも１、好ましくは１〜３００、より好ましくは２０〜３００である。添字ａ’、ｂ’、ｃ’又はｄ’を付して括弧でくくられた各繰り返し単位の存在順序は、式中において任意である。これら繰り返し単位のうち、−（ＯＣ４Ｆ８）−は、−（ＯＣＦ２ＣＦ２ＣＦ２ＣＦ２）−、−（ＯＣＦ（ＣＦ３）ＣＦ２ＣＦ２）−、−（ＯＣＦ２ＣＦ（ＣＦ３）ＣＦ２）−、−（ＯＣＦ２ＣＦ２ＣＦ（ＣＦ３））−、−（ＯＣ（ＣＦ３）２ＣＦ２）−、−（ＯＣＦ２Ｃ（ＣＦ３）２）−、−（ＯＣＦ（ＣＦ３）ＣＦ（ＣＦ３））−、−（ＯＣＦ（Ｃ２Ｆ５）ＣＦ２）−及び−（ＯＣＦ２ＣＦ（Ｃ２Ｆ５））−のいずれであってもよいが、好ましくは−（ＯＣＦ２ＣＦ２ＣＦ２ＣＦ２）−である。−（ＯＣ３Ｆ６）−は、−（ＯＣＦ２ＣＦ２ＣＦ２）−、−（ＯＣＦ（ＣＦ３）ＣＦ２）−及び−（ＯＣＦ２ＣＦ（ＣＦ３））−のいずれであってもよく、好ましくは−（ＯＣＦ２ＣＦ２ＣＦ２）−である。−（ＯＣ２Ｆ４）−は、−（ＯＣＦ２ＣＦ２）−及び−（ＯＣＦ（ＣＦ３））−のいずれであってもよいが、好ましくは−（ＯＣＦ２ＣＦ２）−である。
【０３３８】
上記一般式（３）で表されるパーフルオロポリエーテル化合物の例として、以下の一般式（３ａ）及び（３ｂ）のいずれかで示される化合物（１種又は２種以上の混合物であってよい）が挙げられる。
Ｒｆ１−（ＯＣＦ２ＣＦ２ＣＦ２）ｂ’’−Ｒｆ２                  ・・・（３ａ）
Ｒｆ１−（ＯＣＦ２ＣＦ２ＣＦ２ＣＦ２）ａ’’−（ＯＣＦ２ＣＦ２ＣＦ２）ｂ’’−（ＯＣＦ２ＣＦ２）ｃ’’−（ＯＣＦ２）ｄ’’−Ｒｆ２              ・・・（３ｂ）
これら式中、Ｒｆ１及びＲｆ２は上記の通りであり；式（３ａ）において、ｂ’’は１以上１００以下の整数であり；式（３ｂ）において、ａ’’及びｂ’’は、それぞれ独立して０以上３０以下、例えば１以上３０以下の整数であり、ｃ’’及びｄ’’はそれぞれ独立して１以上３００以下の整数である。添字ａ’’、ｂ’’、ｃ’’、ｄ’’を付して括弧でくくられた各繰り返し単位の存在順序は、式中において任意である。
【０３３９】
上記含フッ素オイルは、１，０００〜３０，０００の数平均分子量を有していてよい。これにより、高い表面滑り性を得ることができる。
【０３４０】
本開示の表面処理剤中、含フッ素オイルは、含まれていても含まれていなくてもよく、含まれる場合、上記パーフルオロポリエーテル基含有化合物の合計１００質量部（それぞれ、２種以上の場合にはこれらの合計、以下も同様）に対して、例えば０．１〜５００質量部、好ましくは１〜４００質量部、より好ましくは５〜３００質量部で含まれ得る。
【０３４１】
一般式（３ａ）で示される化合物及び一般式（３ｂ）で示される化合物は、それぞれ単独で用いても、組み合わせて用いてもよい。一般式（３ａ）で示される化合物よりも、一般式（３ｂ）で示される化合物を用いるほうが、より高い表面滑り性が得られるので好ましい。これらを組み合わせて用いる場合、一般式（３ａ）で表される化合物と、一般式（３ｂ）で表される化合物との質量比は、１：１〜１：３０が好ましく、１：１〜１：１０がより好ましい。かかる質量比によれば、表面滑り性と摩擦耐久性のバランスに優れた表面処理層を得ることができる。
【０３４２】
一の態様において、含フッ素オイルは、一般式（３ｂ）で表される１種又はそれ以上の化合物を含む。かかる態様において、表面処理剤中のフルオロ（ポリ）エーテル基含有化合物の合計と、式（３ｂ）で表される化合物との質量比は、１０：１〜１：１０が好ましく、４：１〜１：４がより好ましい。
【０３４３】
一の態様において、式（３ａ）で表される化合物の平均分子量は、２，０００〜８，０００であることが好ましい。
【０３４４】
一の態様において、式（３ｂ）で表される化合物の平均分子量は、８，０００〜３０，０００であることが好ましい。
【０３４５】
別の態様において、式（３ｂ）で表される化合物の平均分子量は、３，０００〜８，０００であることが好ましい。
【０３４６】
好ましい態様において、真空蒸着法により表面処理層を形成する場合には、化合物（α）の平均分子量及び化合物（β）の平均分子量よりも、含フッ素オイルの平均分子量を大きくしてもよい。このような平均分子量とすることにより、より優れた摩擦耐久性と表面滑り性を得ることができる。
【０３４７】
また、別の観点から、含フッ素オイルは、一般式Ｒｆ３−Ｆ（式中、Ｒｆ３はＣ５−１６パーフルオロアルキル基である。）で表される化合物であってよい。また、クロロトリフルオロエチレンオリゴマーであってもよい。Ｒｆ３−Ｆで表される化合物及びクロロトリフルオロエチレンオリゴマーは、末端がＣ１−１６パーフルオロアルキル基である上記分子末端に炭素−炭素不飽和結合を有する含フッ素化合物で表される化合物と高い親和性が得られる点で好ましい。
【０３４８】
本開示の表面処理剤が、上記（ｄ）シリコーンオイルとして理解され得る（非反応性の）シリコーン化合物（以下、「シリコーンオイル」と言う）を含む場合、表面処理剤を用いて形成される表面処理層の表面滑り性をより向上させることができる。
【０３４９】
上記シリコーンオイルとしては、例えばシロキサン結合が２，０００以下の直鎖状又は環状のシリコーンオイルを用い得る。直鎖状のシリコーンオイルは、いわゆるストレートシリコーンオイル及び変性シリコーンオイルであってよい。ストレートシリコーンオイルとしては、ジメチルシリコーンオイル、メチルフェニルシリコーンオイル、メチルハイドロジェンシリコーンオイルが挙げられる。変性シリコーンオイルとしては、ストレートシリコーンオイルを、アルキル、アラルキル、ポリエーテル、高級脂肪酸エステル、フルオロアルキル、アミノ、エポキシ、カルボキシル、アルコールなどにより変性したものが挙げられる。環状のシリコーンオイルは、例えば環状ジメチルシロキサンオイルなどが挙げられる。
【０３５０】
本開示の表面処理剤中、かかるシリコーンオイルは、化合物（α）の平均分子量及び化合物（β）の合計１００質量部（２種以上の場合にはこれらの合計、以下も同様）に対して、例えば０〜３００質量部、好ましくは０〜２００質量部で含まれ得る。
【０３５１】
本開示の表面処理剤は、上記したように触媒、溶媒、アルコール、遷移金属、ハロゲン化物イオン、分子構造内に非共有電子対を有する原子を含む化合物などを含んでいてもよい。
【０３５２】
上記触媒としては、酸（例えば酢酸、トリフルオロ酢酸等）、塩基（例えばアンモニア、トリエチルアミン、ジエチルアミン等）、遷移金属（例えばＴｉ、Ｎｉ、Ｓｎ等）等が挙げられる。
【０３５３】
触媒は、上記シラン化合物の加水分解及び脱水縮合を促進し、被覆層の形成を促進する。
【０３５４】
上記遷移金属としては、白金、ルテニウム、ロジウム等が挙げられる。
【０３５５】
上記ハロゲン化物イオンとしては、塩化物イオン等が挙げられる。
【０３５６】
上記分子構造内に非共有電子対を有する原子を含む化合物は、窒素原子、酸素原子、リン原子及び硫黄原子からなる群より選ばれる少なくとも１つの原子を含むことが好ましく、硫黄原子、又は窒素原子を含むことがより好ましい。
【０３５７】
上記分子構造内に非共有電子対を有する原子を含む化合物は、分子構造内に、アミノ基、アミド基、スルフィニル基、Ｐ＝Ｏ基、Ｓ＝Ｏ基及びスルホニル基からなる群より選ばれる少なくとも１つの官能基を含むことが好ましく、Ｐ＝Ｏ基及びＳ＝Ｏ基からなる群より選ばれる少なくとも１つの官能基を含むことがより好ましい。
【０３５８】
上記分子構造内に非共有電子対を有する原子を含む化合物は、脂肪族アミン化合物、芳香族アミン化合物、リン酸アミド化合物、アミド化合物、尿素化合物及びスルホキシド化合物からなる群より選ばれる少なくとも１つの化合物であることが好ましく、脂肪族アミン化合物、芳香族アミン類、リン酸アミド、尿素化合物及びスルホキシド化合物からなる群より選ばれる少なくとも１つの化合物であることがより好ましく、スルホキシド化合物、脂肪族アミン化合物及び芳香族アミン化合物からなる群より選ばれる少なくとも１つの化合物であることが特に好ましく、スルホキシド化合物であることがさらに好ましい。
【０３５９】
上記脂肪族アミン化合物としては、例えば、ジエチルアミン、トリエチルアミン等を挙げることができる。上記芳香族アミン化合物としては、例えば、アニリン、ピリジン等を挙げることができる。上記リン酸アミド化合物としては、例えば、ヘキサメチルホスホルアミド等を挙げることができる。上記アミド化合物としては、例えば、Ｎ，Ｎ−ジエチルアセトアミド、Ｎ，Ｎ−ジエチルホルムアミド、Ｎ，Ｎ−ジメチルアセトアミド、Ｎ−メチルホルムアミド、Ｎ，Ｎ−ジメチルホルムアミド、Ｎ−メチルピロリドン等を挙げることができる。上記尿素化合物としては、テトラメチル尿素等を挙げることができる。上記スルホキシド化合物としては、ジメチルスルホキシド（ＤＭＳＯ）、テトラメチレンスルホキシド、メチルフェニルスルホキシド、ジフェニルスルホキシド等を挙げることができる。これらの化合物の中で、ジメチルスルホキシド、又はテトラメチレンスルホキシドを用いることが好ましい。
【０３６０】
上記アルコールとしては、例えば、炭素数１〜６のアルコール化合物が挙げられる。
【０３６１】
上記溶媒としては、例えば、以下の溶媒が使用される：Ｃ５−１２のパーフルオロ脂肪族炭化水素（例えば、パーフルオロヘキサン、パーフルオロメチルシクロヘキサン及びパーフルオロ−１，３−ジメチルシクロヘキサン）；ポリフルオロ芳香族炭化水素（例えば、ビス（トリフルオロメチル）ベンゼン）；ポリフルオロ脂肪族炭化水素（例えば、Ｃ６Ｆ１３ＣＨ２ＣＨ３（例えば、旭硝子株式会社製のアサヒクリン（登録商標）ＡＣ−６０００）、１，１，２，２，３，３，４−ヘプタフルオロシクロペンタン（例えば、日本ゼオン株式会社製のゼオローラ（登録商標）Ｈ）；ハイドロフルオロカーボン（ＨＦＣ）（例えば、１，１，１，３，３−ペンタフルオロブタン（ＨＦＣ−３６５ｍｆｃ））；ハイドロクロロフルオロカーボン（例えば、ＨＣＦＣ−２２５（アサヒクリン（登録商標）ＡＫ２２５））；ヒドロフルオロエーテル（ＨＦＥ）（例えば、パーフルオロプロピルメチルエーテル（Ｃ３Ｆ７ＯＣＨ３）（例えば、住友スリーエム株式会社製のＮｏｖｅｃ（商標名）７０００）、パーフルオロブチルメチルエーテル（Ｃ４Ｆ９ＯＣＨ３）（例えば、住友スリーエム株式会社製のＮｏｖｅｃ（商標名）７１００）、パーフルオロブチルエチルエーテル（Ｃ４Ｆ９ＯＣ２Ｈ５）（例えば、住友スリーエム株式会社製のＮｏｖｅｃ（商標名）７２００）、パーフルオロヘキシルメチルエーテル（Ｃ２Ｆ５ＣＦ（ＯＣＨ３）Ｃ３Ｆ７）（例えば、住友スリーエム株式会社製のＮｏｖｅｃ（商標名）７３００）などのアルキルパーフルオロアルキルエーテル（パーフルオロアルキル基及びアルキル基は直鎖又は分枝状であってよい）、あるいはＣＦ３ＣＨ２ＯＣＦ２ＣＨＦ２（例えば、旭硝子株式会社製のアサヒクリン（登録商標）ＡＥ−３０００））、１，２−ジクロロ−１，３，３，３−テトラフルオロ−１−プロペン（例えば、三井・デュポンフロロケミカル社製のバートレル（登録商標）サイオン）など。これらの溶媒は、単独で、又は、２種以上を組み合わせて混合物として用いることができる。さらに、例えば、パーフルオロポリエーテル基含有シラン化合物の溶解性を調整する等のために、別の溶媒と混合することもできる。
【０３６２】
他の成分としては、上記以外に、例えば、テトラエトキシシラン、メチルトリメトキシシラン、３−アミノプロピルトリメトキシシラン、３−グリシドキシプロピルトリメトキシシラン、メチルトリアセトキシシラン等も挙げられる。
【０３６３】
本開示の表面処理剤において、上記化合物（α）及び化合物（β）の濃度は、合計で、０．００１〜１質量％が好ましく、０．００５〜０．５質量％がより好ましく、０．０１〜０．２質量％が更に好ましい。
【０３６４】
本開示の表面処理剤は、多孔質物質、例えば多孔質のセラミック材料、金属繊維、例えばスチールウールを綿状に固めたものに含浸させて、ペレットとすることができる。当該ペレットは、例えば、真空蒸着に用いることができる。
【０３６５】
本開示は、本開示の表面処理剤により形成される表面処理層を有する物品も提供する。
【０３６６】
本開示の物品は、基材、及び、該基材の表面に、上記の表面処理剤より形成された層（表面処理層、例えば防汚性被覆層）を含む。
【０３６７】
上記基材は、例えばガラス、樹脂（天然又は合成樹脂、例えば一般的なプラスチック材料であってよく、板状、フィルム、その他の形態であってよい）、金属（アルミニウム、銅、鉄、亜鉛、チタン、ジルコニウム等の金属単体又は合金等の複合体であってよい）、セラミックス、半導体（シリコン、ゲルマニウム等）、繊維（織物、不織布等）、毛皮、皮革、木材、陶磁器、石材等、建築部材等、任意の適切な材料で構成され得る。
【０３６８】
上記ガラスとしては、サファイアガラス、ソーダライムガラス、アルカリアルミノケイ酸塩ガラス、ホウ珪酸ガラス、無アルカリガラス、クリスタルガラス、石英ガラスが好ましく、化学強化したソーダライムガラス、化学強化したアルカリアルミノケイ酸塩ガラス、及び化学結合したホウ珪酸ガラスが特に好ましい。
【０３６９】
上記樹脂としては、アクリル樹脂、ポリカーボネートが好ましい。
【０３７０】
一の態様において、製造すべき物品が光学部材である場合、基材の表面を構成する材料は、光学部材用材料、例えばガラス又は透明プラスチックなどであってよい。また、製造すべき物品が光学部材である場合、基材の表面（最外層）に何らかの層（又は膜）、例えばハードコート層や反射防止層などが形成されていてもよい。反射防止層には、単層反射防止層及び多層反射防止層のいずれを使用してもよい。反射防止層に使用可能な無機物の例としては、ＳｉＯ２、ＳｉＯ、ＺｒＯ２、ＴｉＯ２、ＴｉＯ、Ｔｉ２Ｏ３、Ｔｉ２Ｏ５、Ａｌ２Ｏ３、Ｔａ２Ｏ５、ＣｅＯ２、ＭｇＯ、Ｙ２Ｏ３、ＳｎＯ２、ＭｇＦ２、ＷＯ３、ＳｉＮなどが挙げられる。これらの無機物は、単独で、又はこれらの２種以上を組み合わせて（例えば混合物として）使用してもよい。多層反射防止層とする場合、その最外層にはＳｉＯ２及び／又はＳｉＯを用いることが好ましい。製造すべき物品が、タッチパネル用の光学ガラス部品である場合、透明電極、例えば酸化インジウムスズ（ＩＴＯ）や酸化インジウム亜鉛などを用いた薄膜を、基材（ガラス）の表面の一部に有していてもよい。また、基材は、その具体的仕様等に応じて、絶縁層、粘着層、保護層、装飾枠層（Ｉ−ＣＯＮ）、霧化膜層、ハードコーティング膜層、偏光フィルム、相位差フィルム、及び液晶表示モジュールなどを有していてもよい。
【０３７１】
かかる基材としては、少なくともその表面部分が、水酸基を元々有する材料から成るものであってよい。かかる材料としては、ガラスが挙げられ、また、表面に自然酸化膜又は熱酸化膜が形成される金属（特に卑金属）、セラミックス、半導体等が挙げられる。あるいは、樹脂等のように、水酸基を有していても十分でない場合や、水酸基を元々有していない場合には、基材に何らかの前処理を施すことにより、基材の表面に水酸基を導入したり、増加させたりすることができる。かかる前処理の例としては、プラズマ処理（例えばコロナ放電）や、イオンビーム照射が挙げられる。プラズマ処理は、基材表面に水酸基を導入又は増加させ得ると共に、基材表面を清浄化する（異物等を除去する）ためにも好適に利用され得る。また、かかる前処理の別の例としては、炭素−炭素不飽和結合基を有する界面吸着剤をＬＢ法（ラングミュア−ブロジェット法）や化学吸着法等によって、基材表面に予め単分子膜の形態で形成し、その後、酸素や窒素等を含む雰囲気下にて不飽和結合を開裂する方法が挙げられる。
【０３７２】
またあるいは、かかる基材としては、少なくともその表面部分が、別の反応性基、例えばＳｉ−Ｈ基を１つ以上有するシリコーン化合物や、アルコキシシランを含む材料から成るものであってもよい。
【０３７３】
基材の形状は特に限定されない。また、表面処理層を形成すべき基材の表面領域は、基材表面の少なくとも一部であればよく、製造すべき物品の用途及び具体的仕様等に応じて適宜決定され得る。
【０３７４】
次に、かかる基材の表面に表面処理層を形成する方法について説明する。表面処理層を形成する方法は、基材の表面に、上記表面処理剤を供給して、基材表面に表面処理層を形成する工程を含む。より具体的には、表面処理剤の膜を形成し、この膜を必要に応じて後処理し、これにより、本開示の表面処理剤から表面処理層を形成する。
【０３７５】
表面処理剤の膜の形成方法は、特に限定されない。例えば、湿潤被覆法及び乾燥被覆法を使用できる。
【０３７６】
湿潤被覆法の例としては、浸漬コーティング、スピンコーティング、フローコーティング、スプレーコーティング、ロールコーティング、グラビアコーティング及び類似の方法が挙げられる。
【０３７７】
乾燥被覆法の例としては、蒸着（通常、真空蒸着）、スパッタリング、ＣＶＤ及び類似の方法が挙げられる。蒸着法（通常、真空蒸着法）の具体例としては、抵抗加熱、電子ビーム、マイクロ波等を用いた高周波加熱、イオンビーム及び類似の方法が挙げられる。ＣＶＤ方法の具体例としては、プラズマ−ＣＶＤ、光学ＣＶＤ、熱ＣＶＤ及び類似の方法が挙げられる。
【０３７８】
更に、常圧プラズマ法による被覆も可能である。
【０３７９】
乾燥被覆法を使用する場合、表面処理剤は、そのまま乾燥被覆法に付してもよく、又は、上記湿潤被覆法に関して例示した溶媒で希釈してから乾燥被覆法に付してもよい。例えば、表面処理剤をそのまま蒸着（通常、真空蒸着）処理するか、あるいは鉄や銅などの金属多孔体又はセラミック多孔体に、表面処理剤を含浸させたペレット状物質を用いて蒸着（通常、真空蒸着）処理をしてもよい。
【０３８０】
好ましい態様において、表面処理剤の膜の形成に、蒸着法を用い、より好ましくは、ＣＶＤ、及び高周波加熱（特に、抵抗加熱、電子ビーム）の少なくとも一方を用い、特に好ましくは、電子ビームを用いる。
【０３８１】
上記後処理としては、例えば、熱処理が挙げられる。熱処理の温度は、特に限定されないが、例えば、６０〜２５０℃、好ましくは１００℃〜１８０℃であってもよい。熱処理の時間は、特に限定されないが、例えば３０分〜５時間、好ましくは１〜３時間であってもよい。
【０３８２】
表面処理層の厚さは、特に限定されない。光学部材の場合、表面処理層の厚さは、１〜５０ｎｍ、好ましくは１〜３０ｎｍ、より好ましくは１〜１５ｎｍの範囲であることが、光学性能、表面滑り性、摩擦耐久性及び防汚性の点から好ましい。
【０３８３】
上記のようにして、基材の表面に、表面処理剤を用いて表面処理層が形成される。
【０３８４】
一の態様において、本開示の物品は、表面処理層を最外層に有する光学材料である。
【０３８５】
光学材料としては、ディスプレイ等に関する光学材料のほか、多種多様な光学材料が好ましく挙げられる：例えば、陰極線管（ＣＲＴ；例えば、パソコンモニター）、液晶ディスプレイ、プラズマディスプレイ、有機ＥＬディスプレイ、無機薄膜ＥＬドットマトリクスディスプレイ、背面投写型ディスプレイ、蛍光表示管（ＶＦＤ）、電界放出ディスプレイ（ＦＥＤ；Ｆｉｅｌｄ Ｅｍｉｓｓｉｏｎ Ｄｉｓｐｌａｙ）などのディスプレイもしくはそれらのディスプレイの保護板、又はそれらの表面に反射防止膜処理を施したもの。
【０３８６】
上記表面処理層を有する物品は、特に限定されるものではないが、光学部材であり得る。光学部材の例には、次のものが挙げられる：眼鏡などのレンズ；ＰＤＰ、ＬＣＤなどのディスプレイの前面保護板、反射防止板、偏光板、アンチグレア板；携帯電話、携帯情報端末などの機器のタッチパネルシート；ブルーレイ（Ｂｌｕ−ｒａｙ（登録商標））ディスク、ＤＶＤディスク、ＣＤ−Ｒ、ＭＯなどの光ディスクのディスク面；光ファイバー；時計の表示面など。
【０３８７】
また、上記表面処理層を有する物品は、医療機器又は医療材料であってもよい。
【０３８８】
以上、本開示の表面処理剤を使用して得られる物品について詳述した。なお、本開示の表面処理剤の用途、使用方法ないし物品の製造方法などは、上記で例示したものに限定されない。
【実施例】
【０３８９】
本開示を実施例により説明するが、本開示はかかる実施例に限定されるものではない。なお、本実施例において、以下に示される化学式はすべて平均組成を示し、パーフルオロポリエーテルを構成する繰り返し単位（（ＣＦ２ＣＦ２ＣＦ２Ｏ）、（ＣＦ２ＣＦ２Ｏ）、（ＣＦ２Ｏ）等）の存在順序は任意である。
【０３９０】
合成例１
特許文献１に記載の方法に準じて、以下の化合物（Ａ）を合成した。当該合成により得られた生成物（Ａ）中には、以下に示す化合物（Ｂ）〜（Ｉ）を含んでいた。
【０３９１】
化合物（Ａ）
【化６７】
2020090652.tif 000068
【０３９２】
化合物（Ｂ）
【化６８】
2020090652.tif 000069
【０３９３】
化合物（Ｃ）
【化６９】
2020090652.tif 000070
【０３９４】
化合物（Ｄ）
【化７０】
2020090652.tif 000071
【０３９５】
化合物（Ｅ）
【化７１】
2020090652.tif 000072
【０３９６】
化合物（Ｆ）
【化７２】
2020090652.tif 000073
【０３９７】
化合物（Ｇ）
【化７３】
2020090652.tif 000074
【０３９８】
化合物（Ｈ）
【化７４】
2020090652.tif 000075
【０３９９】
化合物（Ｉ）
【化７５】
2020090652.tif 000076
【０４００】
生成物（Ａ）の組成(モル比)は、化合物（Ａ）が６１％、化合物（Ｂ）が２％、化合物（Ｄ）が２％、化合物（Ｅ）が２％、化合物（Ｆ）が２０％、化合物（Ｉ）が１３％であった。
【０４０１】
合成例１で得た生成物（Ａ）を、生成物（Ａ）の濃度が２０ｗｔ％になるように、ハイドロフルオロエーテル（スリーエム社製、ノベックＨＦＥ７２００）に溶解させ、薬液（Ａ）とした。
【０４０２】
合成例２
次に、特許文献１に記載の方法に準じ、上記の化合物（Ａ）を合成し、精製を行って、生成物（Ｂ）を得た。当該合成により得られた生成物（Ｂ）の組成(モル比)は、化合物（Ａ）が９１％、化合物（Ｂ）が４％、化合物（Ｄ）が５％であった。
【０４０３】
合成例２で得た生成物（Ｂ）を、生成物（Ｂ）の濃度が２０ｗｔ％になるように、ハイドロフルオロエーテル（スリーエム社製、ノベックＨＦＥ７２００）に溶解させ、薬液（Ｂ）とした。
【０４０４】
実施例１−（１）
下記化合物（Ｊ）（９１．０ｍｏｌ％）及び化合物（Ｋ）（９．０ｍｏｌ％）を含む混合物の濃度が２０ｗｔ％になるように、ハイドロフルオロエーテル（スリーエム社製、ノベックＨＦＥ７２００）に溶解させ、薬液（Ｃ）とした。
【０４０５】
化合物（Ｊ）
【化７６】
2020090652.tif 000077
化合物（Ｋ）
【化７７】
2020090652.tif 000078
【０４０６】
薬液（Ａ）と薬液（Ｃ）をそれぞれ重量比で８：２で、十分に混合して、表面処理液（Ａ）を得た。その後、化学強化ガラス（コーニング社製、「ゴリラ」ガラス、厚さ０．７ｍｍ）上に真空蒸着した。真空蒸着の処理条件は、圧力３．０×１０−３Ｐａとし、まず、二酸化ケイ素を７ｎｍの厚さで、この化学強化ガラスの表面に蒸着させて二酸化ケイ素膜を形成し、続いて、化学強化ガラス１枚（５５ｍｍ×１００ｍｍ）あたり、表面処理剤（Ａ）２ｍｇを蒸着させた。その後、蒸着膜付き化学強化ガラスを、大気下、恒温槽内で１４０℃で３０分間加熱した。これにより、蒸着膜が硬化して、表面処理層を有する基材（１）を得た。
【０４０７】
実施例１−（２）
薬液（Ａ）と薬液（Ｃ）をそれぞれ重量比で５：５で、十分に混合した以外は、実施例１−（１）の基材（１）の作成と同様の方法で、基材（２）を得た。
【０４０８】
実施例２−（１）
薬液（Ｂ）と薬液（Ｃ）をそれぞれ重量比で９：１で、十分に混合した以外は、実施例１−（１）の基材（１）の作成と同様の方法で、基材（３）を得た。
【０４０９】
実施例２−（２）
薬液（Ｂ）と薬液（Ｃ）をそれぞれ重量比で８：２で、十分に混合した以外は、実施例１−（１）の基材（１）の作成と同様の方法で、基材（４）を得た。
【０４１０】
実施例２−（３）
薬液（Ｂ）と薬液（Ｃ）をそれぞれ重量比で７：３で、十分に混合した以外は、実施例１−（１）の基材（１）の作成と同様の方法で、基材（５）を得た。
【０４１１】
実施例２−（４）
薬液（Ｂ）と薬液（Ｃ）をそれぞれ重量比で５：５で、十分に混合した以外は、実施例１−（１）の基材（１）の作成と同様の方法で、基材（６）を得た。
【０４１２】
実施例２−（５）
薬液（Ｂ）と薬液（Ｃ）をそれぞれ重量比で３：７で、十分に混合した以外は、実施例１−（１）の基材（１）の作成と同様の方法で、基材（７）を得た。
【０４１３】
実施例３−（１）
下記化合物（Ｌ）（９１．０ｍｏｌ％）及び化合物（Ｍ）（９．０ｍｏｌ％）を含む混合物の濃度が２０ｗｔ％になるように、ハイドロフルオロエーテル（スリーエム社製、ノベックＨＦＥ７２００）に溶解させ、薬液（Ｄ）とした。
【０４１４】
化合物（Ｌ）
【化７８】
2020090652.tif 000079
化合物（Ｍ）
【化７９】
2020090652.tif 000080
【０４１５】
薬液（Ｂ）と薬液（Ｄ）をそれぞれ重量比で８：２で、十分に混合した以外は、実施例１−（１）の基材（１）の作成と同様の方法で、基材（８）を得た。
【０４１６】
実施例３−（２）
薬液（Ｂ）と薬液（Ｄ）をそれぞれ重量比で７：３で、十分に混合した以外は、実施例１−（１）の基材（１）の作成と同様の方法で、基材（９）を得た。
【０４１７】
実施例３−（３）
薬液（Ｂ）と薬液（Ｄ）をそれぞれ重量比で５：５で、十分に混合した以外は、実施例１−（１）の基材（１）の作成と同様の方法で、基材（１０）を得た。
【０４１８】
実施例４−（１）
化合物（Ｊ）、化合物（Ｋ）、及び化合物（Ｎ）の組成比（モル比）がそれぞれ８２％、８％、１０％の混合物の濃度が２０ｗｔ％になるように、ハイドロフルオロエーテル（スリーエム社製、ノベックＨＦＥ７２００）に溶解させ、薬液（Ｅ）とした。
【０４１９】
化合物（Ｎ）
【化８０】
2020090652.tif 000081
【０４２０】
薬液（Ｂ）と薬液（Ｅ）をそれぞれ重量比で５：５で、十分に混合した以外は、実施例１−（１）の基材（１）の作成と同様の方法で、基材（１１）を得た。
【０４２１】
実施例４−（２）
薬液（Ｂ）と薬液（Ｅ）をそれぞれ重量比で４：６で、十分に混合した以外は、実施例１−（１）の基材（１）の作成と同様の方法で、基材（１２）を得た。
【０４２２】
実施例４−（３）
薬液（Ｂ）と薬液（Ｅ）をそれぞれ重量比で３：７で、十分に混合した以外は、実施例１−（１）の基材（１）の作成と同様の方法で、基材（１３）を得た。
【０４２３】
実施例４−（４）
薬液（Ｂ）と薬液（Ｅ）をそれぞれ重量比で２：８で、十分に混合した以外は、実施例１−（１）の基材（１）の作成と同様の方法で、基材（１４）を得た。
【０４２４】
比較例１−（１）
下記化合物（Ｏ）を、濃度２０ｗｔ％になるように、ハイドロフルオロエーテル（スリーエム社製、ノベックＨＦＥ７２００）に溶解させ、薬液（Ｆ）とした。
【０４２５】
化合物（Ｏ）
【化８１】
2020090652.tif 000082
【０４２６】
薬液（Ａ）と薬液（Ｆ）をそれぞれ重量比で８：２で、十分に混合した以外は、実施例１−（１）の基材（１）の作成と同様の方法で、基材（１５）を得た。
【０４２７】
比較例１−（２）
薬液（Ａ）と薬液（Ｆ）をそれぞれ重量比で５：５で、十分に混合した以外は、実施例１−（１）の基材（１）の作成と同様の方法で、基材（１６）を得た。
【０４２８】
比較例２−（１）
下記化合物（Ｐ）を、濃度２０ｗｔ％になるように、ハイドロフルオロエーテル（スリーエム社製、ノベックＨＦＥ７２００）に溶解させ、薬液（Ｇ）とした。
【０４２９】
化合物（Ｐ）
【化８２】
2020090652.tif 000083
【０４３０】
薬液（Ａ）と薬液（Ｇ）をそれぞれ重量比で８：２で、十分に混合した以外は、実施例１−（１）の基材（１）の作成と同様の方法で、基材（１７）を得た。
【０４３１】
比較例２−（２）
薬液（Ａ）と薬液（Ｇ）をそれぞれ重量比で５：５で、十分に混合した以外は、実施例１−（１）の基材（１）の作成と同様の方法で、基材（１８）を得た。
【０４３２】
比較例３−（１）
下記化合物（Ｑ）を、濃度２０ｗｔ％になるように、ハイドロフルオロエーテル（スリーエム社製、ノベックＨＦＥ７２００）に溶解させ、薬液（Ｈ）とした。
【０４３３】
化合物（Ｑ）
【化８３】
2020090652.tif 000084
【０４３４】
薬液（Ｂ）と薬液（Ｈ）をそれぞれ重量比で８：２で、十分に混合した以外は、実施例１−（１）の基材（１）の作成と同様の方法で、基材（１９）を得た。
【０４３５】
比較例３−（２）
薬液（Ｂ）と薬液（Ｈ）をそれぞれ重量比で５：５で、十分に混合した以外は、実施例１−（１）の基材（１）の作成と同様の方法で、基材（２０）を得た。
【０４３６】
比較例４−（１）
下記化合物（Ｒ）を、濃度２０ｗｔ％になるように、ハイドロフルオロエーテル（スリーエム社製、ノベックＨＦＥ７２００）に溶解させ、薬液（Ｉ）とした。
【０４３７】
化合物（Ｒ）
【化８４】
2020090652.tif 000085
【０４３８】
薬液（Ｂ）と薬液（Ｉ）をそれぞれ重量比で８：２で、十分に混合した以外は、実施例１−（１）の基材（１）の作成と同様の方法で、基材（２１）を得た。
【０４３９】
比較例４−（２）
薬液（Ｂ）と薬液（Ｉ）をそれぞれ重量比で５：５で、十分に混合した以外は、実施例１−（１）の基材（１）の作成と同様の方法で、基材（２２）を得た。
【０４４０】
比較例５−（１）
薬液（Ｄ）のみを用いて、実施例１−（１）の基材（１）の作成と同様の方法で、基材（２３）を得た。
【０４４１】
下記表１に、各実施例及び比較例で用いられた薬液とその重量比を示す。
【０４４２】
【表１】
2020090652.tif 000086
【０４４３】
（試験例１）
・水の静的接触角の測定方法
水の静的接触角は全自動接触角計ＤｒｏｐＭａｓｔｅｒ７００（協和界面科学社製）を用いて次の方法で測定した。水平に置いた基材にマイクロシリンジから水を２μＬ滴下し、滴下１秒後の静止画をビデオマイクロスコープで撮影することにより求めた。水の静的接触角の測定値について、基材の表面処理層の異なる５点を測定し、その平均値を算出して用いた。基材（１）〜（２３）について、初期の値を測定した。結果を下記表２に示す。以下、試験例３〜５においても同様の方法で測定した。
【０４４４】
（試験例２）
・表面滑り性評価（動摩擦係数（ＣＯＦ）の測定）
上記の基材（１）〜（２３）について、動摩擦係数を測定した。具体的には、表面性測定機（Ｌａｂｔｈｉｎｋ社製  ＦＰＴ−１）を用いて、摩擦子として紙を使用し、ＡＳＴＭ  Ｄ４９１７に準拠し、動摩擦係数（−）を測定した。具体的には、表面処理層を形成した基材を水平配置し、摩擦紙（２ｃｍ×２ｃｍ）を表面処理層の露出上面に接触させ、その上に２００ｇｆの荷重を付与し、その後、荷重を加えた状況で摩擦紙を５００ｍｍ／秒の速度で平衡移動させて動摩擦係数を測定した。結果を下記表２に示す。
【０４４５】
（試験例３）
・摩擦耐久性評価  （消しゴム耐久性）
上記の基材（１）〜（２３）について、消しゴム摩擦耐久試験により、摩擦耐久性を評価した。具体的には、表面処理層を形成したサンプル物品を水平配置し、消しゴム（コクヨ株式会社製、ＫＥＳＨＩ−７０、平面寸法１ｃｍ×１．６ｃｍ）を表面処理層の表面に接触させ、その上に１０００ｇｆの荷重を付与し、その後、荷重を加えた状態で消しゴムを２０ｍｍ／秒の速度で往復させた。往復回数５００回毎に水の静的接触角（度）を測定した。接触角の測定値が１００度未満となった時点で評価を中止した。最後に接触角が１００度を超えた時の往復回数を、下記表２に示す。
【０４４６】
（試験例４）
・スチールウール（ＳＷ）摩擦耐久性評価
上記の基材（１）〜（２３）について、スチールウール摩擦耐久性評価を実施した。具体的には、表面処理層を形成した基材を水平配置し、スチールウール（番手♯００００、寸法５ｍｍ×１０ｍｍ×１０ｍｍ）を基材の表面処理層に接触させ、その上に１，０００ｇｆの荷重を付与し、その後、荷重を加えた状態でスチールウールを１４０ｍｍ／秒の速度で往復させた。往復回数２０００回毎に水の静的接触角（度）を測定し、接触角の測定値が１００度未満となった時点で評価を中止した。結果を下記表２に示す（表中、記号「−」は測定せず）。
【０４４７】
（試験例５）
・促進耐候性試験評価
基材（１）〜（２３）について、促進耐候性試験を行った。促進耐候性試験では、下記の通りＵＶＢ照射を行った。ＵＶＢ照射は、ＵＶＢ−３１３ランプ（Ｑ−Ｌａｂ社製、３１０ｎｍにおいて放射照度０．６３Ｗ／ｍ２）を用い、ランプと基材の表面処理層との距離を５ｃｍとし、基材を載せている板の温度は６３℃で行った。ＵＶＢ照射は連続的に行うが、水の静的接触角の測定時には、基材をいったん取り出し、所定の時間ＵＶＢを照射した後の表面処理層をキムワイプ（商品名、十條キンバリー社製）に純水を十分に染み込ませて５往復拭いた後、さらに別のキムワイプにエタノールを十分に染み込ませて５往復拭き、乾燥させた。その後すぐに水の静的接触角を測定した。評価は、ＵＶＢ照射開始から２４時間毎に、水の静的接触角が９０度を下回るまで行った。最後に接触角が９０度を超えた時までの累積のＵＶＢ照射時間を、下記表２に示す。
【０４４８】
【表２】
2020090652.tif 000087
【０４４９】
上記表２の結果から理解されるように、化合物（α）に相当する化合物（Ａ）と、化合物（β）に相当する−ＯＣＦ２−を有する化合物（Ｊ）及び化合物（Ｌ）を含む本開示の表面処理剤（実施例１−（１）〜（２）、実施例２−（１）〜（５）、実施例３−（１）〜（３）、実施例４−（１）〜（４））を処理した基材（１）〜（１４）は、優れた耐摩耗性（消しゴム耐久性４０００回以上；ＳＷ摩擦耐久性８０００回以上）、優れた表面滑り性（動摩擦係数０．０５以下）、及び優れた耐ＵＶ性（促進耐候性３５０時間以上）を示すことが確認された。一方、−ＯＣＦ２−を含まないパーフルオロポリエーテル基を有する化合物（Ｏ）、化合物（Ｐ）、化合物（Ｑ）又は化合物（Ｒ）を含む表面処理剤（比較例１−（１）〜（２）、比較例２−（１）〜（２）、比較例３−（１）〜（２）、比較例４−（１）〜（２））を処理した基材（１５）〜（２２）、また化合物（Ｌ）と化合物（Ｍ）の混合物のみを含む表面処理剤（比較例５−（１））を処理した基材（２３）は、少なくとも１つの試験において満足できる結果が得られなかった。このことから、本開示の表面処理剤は、従来品に比べ、化合物（α）と−ＯＣＦ２−を含むパーフルオロポリエーテル基含有シラン化合物を混合することにより、耐摩耗性、表面滑り性、及び耐ＵＶ性を高レベルでバランスよく発揮できることが確認された。
【産業上の利用可能性】
【０４５０】
本開示は、種々多様な基材、特に光学部材の表面に、表面処理層を形成するために好適に利用され得る。
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
（α）下記式（α１）又は式（α２）：
【化１】
2020090652.tif 000090
（式中：
Ｒ１はポリエーテル鎖を含む一価の有機基であり、
Ｒ１’はポリエーテル鎖を含む二価の有機基であり、
前記ポリエーテル鎖は、
式：−（ＯＣ６Ｆ１２）ｍ１１−（ＯＣ５Ｆ１０）ｍ１２−（ＯＣ４Ｆ８）ｍ１３−（ＯＣ３Ｘ１０６）ｍ１４−（ＯＣ２Ｆ４）ｍ１５−（ＯＣＦ２）ｍ１６−
（式中、ｍ１１、ｍ１２、ｍ１３、ｍ１４、ｍ１５及びｍ１６は、独立に、０又は１以上の整数であり、
Ｘ１０は独立にＨ、Ｆ又はＣｌであり、
各繰り返し単位の存在順序は任意である。）
で表される鎖であり、
Ｘ１は、独立に、含シラン反応性架橋基であり、
Ｘ２は、独立に、一価の基を表す。）
で表される化合物；及び
（β）下記式（Ａ１）、（Ａ２）、（Ｂ１）、（Ｂ２）、（Ｃ１）、（Ｃ２）、（Ｄ１）、（Ｄ２）、又は（Ｅ１）
【化２】
2020090652.tif 000091
［式中、
Ｒｆは、それぞれ独立して、１個又はそれ以上のフッ素原子により置換されていてもよい炭素数１〜１６のアルキル基であり、
ＰＦＰＥは、
−（ＯＣ６Ｆ１２）ａ１−（ＯＣ５Ｆ１０）ｂ１−（ＯＣ４Ｆ８）ｃ１−（ＯＣ３Ｆ６）ｄ１−（ＯＣ２Ｆ４）ｅ１−（ＯＣＦ２）ｆ１−
（式中、ａ１、ｂ１、ｃ１、ｄ１及びｅ１は、それぞれ独立して０以上２００以下の整数であり、ｆ１は、１以上２００以下の整数であり、ａ１、ｂ１、ｃ１、ｄ１、ｅ１又はｆ１を付して括弧でくくられた各繰り返し単位の存在順序は式中において任意である。）
で表される基であり、
Ｒ１４は、各出現においてそれぞれ独立して、水素原子又は炭素数１〜２２のアルキル基であり、
Ｒ１５は、各出現においてそれぞれ独立して、水酸基又は加水分解可能な基であり、
Ｒ１３は、各出現においてそれぞれ独立して、水素原子又はハロゲン原子であり、
Ｒ１２は、各出現においてそれぞれ独立して、水素原子又は低級アルキル基であり、
ｎは、（−ＳｉＲ１４ｎＲ１５３−ｎ）単位毎に独立して、０〜３の整数であり、
ただし、式（Ａ１）、（Ａ２）、（Ｂ１）及び（Ｂ２）において、少なくとも１つのＲ１５が存在し； 
Ｘ１０１は、それぞれ独立して、単結合又は２〜１０価の有機基であり；
Ｘ１０２は、各出現においてそれぞれ独立して、単結合又は２価の有機基であり、
ｔは、それぞれ独立して、１〜１０の整数であり、
αは、それぞれ独立して、１〜９の整数であり；
α’は、１〜９の整数であり；
Ｘ１０５は、それぞれ独立して、単結合又は２〜１０価の有機基であり；
βは、それぞれ独立して、１〜９の整数であり；
β’は、１〜９の整数であり；
Ｘ１０７は、それぞれ独立して、単結合又は２〜１０価の有機基であり；
γは、それぞれ独立して、１〜９の整数であり；
γ’は、１〜９の整数であり；
Ｒａ３は、各出現においてそれぞれ独立して、−Ｚ３−ＳｉＲ７１ｐＲ７２ｑＲ７３ｒであり、
Ｚ３は、各出現においてそれぞれ独立して、酸素原子又は２価の有機基であり、
Ｒ７１は、各出現においてそれぞれ独立して、Ｒａ’であり、
Ｒａ’は、Ｒａ３と同意義であり、
Ｒａ３中、Ｚ３基を介して直鎖状に連結されるＳｉは最大で５個であり、
Ｒ７２は、各出現においてそれぞれ独立して、水酸基又は加水分解可能な基であり、
Ｒ７３は、各出現においてそれぞれ独立して、水素原子又は低級アルキル基であり、
ｐは、各出現においてそれぞれ独立して、０〜３の整数であり、
ｑは、各出現においてそれぞれ独立して、０〜３の整数であり、
ｒは、各出現においてそれぞれ独立して、０〜３の整数であり、
ただし、−Ｚ３−ＳｉＲ７１ｐＲ７２ｑＲ７３ｒ毎において、ｐ、ｑ及びｒの和は３であり、式（Ｃ１）及び（Ｃ２）において、少なくとも１つのＲ７２が存在し；
Ｒｂ３は、各出現においてそれぞれ独立して、水酸基又は加水分解可能な基であり、
Ｒｃ３は、各出現においてそれぞれ独立して、水素原子又は低級アルキル基であり、
ｋは、各出現においてそれぞれ独立して、１〜３の整数であり；
ｌは、各出現においてそれぞれ独立して、０〜２の整数であり；
ｍは、各出現においてそれぞれ独立して、０〜２の整数であり；
ただし、γを付して括弧でくくられた単位において、ｋ、ｌ及びｍの和は３であり；
Ｘ１０９は、それぞれ独立して、単結合又は２〜１０価の有機基であり；
δは、それぞれ独立して、１〜９の整数であり；
δ’は、１〜９の整数である。
Ｒｄ３は、各出現においてそれぞれ独立して、−Ｚ３’−ＣＲ８１ｐ’Ｒ８２ｑ’Ｒ８３ｒ’であり、
Ｚ３’は、各出現においてそれぞれ独立して、酸素原子又は２価の有機基であり、
Ｒ８１は、各出現においてそれぞれ独立して、Ｒｄ３”であり、
Ｒｄ３”は、Ｒｄ３と同意義であり、
Ｒｄ３中、Ｚ３’基を介して直鎖状に連結されるＣは最大で５個であり、
Ｒ８２は、−Ｙ３−ＳｉＲ８５ｊＲ８６３−ｊであり、
Ｙ３は、各出現においてそれぞれ独立して、２価の有機基であり、
Ｒ８５は、各出現においてそれぞれ独立して、水酸基又は加水分解可能な基であり、
Ｒ８６は、各出現においてそれぞれ独立して、水素原子又は低級アルキル基であり、
ｊは、（−Ｙ３−ＳｉＲ８５ｊＲ８６３−ｊ）単位毎に独立して、１〜３の整数であり、
Ｒ８３は、各出現においてそれぞれ独立して、水素原子、水酸基又は低級アルキル基であり、
ｐ’は、各出現においてそれぞれ独立して、０〜３の整数であり、
ｑ’は、各出現においてそれぞれ独立して、０〜３の整数であり、
ｒ’は、各出現においてそれぞれ独立して、０〜３の整数であり、
Ｒｅ３は、各出現においてそれぞれ独立して、−Ｙ３−ＳｉＲ８５ｊＲ８６３−ｊであり、
Ｒｆ３は、各出現においてそれぞれ独立して、水素原子、水酸基又は低級アルキル基であり、
ｋ’は、各出現においてそれぞれ独立して、０〜３の整数であり、
ｌ’は、各出現においてそれぞれ独立して、０〜３の整数であり、
ｍ’は、各出現においてそれぞれ独立して、０〜３の整数であり、
ただし、式中、少なくとも１つのｑ’は２又は３であるか、あるいは、少なくとも１つのｌ’は２又は３であり；
Ｇ５は、−Ｒ１７−Ｏ−、−Ｒ１７−ＣＯＮＨ−、−ＣＯＮＨ−又は単結合であり、
Ｒ１７は、アルキレン基であり、
Ｚ５は、（ａ５＋ｂ５）価の炭化水素基、又は炭化水素基の炭素原子−炭素原子間にエーテル性酸素原子を１つ以上有する、炭素数２以上で（ａ５＋ｂ５）価の基であり、
Ｒ１６は、アルキレン基であり、
ａ５は、１以上の整数であり
ｂ５は、１以上の整数であり、
ただし、（ａ５＋ｂ５）は３以上であり、
ｃ５は０又は１であり、
Ｘ１０１、Ｘ１０５、Ｘ１０７、Ｘ１０９、およびＺ５は、イソシアヌル環を有しない。］
で表されるＯＣＦ２ユニットを有するパーフルオロポリエーテル基含有シラン化合物
を含んで成る表面処理剤。
【請求項２】
Ｒ１は、
Ｒ３−（ＯＲ２）ａ−Ｌ−
（式中、（ＯＲ２）ａは、ポリエーテル鎖であり、
Ｒ３は、アルキル基又はフッ素化アルキル基であり、
Ｌは、単結合又は二価の連結基である。）
で表される基であり、
Ｒ１’は、
−Ｌ’−（ＯＲ２）ａ−Ｌ−
（式中、（ＯＲ２）ａは、ポリエーテル鎖であり、
Ｌは、独立に、単結合又は二価の連結基であり、
Ｌ’は、独立に、単結合又は二価の連結基である。）
で表される基である、請求項１に記載の表面処理剤。
【請求項３】
（ＯＲ２）ａは、
−（ＯＣ４Ｆ８）ｍ１３−（ＯＣ３Ｆ６）ｍ１４−（ＯＣ２Ｆ４）ｍ１５−（ＯＣＦ２）ｍ１６−
（式中、ｍ１３及びｍ１４は、それぞれ、０〜３０の整数であり、ｍ１５及びｍ１６は、それぞれ、１〜２００の整数である。ｍ１３〜ｍ１６は、合計で、５以上である。各繰り返し単位の存在順序は任意である。）
で表される基である、請求項２に記載の表面処理剤。
【請求項４】
Ｌは、
−（ＣＸ１２１Ｘ１２２）ｏ−（Ｌ１）ｐ−（ＣＸ１２３Ｘ１２４）ｑ−
（式中、Ｘ１２１〜Ｘ１２４は、独立に、Ｈ、Ｆ、ＯＨ、又は、−ＯＳｉ（ＯＲ１２５）３であり（ここに、３つのＲ１２５は独立に炭素数１〜４のアルキル基である。）、
Ｌ１は、−Ｃ（＝Ｏ）ＮＨ−、−ＮＨＣ（＝Ｏ）−、−Ｏ−、−Ｃ（＝Ｏ）Ｏ−、−ＯＣ（＝Ｏ）−、−ＯＣ（＝Ｏ）Ｏ−、又は、−ＮＨＣ（＝Ｏ）ＮＨ−（各結合の左側がＣＸ１２１Ｘ１２２に結合）、
ｏは０〜１０の整数、
ｐは０又は１、
ｑは１〜１０の整数）
で表される基であり、
Ｌ’は、
−（ＣＸ１２６Ｘ１２７）ｒ−（ＣＸ１２１Ｘ１２２）ｏ−（Ｌ１）ｐ−（ＣＸ１２３Ｘ１２４）ｑ−
（式中、Ｘ１２１〜Ｘ１２４、Ｌ１、ｏ、ｐ及びｑは、上記Ｌにおける規定と同意義であり、
Ｘ１２６及びＸ１２７は、独立に、Ｈ、Ｆ又はＣｌであり、
ｒは１〜６の整数である。）
で表される基である
る、請求項２又は３に記載の表面処理剤。
【請求項５】
Ｘ１は、
式：−Ｌ２−｛Ｓｉ（Ｒａ）ｓ（Ｒｂ）ｔ（Ｒｃ）ｕ（Ｒｄ）ｖ｝ｎ
（式中、Ｌ２は単結合又は二価の連結基であり、
Ｒａ、Ｒｂ及びＲｃは、同一又は異なり、水素、ハロゲン、炭素数１〜１０のアルコキシ基、炭素数１〜１０のアミノ基、炭素数１〜１０のアセトキシ基、炭素数３〜１０のアリル基、又は炭素数３〜１０のグリシジル基であり、
Ｒｄは、同一又は異なり、−Ｏ−、−ＮＨ−、−Ｃ≡Ｃ−、又は、シラン結合であり、
ｓ、ｔ及びｕは、同一又は異なり０又は１であり、
ｖは０〜３の整数であり、
ｎは、１〜２０の整数であり、
ｎが１である場合、ｓ＋ｔ＋ｕは３であり、ｖは０であり、
ｎが２〜２０である場合、ｓ＋ｔ＋ｕは、同一又は異なり０〜２であり、ｖは、同一又は異なり０〜２であり、
ｖが１以上の整数である場合、少なくとも２個のＳｉはＲｄを介して、直鎖、梯子型、環状、又は複環状に結合している。）
で表される基である、請求項１〜４のいずれか１項に記載の表面処理剤。
【請求項６】
Ｘ１は、−Ｌ２−ＳｉＲ５３、−Ｌ２−Ｓｉ（ＯＲ６）３、−Ｌ２−Ｓｉ（ＮＲ６２）３、又は−Ｌ２−Ｓｉ（ＯＣＯＲ６）３
（各式中、Ｌ２は、−Ｃ２Ｈ４−、−Ｃ３Ｈ６−、−Ｃ４Ｈ８−Ｏ−ＣＨ２−、−ＣＯ−Ｏ−ＣＨ２−ＣＨ（ＯＨ）−ＣＨ２−、−ＣＨ２−、−Ｃ４Ｈ８−であり、
Ｒ５は、ハロゲン原子であり、
Ｒ６は、独立に炭素数１〜４のアルキル基である。）
で表される基である、請求項１〜５のいずれか１項に記載の表面処理剤。
【請求項７】
Ｘ１は、式：
−Ｌ２−｛Ｓｉ（Ｒａ）ｓ（Ｒｂ）ｔ（Ｒｃ）ｕ（Ｒｄ’）ｖ｝ｎ
（式中、Ｌ２は単結合又は二価の連結基であり、
Ｒａ、Ｒｂ及びＲｃは、同一又は異なり、水素、ハロゲン、炭素数１〜１０のアルコキシ基、炭素数１〜１０のアミノ基、炭素数１〜１０のアセトキシ基、炭素数３〜１０のアリル基、又は炭素数３〜１０のグリシジル基であり、
Ｒｄ’は、同一又は異なり、−Ｚ−ＳｉＲｄ１’ｐ’Ｒｄ２’ｑ’Ｒｄ３’ｒ’
（式中、Ｚは、同一又は異なり、単結合又は二価の連結基であり、
Ｒｄ１’は、同一又は異なり、Ｒｄ”であり、
Ｒｄ”は、Ｒｄ’と同意義であり、
Ｒｄ’中、Ｚ基を介して直鎖状に連結されるＳｉは最大で５個であり、
Ｒｄ２’は、同一又は異なり、水酸基又は加水分解可能な基であり、
Ｒｄ３’は、同一又は異なり、水素原子又は低級アルキル基であり、
ｐ’は、同一又は異なり、０〜３の整数であり、
ｑ’は、同一又は異なり、０〜３の整数であり、
ｒ’は、同一又は異なり、０〜３の整数であり、
ただし、ｐ’、ｑ’及びｒ’の和は３である。）
で表される基であり、
ｓ、ｔ及びｕは、同一又は異なり０又は１であり、
ｖは０〜３の整数であり、
ｎは、１〜２０の整数である。）
で表される含シラン反応性架橋基である、請求項１〜４のいずれか１項に記載の表面処理剤。
【請求項８】
Ｘ１は、式：
−Ｌ６−｛Ｃ（Ｒａ６）ｓ６（Ｒｂ６）ｔ６（Ｒｃ６）ｕ６（Ｒｄ６）ｖ６｝ｎ６
（式中、Ｌ６は単結合又は二価の連結基であり、
Ｒａ６、Ｒｂ６及びＲｃ６は、同一又は異なり、水素、ハロゲン、炭素数１〜１０のアルコキシ基、炭素数１〜１０のアミノ基、炭素数１〜１０のアセトキシ基、炭素数３〜１０のアリル基、炭素数３〜１０のグリシジル基、ＯＣＯＲ６７（式中、Ｒ６７は、炭素数１〜６のアルキル基）、ＯＨ又は−Ｙ６−ＳｉＲ６５ｊ６Ｒ６６３−ｊ６であり、
Ｒｄ６は、同一又は異なり、−Ｏ−、−ＮＨ−、−Ｃ≡Ｃ−、又は、−Ｚ６−ＣＲ６１ｐ６Ｒ６２ｑ６Ｒ６３ｒ６であり、
Ｚ６は、同一又は異なり、酸素原子又は２価の有機基であり、
式中、Ｒ６１は、同一又は異なり、Ｒｄ６’を表し、
Ｒｄ６’は、Ｒｄ６と同意義であり、
Ｒｄ６中、Ｚ６基を介して直鎖状に連結されるＣは最大で５個であり、
Ｒ６２は、同一又は異なり、−Ｙ６−ＳｉＲ６５ｊ６Ｒ６６３−ｊ６であり、
Ｙ６は、同一又は異なり、２価の有機基であり、
Ｒ６５は、同一又は異なり、水酸基又は加水分解可能な基であり、
Ｒ６６は、同一又は異なり、水素原子又は低級アルキル基であり、
ｊ６は、（−Ｙ６−ＳｉＲ６５ｊ６Ｒ６６３−ｊ６）単位毎に独立して、１〜３の整数であり、
Ｒ６３は、同一又は異なり、水素原子又は低級アルキル基であり、
ｐ６は、同一又は異なり、０〜３の整数であり、
ｑ６は、同一又は異なり、０〜３の整数であり、
ｒ６は、同一又は異なり、０〜３の整数であり、
ｓ６、ｔ６及びｕ６は、同一又は異なり０又は１であり、ｖ６は０〜３の整数であり、ｎ６は、１〜２０の整数であり、
ただし、式中、少なくとも２つの（−Ｙ６−ＳｉＲ６５ｊ６Ｒ６６３−ｊ６）が存在する。）
で表される含シラン反応性架橋基である、請求項１〜４のいずれか１項に記載の表面処理剤。
【請求項９】
（β）ＯＣＦ２ユニットを有するパーフルオロポリエーテル基含有シラン化合物は、式（Ｃ１）又は（Ｃ２）で表される化合物である、請求項１〜８のいずれか１項に記載の表面処理剤。
【請求項１０】
ＰＦＰＥは、
−（ＯＣ４Ｆ８）ｍ１３−（ＯＣ３Ｆ６）ｍ１４−（ＯＣ２Ｆ４）ｍ１５−（ＯＣＦ２）ｍ１６−
（式中、ｍ１３及びｍ１４は、それぞれ、０〜３０の整数であり、ｍ１５及びｍ１６は、それぞれ、１〜２００の整数である。各繰り返し単位の存在順序は任意である。）
で表される基である、請求項１〜９のいずれか１項に記載の表面処理剤。
【請求項１１】
さらに溶媒を含む、請求項１〜１０のいずれか１項に記載の表面処理剤。
【請求項１２】
防汚性コーティング剤又は防水性コーティング剤として使用される、請求項１〜１１のいずれか１項に記載の表面処理剤。
【請求項１３】
真空蒸着用である、請求項１〜１２のいずれか１項に記載の表面処理剤。
【請求項１４】
請求項１〜１３のいずれか１項に記載の表面処理剤を含有するペレット。
【請求項１５】
基材と、該基材の表面に、請求項１〜１３のいずれか１項に記載の表面処理剤より形成された層とを含む物品。
【請求項１６】
前記物品が光学部材である、請求項１５に記載の物品。